(57)【要約】電磁エネルギーの上塗を施してあるサセプタ のための非マトリックスを囲むマトリックス材料の作られる化学薬品の処理マトリックスと異なっている材料からなされる材料マトリックス材料がより低く持っている材料の組み立てられる材料、誘電損は非マトリックス材料、非マトリックス材料と比較した最初に電磁石に適用される電磁エネルギーを吸収するマトリックス材料、非マトリックス材料よりすばらしい範囲へのサセプタ マトリックス材料のそれに続く熱、およびの表面を作り出す サセプタ は応用電磁石と相互に作用している材料が塗られる少なくとも1 つの頻度のエネルギーは最初に電磁エネルギーを吸収し、そして熱を作り出す。
2006522435.tif 000002
【特許請求の範囲】
【請求項１】
上塗を施してあるサセプタ の化学薬品の処理の構成のための電磁エネルギーにおいて:
a を囲むマトリックス材料と異なっている材料からなされる非マトリックス材料マトリックス材料が物質的な持っていることの組み立てられるか、マトリックス材料か非マトリックス材料と比較される誘電損を下げなさい:
a.非マトリックス材料最初に電磁石に適用される電磁エネルギーを吸収するマトリックス材料よりすばらしい範囲へのサセプタ;
b.非マトリックス材料は作り出すマトリックス材料のそれに続く熱; そして
c.サセプタ の表面は上塗を施してある少なくともの応用電磁エネルギーと相互に作用している材料と 1 つの頻度は最初に電磁エネルギーを吸収し、熱を作り出す；
ことを特徴とするサセプタ。
【請求項２】
上塗を施してあるサセプタ の請求項1 に記載の電磁エネルギー、前述のコーティングの形態すべてのサセプタ の全面塗りから成っているグループから選ばれる表面、表面の全面塗り表面、a の部分的なコーティングすべてのサセプタ の部分的なコーティングは、特定のパターン、a が付いているコーティング浮上する塗り同質な材料、合成物を含んでいるコーティングを含んでいる材料、1 つ以上の材料、模造される含んでいる部分的なコーティング塗り1 つ以上の材料、多数の層を含んでいるコーティングを含んでいる別の材料、およびこれらの組合せ。
【請求項３】
上塗を施してあるサセプタ の請求項1 に記載の電磁エネルギー、重量の一部分の前述の非マトリックス材料は0 より大きく、0.00001 の重量パーセント以上で、 50重量のパーセント以下であるサセプタ。
【請求項４】
上塗を施してあるサセプタ の請求項1 に記載の電磁エネルギー、重量の一部分の前述の非マトリックス材料は50の重量のパーセントより大きく、９９．９重量パーセント以下であるサセプタ。
【請求項５】
上塗を施してあるサセプタ の前述のコーティングに光学があるか、請求項1 に記載の電磁エネルギー応用電磁エネルギーに関連する誘電性の特性透明から、反射成っているから選ばれる、グループ分散する、吸収性およびそれから組合せ。
【請求項６】
上塗を施してあるサセプタ の前述のコーティングがa を提供するか、請求項１に記載の電磁エネルギーグループから選ばれる前述のサセプタ の物理的性質をもたらす実用性、熱特性機械特性から成っている、光学的性質の非マトリックス材料、サセプタ 、吸収の光学的性質の電磁エネルギー、電磁エネルギー、伝達の反射の電磁エネルギー、電磁石電磁エネルギーの分散特性、腐食性の特性、摩耗の特性、圧電気の特性、誘電性の特性、磁気特性、電気特性、感受性応用電磁エネルギーに、蛍光への感受性電磁エネルギー、化学両立性を制御する伝導性温度を調整する非マトリックス材料とマトリックス材料間前述のサセプタ の、プロセス、調整の温度を調整する化学プロセス、調整のために利用できる電磁エネルギーの量物理的なプロセスのために利用できる電磁エネルギーの量それから組合せ。
【請求項７】
上塗を施してあるサセプタ の請求項1 に記載の電磁エネルギー、前述の物理的性質がコーティングの厚さによって制御される。
【請求項８】
上塗を施してあるサセプタ の前述のサセプタ が使用されるか、請求項1に記載の電磁エネルギー減少大気から成っているグループから選ばれる大気酸化の大気、圧力の1 つの大気の大気圧力の1 つ以下の大気の大気、より大きいの大気圧力のそれから1 つの大気、および組合せ。
【請求項９】
上塗を施してあるサセプタ の前述のコーティングがあるか、請求項1 に記載の電磁エネルギー金属から成っているグループから選ばれる材料の組み立てられる、無定形、多結晶性、反強磁性体 、常磁反強誘電体 、 強磁性体キュリー温度の材料、ガラス状金属、強磁性強誘電体 、半導体、ソリッドステートイオン行なうコンダクター、非化学量論的な炭化物、非化学量論的な酸化物 オキシカーバイド 、熱電子放出を作り出す材料ある材料のサーメット、オキシニトライド、金属の粒子が付いている陶磁器の艶出し熱電カーボンニトライド、金属間化合の水酸化物、非化学量論的な窒化物、の複合材料、有機性重合体のマトリックスの合成物熱ルミネッセンス、陶磁器のマトリックスの合成物、金属のマトリックスの合成物、結晶の形態の無水ケイ酸、石英ガラス、水晶、有機性共重合体、無定形の有機性ポリマー、結晶の有機性ポリマー、ポリカーボネート、ポリプロピレン、ポリスチレン、ポリエチレン、ポリエステル、ポリテトラフルオルエチレン、a 蛍光チタン鉄鉱の非化学量論的な構造人工的な誘電体材料、人工的な誘電材料の体積分率非マトリックス種は50 の容積のパーセント、人工的な誘電体より少しである非マトリックス種の体積分率が等しいとまたはところ材料 50 以上の容積のパーセント、ホウ化物、低い誘電体が付いている材料一定した、低い誘電損、高い比誘電率の材料そして低い誘電損、ケイ化物、窒化物、アルミナイド 、材料との高い比誘電率および高い誘電損の最高の材料比誘電率は誘電損、炭化物、酸化物を緩和し、アナターゼ 、硫化、硫酸塩、炭酸塩、a 、無水ケイ酸の結晶の形態ガラス陶磁器は、サーモクロマティック、ホトクロマティック、段階ガラスを分けたイオンのコンダクターはa に熱の粘土の鉱物の処理によって、材料得た期限の温度。
【請求項１０】
上塗を施してあるサセプタ の前述のコーティングがあるか、請求項9 に記載の電磁エネルギー a から成っているグループから選ばれる粘土の鉱物の組み立てられるモンモリロナイト、ボールクレー、イライト 、ディッカイト、ハロイサイト、雲母、ゼオライト、 カアリナイト（koalinite） 、イライト 粘土、パイロホライト（pyropholite） 、エンデライト のベントナイト、緑泥石それから組合せ。
【請求項１１】
上塗を施してあるサセプタ の前述のコーティングがあるか、請求項1に記載の電磁エネルギー FeO から成っているグループから選ばれる材料の組み立てられるCuO のCu2O 、 MnO2 Mn2O5、NiO 、Fe2O3、 Fe3O4、CuO-MnO2、Cu2O-MnO2、Li2O Cu2O 、Li2O-CuO 、Li2O-MnO2、 SiC 、WC 、TiC 、TiCX-YOy、TiC1-x、TiO2、非化学量論的なチタニウム酸化物、Li2O-NiO 、TiO2 添加される二価陽イオンと、TiO2 三価陽イオンと添加される、Fe2O3 チタニウムと添加される+4、TiO のチタニウム2O3、非化学量論的なジルコニアの酸化物、アナターゼ 、ベータアルミナ、アルファアルミナ、 Na ベータアルミナ、Li-ベータアルミナ、(Na のLi) ベータアルミナ、カーボン、グラファイト、ZnO 、 CuS 、FeS のCoO 、カルシウムアルミン酸塩、木炭、NI 、Co 、合金、MgTiO Fe 、NiFe の3、 MnTiO3、NiTiO3、CoTiO3、FeTiO3、 LiNbO3、MnTiO3-x、NiTiO3-x、MgTiO3-x、 CoTiO3-x、FeTiO3-xおよび組合せ。
【請求項１２】
上塗を施してあるサセプタ の前述のコーティングがであるか、請求項1に記載の電磁エネルギー材料のガラスの下に温度にある無定形材料化学処理の間の遷移温度。
【請求項１３】
上塗を施してあるサセプタ の請求項1に記載の電磁エネルギー、前述の頻度応用電磁エネルギーはから成っているグループから選ばれる目に見える、紫外、無線周波、マイクロウェーブ、赤外線、変数頻度源、915 メガヘルツ、2 .59GHz および組合せ。
【請求項１４】
上塗を施してあるサセプタ の請求項1に記載の電磁エネルギー、前述の構造 サセプタ は、キラル形状から、渦巻き形状、螺旋形、ロッド状、プレート状、針状、球形、楕円形、不規則なディスク形状 、プレート状、からなるグループから選ばれる形状の少なくとも1 つの波長のための螺線形のアンテナ種の形の応用電磁エネルギー、少なくとものために指定されるアンテナの形応用電磁エネルギー、針状のねじれの波長は形づいた、ロティーニ は、構造、多細胞蜜蜂の巣のように編まれた構造形づき、構造、円柱定形の、管状の定形の網目構造、泡立つそれから構造、毛管構造、および組合せ。
【請求項１５】
請求項１４に記載の上塗を施してあるサセプタ の上塗を施してあるサセプタ が、電磁エネルギー化学種のフローに透過性がある。
【請求項１６】
上塗を施してあるサセプタ の上塗を施してあるサセプタ があるか、請求項1に記載の電磁エネルギーの形で処理する化学薬品のためにサセプタs の大多数として使用される流動床から、スラリー成っている、グループa から選ばれる操作 サセプタs 及び化学薬品種の流動混合物は、気体混合物の流れる微粒子のサセプタs および化学種は、詰められたベッド、固体流れる微粒子のサセプタs の混合物および固体化学種は、流れるそれから組合せ。
【請求項１７】
上塗を施してあるサセプタ の前述のコーティングがなるか、請求項1に記載の電磁エネルギー化学処理の実用温度で反射。
【請求項１８】
上塗を施してあるサセプタ のそれ以上の請求項1に記載の電磁エネルギー分野から成り立つ分野の凝縮器の位置が指定グループであるか凝縮器のコーティングで成っている、グループから埋め込まれるコーティングでからコーティング、及びそれから組合せ。
【請求項１９】
上塗を施してあるサセプタ の前述のコーティングが機能であるか、請求項1 に記載の電磁エネルギー助ける化学反応の運転から成っているグループから選ばれる化学反応では、重合、バイオディーゼルを触媒作用によって作り出す、窒素(N に窒素酸化物を減らす医薬を総合する2) 、窒素(N に減少2) 、NOを減らす2 Noに、Noの減少2 窒素(N に2) 、SO減るX にSO減る硫黄(s)3SOに2、SO減る4 SOに2、SO減る3 SOに2、化学薬品統合、殺菌、活発化を減らす割れる炭化水素化学プロセスのエネルギー、酸化する酸化の揮発有機化合物窒素化合物をの前で減らす二酸化炭素への一酸化炭素炭化水素、水素が付いている炭化水素を改良するバイオディーゼルを総合する H の前の供給種23、炭化水素をとの改良する H の前のメタン23、の炭化水素を改良するメタン、水およびの炭化水素を改良する二酸化炭素の存在メタン、水、水素およびa を改良する二酸化炭素の存在水素及びメタン、重合のa の前の炭化水素の窒素酸化物を減らす金属のハロゲン化物の前の炭化水素窒素酸化物をの前で減らすアンモナルの存在できるクリーンエアーを形作るために汚染物質を扱う混合物をアンモニウム含んでいる国法への調和の環境に排出されなさい、炭化水素の酸化結合分割、a の非酸化結合分割それから炭化水素、触媒作用、分野の集中または組合せ、反作用はa から成っているグループから問題の物理的な段階に起こる血しょう、ガス、固体、液体、微粒子を含んでいる液体および組合せ。
【請求項２０】
上塗を施してあるサセプタ の請求項1に記載の電磁エネルギー、実用温度前述のサセプタ の成っている作動条件のグループから選ばれるすべてのサセプタ のキュリー温度の上にある温度の材料、すべてののキュリー温度の下にある温度 サセプタ の材料、のキュリー温度の上にある温度唯一の非マトリックス材料、キュリー温度の上にある温度唯一のマトリックス材料、キュリー温度の上にある温度すべての高められた吸収、温度を引き起こすサセプタ の材料によりあるかどれが高められる非マトリックスのもたらすことのキュリー温度の上に吸収、マトリックスのキュリー温度の上にある温度高められた吸収をもたらすこと、熱逃亡の上の温度構成段階の少なくとも1 、a の温度(臨界温度) 重大な熱逃亡の温度の下にある温度( すべての構成段階、の下にある温度の温度) すべての本質的な誘電性の伝導種の活発化の温度段階は、活発化の温度の上にある温度示すすべての構成段階の少なくとも1 つの本質的な誘電体行なう種、コーティングの材料、a のキュリー温度の上の温度完全に外部の活発化の温度の下にある温度誘電体の行なう種、活発化の上にある温度すべてのの少なくとも1 つの外部の誘電体行なう種の温度それから構成段階および組合せ。
【請求項２１】
上塗を施してあるサセプタ の前述のコーティングが選ばれるか、請求項1 に記載の電磁エネルギーの吸収の量の制御から成っているグループから前述のサセプタ 材料、調整による応用電磁エネルギーの反射力の量を制御するサセプタ の温度前述のサセプタ によるそれから応用電磁エネルギー、および組合せ。
【請求項２２】
上塗を施してあるサセプタ の請求項1 に記載の電磁エネルギーところ応用電磁石エネルギーは連続的なエネルギー、脈打ったエネルギーまたはa の形で応用であるそれから組合せ。
【請求項２３】
上塗を施してあるサセプタ の前述のコーティングがa を含んでいるか、請求項1 に記載の電磁エネルギー触媒作用の特性が付いている材料。
【請求項２４】
上塗を施してあるサセプタ の請求項23に記載の電磁エネルギー、材料との触媒作用の特性にグループから選ばれる分子構造がある、石塩無定形から成っている、亜鉛ブレンド、反強磁性体、ルチル、ペロプスカイト、スピネル、反対のスピネル、ニッケルのヒ化物、鋼玉石、イリメナイト（ilimenite）、オリビン（olivine） 、セシウムの塩化物、螢石、無水ケイ酸は、ウルツ鉱、派生物タイプする知られていた結晶の構造、知られているの上部構造の構造結晶の構造、オルソシリケート（orthosilicate） 、メタ珪酸塩、ギブサイト、グラファイト、ゼオライト、炭化物、窒化物、モンモリロナイト、金属間化合パイロフィリエート（pyrophyllite） 半導体、金属半導体、ガーネット、偽ペロブスカイト、オルソフェライト（orthoferrite） 、六角形の亜鉄酸塩、希土類ガーネット、および亜鉄酸塩。
【請求項２５】
上塗を施してあるサセプタ の請求項２３に記載の電磁エネルギー、材料との触媒作用の特性にグループから選ばれる電子特性がある、n タイプ材料p タイプ材料から成っている、陽イオン添加されたp タイプ材料を、陰イオン添加されたp タイプ支配する陽イオン添加される材料、支配しなさい n タイプは材料、陰イオン添加されたn タイプ材料、および組合せを支配するそれから。
【請求項２６】
上塗を施してあるサセプタ の障壁のコーティングがあるか、請求項23に記載の電磁エネルギー触媒作用の特性が付いている前述のコーティング材料間の場所および前述前述のコーティング間の有害な化学反応を防ぐサセプタ 触媒作用の特性およびサセプタ の材料、防ぐのを助けるため触媒の中毒、またはそれから組合せを防ぐのを助けるため。
【請求項２７】
上塗を施してあるサセプタ の請求項23 に記載の電磁エネルギー、の形態触媒作用材料はある触媒から成っているグループから選ばれるすべてのサセプタ の全面塗りは、部分的なコーティングである触媒浮上する サセプタ すべては、の微粒子の触媒である触媒浮上する サセプタ の表面はa で、微粒子の触媒である触媒含んでいたそれに塗ることはサセプタ 、a の微粒子の触媒の触媒にあるそれに塗ることはサセプタ 、すべての全面塗りの触媒にある サセプタ の表面触媒間の付加的なコーティングがおよびある サセプタ は、すべてのサセプタ それの部分的なコーティングである触媒浮上する触媒とサセプタ 間の付加的なコーティングを、持っているそれから組合せ。
【請求項２８】
上塗を施してあるサセプタ の請求項23に記載の電磁エネルギー、材料との触媒作用の特性は触媒作用のグループから選ばれる合成物である同じ機能を行う2 つまたはより多くの触媒から成っている合成物、少なくとも1 つの触媒が別の機能を行うところ2 つまたはより多くの触媒少なくとも1 つの触媒がa である他の触媒、2 つまたはより多くの触媒より少なくとも1 つの触媒にキュリーがあるところ金属種、2 つまたはより多くの触媒それから温度および組合せ。
【請求項２９】
上塗を施してあるサセプタ の請求項23 に記載の電磁エネルギー、材料との触媒作用の特性にから成っているグループから機能が選ばれるある化学反応で、重合助ける運転、化学反応の バイオディーゼルを、減る薬剤を触媒作用によって作り出し総合する窒素(N への窒素酸化物2) 、窒素(N に減る2) 、NOの減少2 NOを減らすNOに2 窒素(N に2) 、SO減少X SO減る硫黄(s) に3 SOに2、SO減少4 SOに2、SO減る3 SOに2、化学統合、殺菌、割れる炭化水素、減少化学プロセスの活発化エネルギー、酸化の揮発有機化合物、炭化水素の前で窒素化合物を減らす二酸化炭素への酸化の一酸化炭素水素の提供者種の炭化水素を改良するバイオディーゼルを総合する H の前23、のメタンが付いている炭化水素を改良する H の存在23、炭化水素をメタンの前で改良する、水及びメタンの前で炭化水素を改良する二酸化炭素水、水素および炭化水素をの前で改良する二酸化炭素金属の前で炭化水素を重合させる水素及びメタンハロゲン化物、窒素酸化物を窒素を減らすアンモナルの前で減らす汚染物質をに扱うアンモニウム含んでいる混合物の前の酸化物調和の環境に排出されるできる形態のクリーンエアー国法、非酸化炭化水素の酸化結合分割炭化水素、触媒作用、分野の集中または組合せの結合分割反作用がから問題の物理的な段階に起こるか、それから血しょうから、ガス成っている、グループ固体、液体、流動に含んでいることそれから微粒子および組合せ。
【請求項３０】
上塗を施してあるサセプタ の請求項23 に記載の電磁エネルギー、材料との触媒作用の特性はa から成っている材料のグループから選ばれる紫外線の電磁エネルギーによって活動化させる光触媒材料地域、の電磁エネルギーによって活動化させる写真触媒作用材料目に見える地域電磁石によって活動化させる赤外線触媒作用材料赤外線地域のエネルギー活動化させる触媒作用材料マイクロウェーブ地域、活動化させる触媒作用材料の電磁エネルギー無線周波の地域の電磁エネルギー、および組合せ。
【請求項３１】
上塗を施してあるサセプタ の請求項23に記載の電磁エネルギー、ところの材料触媒作用の特性は材料から成っていることのグループからそれ選ばれる貴金属、Fe 、Co 、NI 、Pt 、Pd の金、Ag のカルコゲニド、金属の合金はある、ホウ化物、Fe 基づかせていた合金、貴金属の合金、人工的な誘電体人工的な誘電材料非マトリックスの体積分率種は50 の容積のパーセント、人工的な誘電材料より少しである非マトリックス種の体積分率は等しいとまたは非常により50 である容積のパーセント、Co 合金、反磁性体NI 合金、反強磁性体 、金属キュリー温度の材料常磁、ガラス状材料それは熱電子放出、熱電である材料、a を作り出すサーメット、強磁性体金属の粒子が付いている陶磁器の艶出し、強磁性、半導体強磁性、ソリッドステートイオンのコンダクター行なう、非化学量論的な炭化物、非化学量論的な酸化物、オキシカーバイド、オキシニトライド、、酸化物、熱ルミネッセント水酸化物金属間化合窒化物カルボニトライド低い比誘電率の蛍光、ホウ化物、材料および低い誘電体損失、材料および高い比誘電率の低い誘電損、ケイ化物、窒化物、アルミナイド、高い比誘電率の材料高い比誘電率の高い誘電損、材料は及び緩和する誘電損、炭化物、酸化物、アナターゼ 、硫化、硫酸塩、炭酸塩、FeO 、 CuO のCu2O 、MnO2 Mn2O5、NiO 、Fe2O3、 Fe3O4、CuO-MnO2、Li2.O-NiO 、TiO2 二価陽イオンと添加される、TiO2 三価陽イオンと添加される、Fe2O3 チタニウムと添加される+4、Cu2O-MnO2、李2O Cu2O 、李2O-CuO 、李2O-MnO2、SiC 、WC 、TiC 、TiCX-YOy、 TiC1-x、TiO2、非化学量論的なチタニウム酸化物、TiO のチタニウム2O3、非化学量論的なジルコニアの酸化物、anatase 、beta"アルミナ、アルファアルミナ、 Na ベータアルミナ、Li-ベータアルミナ、(Na のLi) ベータアルミナ、カーボン、グラファイト、ZnO 、 CuS 、FeS のCoO 、カルシウムアルミン酸塩、木炭、NI 、Co 、合金、MgTiO Fe 、NiFe の3、 MnTiO3、NiTiO3、CoTiO3、FeTiO3、 LiNbO3、MnTiO3-x、NiTiO3-x、MgTiO3-x、 CoTiO3-x、FeTiO3-x、ZnO1-x 、 SmLiO2、 LaLiO2、LaNaO2、SmNaO2、(SmLiO2)0.8(CaOMgO)0.2、 (LaLi2)0.7(SrOMgO)0.3、(NdLiO2)0.8(CaMgO)0.2 、 マグネシウム酸化物、材料で支えられるストロンチウム添加されたlanthium の酸化物温度にそして時間の間熱の粘土の鉱物の処理によって得られる結晶化の水が取除かれること温度の上の期間の温度の下そして完全な変形を防ぎなさい期限不可逆の結晶および/またはガラス段階、材料への粘土材料温度にそして期限の間上記の熱のタルクの処理によって得られる結晶化の水がa の下で及び取除かれること温度の完全な変形を防ぐ期限の温度及び不可逆の結晶へのタルク材料はおよび/またはガラス、材料得た熱のゼオライトを温度にそしての上の期限の間処理する結晶化の水がa の下で及び取除かれること温度の完全な変形を防ぐ期限の温度及び不可逆の結晶および/またはガラス段階、材料へのゼオライト材料温度にそして期限の間熱のブルーサイトの処理によって得られる温度の上結晶化の水がa の下で及び取除かれることの完全な変形を防ぐ期限の温度及び不可逆の結晶材料へのブルーサイト材料は、材料得た熱のGibbsite を温度にそしての上の期限の間処理する結晶化の水がa の下で及び取除かれること温度の完全な変形を防ぐ期限の温度及び不可逆の結晶材料へのそれから粘土材料、及び組合せ。
【請求項３２】
上塗を施してあるサセプタ の粘土の鉱物があるか、請求項31 に記載の電磁エネルギーモンモリロナイトから、ボールクレー成っているから選ばれる、グループイライト 、ディッカイト、ハロイサイト、雲母、ゼオライト、カオリナイト、イライト粘土、それからパリオホライト（pyropholite） 、エンデライト、ベントナイト、緑泥石、および組合せ。
【請求項３３】
上塗を施してあるサセプタ の請求項1に記載の電磁エネルギー、のコーティング サセプタ は化学種の反応体が望まれるのために流れると同時に使用されるきれいな作成のための汚染物質を扱う汚染物質種のプロダクトまたは排出がその国の法律に従って環境に排出できるクリーンな空気である。
【請求項３４】
上塗を施してあるサセプタ のコーティングがa であるか、請求項33 に記載の電磁エネルギー化学種と反応する種をカーボン含んでいて農産物に流れなさい水素、高位化学種、低い順序の化学種、カーボンそれから一酸化物、二酸化炭素または組合せ。
【請求項３５】
上塗を施してあるサセプタ の請求項33 に記載の電磁エネルギー、ところコーティング Na ベータアルミナから成っているグループから選ばれる反応体を含んでいる李ベータアルミナ、NaOH 、LiOH 、CaCO3 、Ca(OH)2、ガンマアルミナ、アルファアルミナ、リチウム複合体、吸着されるリチウム複合体部分的に部分的にボーキサイト、部分的に吸着されるナトリウムの複合体を部分的にか焼しなさいそれからボーキサイト、無水ケイ酸、陽イオン添加された無水ケイ酸または組合せを、にか焼しなさい化学的に化学薬品種と流れ反応させフッ素種、a を含んでいるそれから塩素種、硫黄種、および組合せ。
【請求項３６】
上塗を施してあるサセプタ のコーティングがa を含んでいるか、請求項33 に記載の電磁エネルギーで、尿素、アンモナル、シアノール酸から成っているグループから選ばれる反応体アンモナルのアンモニウムカルバミド酸塩、アンモニウムの重炭酸塩、混合物およびアンモニウム重炭酸塩、アンモニウムの蟻酸塩、アンモニウムオキシアレート（ammoniumoxialate） 、ニドロキシル（nydroxyl） の源基、水素基、ミルク、砂糖、糖蜜、多糖類の源、それから還元剤および組合せ、化学薬品と化学的に反応するため種は農産物窒素に流れ窒素酸化物を含んでいる (N2).
【請求項３７】
上塗を施してあるサセプタ の化学薬品の処理の構成のための電磁エネルギー:
非マトリックス材料を囲むマトリックス材料それはマトリックス材料と異なっている材料からなされる、マトリックス材料がより低い誘電体を持っている材料の組み立てられるか損失は非マトリックス材料とか、比較した:
a.非マトリックス材料は最初に吸収する電磁エネルギーはより大きいのに電磁石のサセプタ に適用したマトリックス材料より範囲;
b.非マトリックス材料は作り出すマトリックス材料のそれに続く熱は反射を作り出し; そして
c.サセプタ の表面は上塗を施してある少なくともの応用電磁エネルギーと相互に作用している材料と 1 つの頻度は最初に電磁エネルギーを吸収し、熱を作り出す。
【請求項３８】
上塗を施してあるサセプタ の請求項37 に記載の電磁エネルギー、前述のコーティングの形態すべてのサセプタ の全面塗りから成っているグループから選ばれる表面、表面の全面塗り表面、a の部分的なコーティングすべてのサセプタ の部分的なコーティングは、特定のパターン、a が付いているコーティング浮上する塗り同質な材料、合成物を含んでいるコーティングを含んでいる材料、1 つ以上の材料、模造される含んでいる部分的なコーティング塗り1 つ以上の材料、多数の層を含んでいるコーティングを含んでいるそれから別の材料および組合せ。
【請求項３９】
上塗を施してあるサセプタ の請求項37 に記載の電磁エネルギー、重量の一部分の前述の非マトリックス材料は0.00001重量パーセントより大きく、及び50重量パーセントより小さい。
【請求項４０】
上塗を施してあるサセプタ の請求項37 に記載の電磁エネルギー、重量の一部分の前述の非マトリックス材料は55重量パーセントより大きく、99
重量パーセントより小さい。
【請求項４１】
上塗を施してあるサセプタ の前述のコーティングに光学があるか、請求項37に記載の電磁エネルギー応用電磁エネルギーに関連する誘電性の特性透明から、反射成っているから選ばれる、グループ分散する、吸収性およびそれから組合せ。
【請求項４２】
電磁石の上塗を施してあるサセプタ 前述のコーティングが実用性をに提供するか、請求項37に記載のエネルギー成っているグループから選ばれる前述のサセプタ の物理的性質をもたらしなさい機械特性の、熱特性、の光学的性質非マトリックス材料、サセプタ 、吸収の光学的性質の電磁エネルギー、電磁エネルギー、伝達の反射の電磁エネルギー、電磁石電磁エネルギーの分散特性、腐食性の特性、摩耗の特性、圧電気の特性、誘電性の特性、磁気特性、電気特性、感受性応用電磁エネルギーに、蛍光への感受性電磁エネルギー、化学両立性を制御する伝導性非マトリックス材料とマトリックス材料間、調整プロセスの温度を調整する前述のサセプタ の温度化学プロセスのために利用できる電磁エネルギーの量を調整する身体検査のために利用できる電磁エネルギーの量を調整するそれからプロセスおよび組合せ。
【請求項４３】
上塗を施してあるサセプタ の前述の物理的性質があるか、請求項３７に記載の電磁エネルギーコーティングの厚さによって制御される。 
【請求項４４】
電磁石の上塗を施してあるサセプタ 前述のサセプタ が大気で使用されるか、請求項37に記載のエネルギー減少大気から成っているグループから選ばれる酸化大気、圧力の1 つの大気の大気より少しの大気圧力の1 つの大気より、非常により1 の大気の大気それから圧力および組合せの。
【請求項４５】
上塗を施してあるサセプタ の前述のコーティングがあるか、請求項37に記載の電磁エネルギー金属から成っているグループから選ばれる材料の組み立てられる、無定形、多結晶性、反強磁性体 、常磁反強誘電体、 強磁性体のキュリー温度の材料、ガラス状金属、強磁性誘電体、半導体、ソリッドステートイオン行なうコンダクター、熱電子放出を作り出す材料ある材料のサーメット、金属の粒子が付いている陶磁器の艶出し、a 熱電非化学量論的な炭化物、非化学量論的な酸化物、オキシカーバイド-オキシニトライド、カーボニトライド、金属間化合の水酸化物、非化学量論、イルメニティック（Ilmenitic）の非化学量論的な構造熱ルミネッセント、窒化物の人工的な誘電材料、人工的な誘電体蛍光非マトリックス種の体積分率が50 の容積より少しであるところ材料パーセント、人工的な誘電材料の体積分率非マトリックス種は等しいとまたは50 以上の容積のパーセント、ホウ化物、a 低い比誘電率および低い誘電損の材料の材料高い比誘電率および低い誘電損と、ケイ化物、a 窒化物、アルミナイド、高い比誘電率の材料および高い誘電損、高い比誘電率の材料は緩和し、誘電損、炭化物、酸化物、アナターゼ、硫化、硫酸塩、a 無水ケイ酸、ホトクロマティック 炭酸塩、ガラス陶磁器の結晶の形態の複合材料、有機性重合体のマトリックスの合成物、a サーモクロマティック（thermochromatic） 陶磁器のマトリックスの合成物、金属のマトリックスの合成物、結晶の形態の無水ケイ酸、石英ガラス、水晶、有機性共重合体、無定形の有機性ポリマー、結晶の有機性ポリマー、ポリカーボネート、ポリプロピレン、ポリスチレン、ポリエチレン、ポリエステル、ポリテトラフルオルエチレン、段階分けられたガラス、イオンのコンダクターは粘土の処理によって、材料得た温度へのそして期限a の熱の鉱物。
【請求項４６】
上塗を施してあるサセプタ の粘土の鉱物があるか、請求項45 に記載の電磁エネルギー、モンモリロナイトから、ボールクレー成っているから選ばれる、グループ、イライト 、 ディカイト 、ハロイサイト 、雲母、ゼオライト、カオリナイト（koalinite） 、イライト粘土、パイロホライト（pyropholite） 、それからエンデライト、ベントナイト、緑泥石、および組合せ。
【請求項４７】
上塗を施してあるサセプタ の前述のコーティングがあるか、請求項37に記載の電磁エネルギー、 FeO から成っているグループから選ばれる材料の組み立てられるCuO のCu2O 、 MnO2 Mn2O5、NiO 、Fe2O3、 Fe3O4、CuO-MnO2、Cu2O-MnO2、李2O Cu2O 、李2O-CuO 、李2O-MnO2、 SiC 、WC 、TiC 、TiCX-YOy、TiC1-x、TiO2、非化学量論的なチタニウム酸化物、李2O-NiO 、TiO2 添加される二価陽イオンと、TiO2 三価陽イオンと添加される、Fe2O3 チタニウムと添加される+4、TiO のチタニウム2O3、非化学量論ジルコニアの酸化物、あｎアナターゼ 、ベータ"アルミナ、アルファアルミナ、Na ベータアルミナ、Li-ベータアルミナ、(Na のLi) ベータアルミナ、カーボン、グラファイト、ZnO 、CuS 、FeS のCoO 、カルシウムアルミン酸塩、木炭、NI 、Co 、合金、MgTiO Fe 、NiFe の3、MnTiO3、 NiTiO3、CoTiO3、FeTiO3、LiNbO3、 MnTiO3-x、NiTiO3-x、MgTiO3-x、CoTiO3-x、 FeTiO3-xおよびそれから組合せ。
【請求項４８】
上塗を施してあるサセプタ の前述のコーティングがであるか、請求項37に記載の電磁エネルギー材料のガラスの下に温度にある無定形材料化学処理の間の遷移温度。
【請求項４９】
上塗を施してあるサセプタ の請求項37に記載の電磁エネルギー、前述の頻度応用電磁エネルギーはから成っているグループから選ばれる目に見える、紫外、無線周波、マイクロウェーブ、赤外線、変数頻度源、915 メガヘルツ、2.59GHz および組合せ。
【請求項５０】
上塗を施してあるサセプタ の請求項37に記載の電磁エネルギー、前述の構造 サセプタ はキラル- 定形から、グループから選ばれる定形の、螺旋形状、ロッド状、プレート状の、針状、球形、楕円形、不規則形状のディスク形状、プレート状、少なくとも1 つの波長のための螺線形のアンテナ種の形の応用電磁エネルギー、少なくとものために指定されるアンテナの形応用電磁エネルギー、needle-like 定形のねじれの波長は形づいた、ロティーニ(rotini) は、構造、多細胞ハニカムのように編まれた構造形づき、構造、円柱定形の、管状の定形の網目状構造、a それから泡立った構造、毛管構造、および組合せ。
【請求項５１】
上塗を施してあるサセプタ の上塗を施してあるサセプタ があるか、請求項50に記載の電磁エネルギー化学種のフローに対して透過性がある。
【請求項５２】
上塗を施してあるサセプタ の上塗を施してあるサセプタ があるか、請求項37に記載の電磁エネルギーの形で処理する化学薬品のためにサセプタs の大多数として使用される 流動床、スラリー、a から成っているグループから選ばれる操作 サセプタ 及び化学薬品種の流動混合物は、気体混合物の流れる微粒子のサセプタ および化学種は、詰められたベッド、固体流れる微粒子のサセプタ の混合物および固体化学種は、流れるそれから組合せ。
【請求項５３】
上塗を施してあるサセプタ の前述のコーティングがなるか、請求項37に記載の電磁エネルギー化学処理の実用温度で反射。
【請求項５４】
上塗を施してあるサセプタ のそれ以上の請求項37に記載の電磁エネルギー、分野から成り立つ分野のコンセントレイターの位置がから選ばれるかコンセントレイターのコーティングで成っている、グループ埋め込まれるコーティングでからコーティング、及びそれから組合せ。
【請求項５５】
上塗を施してあるサセプタ の前述のコーティングにa があるか、請求項37に記載の電磁エネルギー化学反応の運転から成っているグループから選ばれる機能、重合化学反応で助け、バイオディーゼルを作り出す触媒作用、窒素に窒素酸化物を減らす医薬を総合する (N2) 、窒素(N に減る2) 、NOを減らす2 NOを減らす否に2 窒素(N に2) 、SO減るX SO減る硫黄(s) に3SOに2、SO減る4 SOに2、SO減る3 SOに2、化学薬品統合、殺菌、活発化を減らす割れる炭化水素化学プロセスのエネルギー、酸化する酸化の揮発有機化合物窒素化合物をの前で減らす二酸化炭素への一酸化炭素炭化水素、水素が付いている炭化水素を改良するバイオディーゼルを総合する H の前の供給種23、炭化水素をとの改良する H の前のメタン23、の炭化水素を改良するメタン、水およびの炭化水素を改良する二酸化炭素の存在メタン、水、水素およびa を改良する二酸化炭素の存在水素及びメタン、重合のa の前の炭化水素の窒素酸化物を減らす金属のハロゲン化物の前の炭化水素窒素酸化物をの前で減らすアンモナルの存在できるクリーンエアーを形作るために汚染物質を扱う混合物をアンモニウム含んでいる国法への調和の環境に排出されなさい、炭化水素の酸化結合分割、a の非酸化結合分割それから炭化水素、触媒作用、分野の集中または組合せ、反作用はa から成っているグループから問題の物理的な段階に起こる血しょう、ガス、固体、液体、微粒子を含んでいる液体および組合せ。
【請求項５６】
上塗を施してあるサセプタ の請求項37 に記載の電磁エネルギー、作動前述のサセプタ の温度は作動のグループから選ばれるキュリー温度の上にある温度から成っている条件すべてのサセプタ の材料、キュリーの下にある温度すべてのサセプタ の材料の温度、上ある温度唯一の非マトリックス材料のキュリー温度、上ある温度唯一のマトリックス材料のキュリー温度、上ある温度すべての高められるサセプタ の材料のもたらすことのキュリー温度吸収、のキュリー温度の上にある温度高められた吸収、キュリーの上にある温度を引き起こす非マトリックスにより高められた吸収、の上の温度を引き起こすマトリックスによりの温度の少なくとも1 つの熱逃亡の温度(臨界温度) 構成段階、熱逃亡の下にある温度すべての構成段階、温度の温度(臨界温度) あるかどれが本質的な誘電体の活発化の温度の下にすべての段階の伝導種は、の上にある温度示す少なくとも1 つの本質的な誘電体行なう種の活発化の温度すべての構成段階の、のキュリー温度の上の温度コーティングの材料、活発化の温度の下にある温度すべての外部の誘電体行なう種、の上にある温度少なくとも1 つの外部の誘電体行なう種の活発化の温度それからすべての構成段階および組合せの。
【請求項５７】
上塗を施してあるサセプタ の前述のコーティングが選ばれるか、請求項37に記載の電磁エネルギーの吸収の量の制御から成っているグループから前述のサセプタ 材料、調整による応用電磁エネルギーの反射力の量を制御するサセプタ の温度前述のサセプタ によるそれから応用電磁エネルギー、か組合せ。
【請求項５８】
上塗を施してあるサセプタ の請求項37 に記載の電磁エネルギー、応用電磁エネルギーは脈打つ連続的なエネルギーの形で応用であるそれからエネルギーか組合せ。
【請求項５９】
上塗を施してあるサセプタ の前述のコーティングがa を含んでいるか、請求項37 に記載の電磁エネルギー触媒作用の特性が付いている材料。
【請求項６０】
上塗を施してあるサセプタ の請求項59に記載の電磁エネルギー、材料との触媒作用の特性にグループから選ばれる分子構造がある、石塩無定形から成っている、亜鉛ブレンド、反磁性体、ルチル、ペロプスカイト、スピネル、反対のスピネル、ニッケルのヒ化物、鋼玉石、イリメナイト（ilimenite） 、 オリビン（olivine）、セシウムの塩化物、螢石、無水ケイ酸は、ウルツ鉱、派生物タイプする知られていた結晶の構造、知られているの上部構造の構造結晶の構造、オルソシリケート（orthosilicate） 、メタ珪酸塩、ギブサイト、グラファイト、ゼオライト、炭化物、窒化物、モンモリロナイト、金属間化合パイロフィライト（pyrophyllite）半導体、金属半導体、ガーネット、偽ペロブスカイト（psuedoperovskite）、オルソフェライト（orthoferrite）、六角形の亜鉄酸塩、希土類ガーネット、および亜鉄酸塩。
【請求項６１】
上塗を施してあるサセプタ の請求項59に記載の電磁エネルギー、材料との触媒作用の特性にグループから選ばれる電子特性がある、n タイプ材料p タイプ材料から成っている、陽イオン添加されたp タイプ材料を、陰イオン添加されたp タイプ支配する陽イオン添加される材料、支配しなさい n タイプは材料、陰イオン添加されたn タイプ材料、および組合せを支配する。
【請求項６２】
上塗を施してあるサセプタ の障壁のコーティングがあるか、請求項59に記載の電磁エネルギー、触媒作用の特性が付いている前述のコーティング材料間の場所および前述前述のコーティング間の有害な化学反応を防ぐサセプタ 触媒作用の特性およびサセプタ の材料、防ぐのを助けるため触媒の中毒、及びそれから組合せを防ぐ。
【請求項６３】
上塗を施してあるサセプタ の請求項59 に記載の電磁エネルギー、材料との触媒作用の特性にa から成っているグループから選ばれる形態があるすべてのサセプタ の全面塗りである触媒は、ある触媒浮上するすべてのサセプタ の部分的なコーティングは、微粒子である触媒浮上する サセプタ の表面の触媒、微粒子の触媒である触媒 サセプタ にあるコーティングに含まれている、微粒子である触媒 サセプタ にあるコーティングの触媒、全面塗りである触媒すべてのサセプタ の表面の触媒間の付加的なコーティングがあるそしてサセプタ 、すべてのサセプタ の部分的なコーティングである触媒表面触媒とサセプタ 間の付加的なコーティングがある、そしてそれから組合せ。
【請求項６４】
上塗を施してあるサセプタ の材料がa であるか、請求項59に記載の電磁エネルギー、触媒作用の合成物から成っているグループから選ばれる合成物同じ機能を行う2 つまたはより多くの触媒、2 つまたはより多くの触媒の少なくとも1 つの触媒が他より別の機能を行うところ少なくとも1 つの触媒が金属であるところ触媒、2 つまたはより多くの触媒少なくとも1 つの触媒にキュリーがあるところ種、2 つまたはより多くの触媒それから温度および組合せ。
【請求項６５】
上塗を施してあるサセプタ の請求項59 に記載の電磁エネルギー、材料との触媒作用の特性にから成っているグループから選ばれる機能がある化学反応で、重合助ける運転、化学反応のバイオディーゼルを、減る医薬を触媒作用によって作り出し総合する窒素(N への窒素酸化物2) 、窒素(N に減る2) 、NOの減少2 NOを減らすNOに2 窒素(N に2) 、SO減少X SO減る硫黄(s) に3 SOに2、SO減少4 SOに2、SO減る3 SOに2、化学統合、殺菌、割れる炭化水素、減少化学プロセスの活発化エネルギー、酸化の揮発有機化合物、窒素化合物をの前で減らす二酸化炭素への酸化の一酸化炭素炭化水素、水素が付いている炭化水素を改良するバイオディーゼルを総合する H の前の供給種23、炭化水素をとの改良する H の前のメタン23、の炭化水素を改良するメタン、水およびの炭化水素を改良する二酸化炭素の存在メタン、水、水素およびa を改良する二酸化炭素の存在水素及びメタン、重合のa の前の炭化水素の窒素酸化物を減らす金属のハロゲン化物の前の炭化水素窒素酸化物をの前で減らすアンモナルの存在できるクリーンエアーを形作るために汚染物質を扱う混合物をアンモニウム含んでいる国法への調和の環境に排出されなさい、炭化水素の酸化結合分割、a の非酸化結合分割それから炭化水素、触媒作用、分野の集中または組合せ、反作用はa から成っているグループから問題の物理的な段階に起こる血しょう、ガス、固体、液体、微粒子を含んでいる液体および組合せ。
【請求項６６】
上塗を施してあるサセプタ の請求項59に記載の電磁エネルギー、材料との触媒作用の特性はa から成っている材料のグループから選ばれる紫外線の電磁エネルギーによって活動化させる光触媒材料地域、の電磁エネルギーによって活動化させる写真触媒作用材料目に見える地域電磁石によって活動化させる赤外線触媒作用材料赤外線地域のエネルギー活動化させる触媒作用材料マイクロウェーブ地域、活動化させる触媒作用材料の電磁エネルギー無線周波の地域の電磁エネルギー、および組合せ。
【請求項６７】
上塗を施してあるサセプタ の請求項59に記載の電磁エネルギー、材料との触媒作用の特性は材料から成っていることのグループからそれ選ばれる貴金属、Fe 、Co 、NI 、Pt 、Pd の金、Ag のカルコゲナイド、金属の合金はある、ホウ化物、Fe 基づかせていた合金、貴金属の合金、人工的な誘電体人工的な誘電材料非マトリックスの体積分率種は50 の容積のパーセント、人工的な誘電材料より少しである非マトリックス種の体積分率は等しいとまたは非常により50 である容積のパーセント、Co 合金、反強磁性体NI 合金、反強磁性体、金属キュリー温度の材料常磁、ガラス状、強誘電性のフェリ磁性体（ferrimagnetic） 、強磁性、半導体、行なう、ソリッドステートイオンのコンダクター、非化学量論非化学量論的な炭化物酸化物、オキシカーバイド、オキシニトライドは、酸化物、金属間化合窒化物カーボンニトライド熱電子放出を作り出す材料、熱電である材料、サーメット、金属の粒子が付いている陶磁器の艶出し熱ルミネッセント水酸化物低い比誘電率の蛍光、ホウ化物、材料および低い誘電体損失、材料および高い比誘電率の低い誘電損、ケイ化物、窒化物、アルミナイド、高い比誘電率の材料高い比誘電率の高い誘電損、材料は及び緩和する誘電損、炭化物、酸化物、アナターゼ、硫化、硫酸塩、炭酸塩、FeO 、 CuO のCu2O 、MnO2 Mn2O5、NiO 、Fe2O3、 Fe3O4、CuO-MnO2、Li2.O-NiO 、TiO2 二価陽イオンと添加される、TiO2 三価陽イオンと添加される、Fe2O3 チタニウムと添加される+4、Cu2O-MnO2、李2O Cu2O 、李2O-CuO 、李2O-MnO2、SiC 、WC 、TiC 、TiCX-YOy、 TiC1-x、TiO2、非化学量論的なチタニウム酸化物、TiO のチタニウム2O3、非化学量論的なジルコニアの酸化物、anatase 、beta"アルミナ、アルファアルミナ、 Na ベータアルミナ、Liベータアルミナ、(Na のLi) ベータアルミナ、カーボン、グラファイト、ZnO 、 CuS 、FeS のCoO 、カルシウムアルミン酸塩、木炭、NI 、Co 、合金、MgTiO Fe 、NiFe の3、 MnTiO3、NiTiO3、CoTiO3、FeTiO3、 LiNbO3、MnTiO3-x、NiTiO3-x、MgTiO3-x、 CoTiO3-x、FeTiO3-x、ZnO1-x 、 SmLiO2、 LaLiO2、LaNaO2、SmNaO2、(SmLiO2)0.8(CaOMgO)0.2、 (LaLi2)0.7(SrOMgO)0.3、(NdLiO2)0.8(CaMgO)0.2 、 マグネシウム酸化物、材料で支えられるストロンチウム添加されたランチウム（lanthium）の酸化物温度にそして時間の間熱の粘土の鉱物の処理によって得られる結晶化の水が取除かれること温度の上の期間の温度の下そして完全な変形を防ぎなさい期限不可逆の結晶および/またはガラス段階、材料への粘土材料温度にそして期限の間上記の熱のタルクの処理によって得られる結晶化の水がa の下で及び取除かれること温度の完全な変形を防ぐ期限の温度及び不可逆の結晶へのタルク材料はおよび/またはガラス、材料得た熱のゼオライトを温度にそしての上の期限の間処理する結晶化の水がa の下で及び取除かれること温度の完全な変形を防ぐ期限の温度及び不可逆の結晶および/またはガラス段階、材料へのゼオライト材料温度にそして期限の間熱のブルーサイトの処理によって得られる温度の上結晶化の水がa の下で及び取除かれることの完全な変形を防ぐ期限の温度及び不可逆の結晶材料へのブルーサイト材料は、材料得た熱のギブサイトを温度にそしての上の期限の間処理する結晶化の水がa の下で及び取除かれること温度の完全な変形を防ぐ期限の温度及び不可逆の結晶材料へのそれから粘土材料、及び組合せ。
【請求項６８】
上塗を施してあるサセプタ の粘土の鉱物があるか、請求項67に記載の電磁エネルギーモンモリロナイトから、ボールクレー成っているから選ばれる、イライト、ディッカイド、ハロイサイト 、雲母、ゼオライト、カオリナイト、イライト粘土、それからパイロホライト（pyropholite）、エンデライト（Endellite） 、ベントナイト、緑泥石、および組合せ。
【請求項６９】
電磁石の上塗を施してあるサセプタの請求項37に記載のエネルギ、コーティングが使用されるか、ー化学種の反応体は望ましいプロダクトのためにまたは汚染物質と流れる排出がある場合もあるクリーンエアーを作り出す為の汚染物質を扱う種国法に従う環境。
【請求項７０】
上塗を施してあるサセプタ のコーティングがa であるか、請求項69に記載の電磁エネルギー化学種と反応する種をカーボン含んでいて農産物に流れなさい水素、高位化学種、低い順序の化学種、カーボンそれから一酸化物、二酸化炭素または組合せ。
【請求項７１】
上塗を施してあるサセプタ の請求項69 に記載の電磁エネルギー、ところコーティング Na ベータアルミナから成っているグループから選ばれる反応体を含んでいる李ベータアルミナ、NaOH 、LiOH 、CaCO3 、Ca(OH)2、ガンマアルミナ、アルファアルミナ、リチウム複合体、吸着されるリチウム複合体部分的に部分的にボーキサイト、部分的に吸着されるナトリウムの複合体を部分的にか焼しなさいそれからボーキサイト、無水ケイ酸、陽イオン添加された無水ケイ酸または組合せを、にか焼しなさい化学的に化学薬品種と流れ反応させフッ素種、a を含んでいるそれから塩素種、硫黄種、および組合せ。
【請求項７２】
上塗を施してあるサセプタ のコーティングがa を含んでいるか、請求項69 に記載の電磁エネルギー、尿素、アンモナル、シアヌル酸から成っているグループから選ばれる反応体アンモナルのアンモニウムカルバミド酸塩、アンモニウムの重炭酸塩、混合物およびアンモニウム重炭酸塩、アンモニウムの蟻酸塩、アンモニウムオキアレート（ammoniumoxialate）、ニドロキシル基の源、水素基、ミルク、砂糖、糖蜜、多糖類、a の源それから還元剤か組合せ、化学薬品と化学的に反応するため種は農産物に流れ窒素酸化物および窒素酸化物を含んでいる窒素(N2)。
【発明の詳細な説明】
【技術分野】
【０００１】
現在適用は米国の特許出願の否の継続部分である。 09/897268, 割り当てられる2001 年が7 月2 日にファイルされる米国のパテントの番号として出願 6512215 米国の特許出願の番号の部分的である2003 年1 月28 日。 09/402240, 米国のパテントの番号として出た1999 年9 月29 日にファイルされる。 7 の6271509 B1 PCT のPCT の章の下に第II 米国国民段階である2001 年8 月、特許出願の番号。 国際ように出版したPCT/US98/06647 、出版物の番号。 米国の利点を要求する1998 年10 月15 日にWO 98/46046 、仮の特許出願の番号。 60/041942, は1997 年4 月4 日にファイルした。
【０００２】
発明の分野
これ発明は不用なガスの熱処置のための装置そしてプロセスに関連しているそして反応ガス。発明は破壊そして減少のためにの使用される流出する不用な流れからの汚染物質、及び気体プロダクトをから作り出すため反応体のガス。この発明は上塗を施してあるサセプタにとりわけ関連している処理する化学薬品のための電磁エネルギーのマトリックス材料異なっている材料からなされる非マトリックス材料を囲むマトリックス材料およびマトリックス材料は物質的な持っていることの組み立てられる非マトリックス材料と比較される誘電性損失を下げなさい。
【背景技術】
【０００３】
従来技術
作動する装置、汚染を減らすために熱的に不用な流れからのガスを扱う電気熱的にプロダクトの統合のためのガスを、頼らない天燃ガスにのための反応させなさい供給エネルギー。そのような物のためのエネルギーを作り出すのに天燃ガスを使用する装置適用は二酸化炭素、一酸化炭素および窒素酸化物をからの作成するエネルギー源。電気に時よりきれいな操作があると考慮される上記の化学種がの間に作り出されないのでそのような装置で使用される熱源からの操作。汚染制御のための電気装置適用は点光源でと比較されたときより少ない汚染を作り出す天燃ガスで作動する反対の技術。減らされた汚染はある好ましい温室ガスを及び大会に減らすための条件 1990 年のクリーンエアー行為。多くのタイプの電気加熱法がある; これ議論は応用の熱そして反作用を作り出すのに使用された設計に焦点を合わせる電磁エネルギー。
【０００４】
規模のこの現在の発明はガスの熱処置のための装置である汚染物質1) 互い違いキャビティ及びサセプタの幾何学的パターンを用いる応用電磁エネルギーのより同質な相互作用を提供する流動度にもかかわらずサセプタの容積およびの直径排気管の幅、2) 全面的な熱を増進する熱伝達方法装置の効率、3) 反射力がようにあるサセプタ の構造割り当てる応用電磁エネルギーの相互作用の主義モード、 サセプタ を、4) 合成のサセプタ 材料突き通す、エネルギーのため5) エネルギー集中対温度を制御する簡単な方法 サセプタ および6) のエネルギー密度を集中する分野のコンセントレイター応用電磁エネルギー。
【０００５】
これらの装置のキャビティ幾何学的パターンは光学的性質に影響を与える サセプタ 内の電磁エネルギー。電磁エネルギー、どうか紫外線、赤外線、電磁波または無線周波、同じを表わす幾何学的と相互に作用している場合の目に見えるスペクトルとして光学的性質レンズに類似している表面及び形。電磁エネルギー サセプタ は幾何学的な形のために一点に集中するか、またはそれることができる光学レンズと同じ主義に続くサセプタ 。その上に、電磁エネルギーの伝播のモードは依存しているキャビティ幾何学。これらのモードは電磁石の配分をもたらすキャビティのエネルギー。これらのモードは円柱のために異なっている長方形キャビティ(例えば、電磁波エンジニアリングのハンドブック参照)。
【０００６】
電磁石回状の周囲へ事件の垂直であるエネルギー円柱サセプタの横断面は最初に一点に集中し、集中する横断面内のエネルギー。この集中により引き起こす物質的で近いよりより多くのエネルギーを吸収するサセプタの中の材料の中の材料の誘電性の特性を変える表面断面。エネルギーのこの集中はある材料を作ることができる、中心と周囲間でサセプタ の内部に置かれるそれにより材料の浸透の深さを減らすより多くのエネルギーを、吸収しなさい サセプタ の幾何学のため。
【０００７】
光学長方形キャビティおよび平面の表面の特性は異なっている。長方形の幾何学を持っているサセプタ の長方形キャビティおよび平面表面は平面の光学的性質に続く。平面曲げられた表面がようにエネルギーを集中しないし、分散させない、凸面のようなそして凹面の表面。応用のための発生の平面と電磁エネルギー、サセプタ の電磁エネルギーの吸収材料の特性が原因があり、エネルギーによって影響を及ぼされない、集中されるかどれが曲げられた幾何学的パターンによって。サセプタの事件エネルギーとの平面は同質の構造の内に集中されない浸透の材料および深さは事件によって影響を及ぼされる サセプタ の中のエネルギーの力、電界および磁界。逆に、曲げられた幾何学のサセプタの事件エネルギーは集中することができる同質な材料とのサセプタ 、および浸透の深さの中ではのエネルギーは曲げられた表面の能力によってへの影響を及ぼされる サセプタ の中の濃縮物エネルギー。
【０００８】
オーバーオールガスの熱処置のためのそのような装置のエネルギー効率はある場合もある失われるエネルギーを捕獲するためによりよい熱伝達プロセスと改良される応用電磁石のための源である管の冷却からエネルギー。電磁波乾燥操作では、熱は冷却から作り出した空気が付いているマグネトロンは乾燥されている記事に加えられる電磁波。熱気および電磁波を使用するこの互いに作用し合う乾式法のエネルギー効率を高める。
【０００９】
代わり複合材料およびサセプタの構造は促進するのに使用することができるガスの熱処置。これらの複合材料およびサセプタの構造人工的な誘電体として知られている。
【００１０】
人工誘電性の構造は1940年代にさかのぼる。人工的な誘電体は使用されたコミュニケーション(Koch) のための無線波を集中するレンズように。人工誘電体は伝導性の金属の版、棒、球およびディスク(第2段階を使用する埋め込まれるかどれがのそして低のマトリックス低い比誘電率で材料) 従って屈折の索引を高める誘電性損失のサイズを減らす望ましい光学的性質を達成するレンズ。第2段階材料エネルギーを反映し、電磁石を送信するのに拡散反射を使用するエネルギー。これらの版、棒、球、およびディスクは格子で整理することができる等方性か異方性構造を作り出す構造。
【００１１】
伝導性の要素は低い比誘電率でそして低く埋め込まれる誘電性損失のマトリックス、マトリックス材料の誘電体のこれらの効果損失係数は僅かであり、合成レンズの比誘電率はある増加される。但し、効果の上のこれらはによって限られ、影響を及ぼされて埋め込まれる材料のサイズ、形、伝導性および体積分率低い誘電性損失、よくように材料の低い比誘電率のマトリックス事件の放射の波長として。誘電性強さマトリックスの物質的な演劇の重要な付加的のの複雑な比誘電率人工的な誘電性レンズの設計に於いての役割。一方では、異なった誘電性の特性が付いているマトリックス材料の選択半導体のような第2段階材料の結合、強誘電体、強磁性体学、反強誘電体、反強磁性体、より高くの誘電体作り出す伝導性の損失の誘電性損失および誘電体電磁波エネルギー、人工的な誘電体の農産物熱の吸収。
【００１２】
損失性誘電体技術は1950 年代までに示され、続いて使用された食品包装の陶磁器の記事を、焼結させるマイクロ波振動数消費者の食糧のための器具を、茶色にすることの暖房の食糧、プロダクト、及び誘導性接着剤を結合の適用するため。
【００１３】
構造人工的な誘電体の電磁石の特性を定める。人工の中の第2 段階材料の体積分率誘電体はあるレベルに、人工的な誘電体反映する達する人工的な誘電体をからの保護する事件の電磁エネルギー引きつけられる電磁エネルギー。第2 段階の体積分率人工的な誘電体が電磁エネルギーを保護する材料はある第2 段階材料の反射力、第2 の形の扶養家族段階材料および温度。反射の量の制御によって、 サセプタ の反射力がサセプタ を制御するのに使用することができる温度。
【００１４】
反射力自己制限温度がある構造を作り出すのに使用されていた。誘電体の反射力を作り出してフォン・ヒップルの誘電で説明される波長。そのような主義を使用して、装置は持つように設計されていた温度の自己制限。温度を自己限ってまたあったキュリー温度の材料のために学説をたてられる。反射力の電磁エネルギーは材料の伝導性と関連している。金属はある電磁石の室温で電気で伝導性および反射エネルギー。半導体に及びイオンのコンダクターに低く適当な伝導性がである室温。上げられた温度の半導体およびイオンのコンダクター伝導性を高め、これらの材料は反射にになる上げられた温度の電磁エネルギー。反射力の量の上げられた温度の材料はまた波長に依存している事件の電磁エネルギー。
【００１５】
人工誘電体は拡散反射か分散を作り出すのに使用することができる構成する サセプタ の中。第2段階材料はどちらか反射である場合もある室温の材料は、金属のような、または反射にでなることができる 1) 半導体のような増加する伝導性のための上げられた温度、そしてイオンのコンダクターおよび/または2) キュリー温度を超過するような 強誘電体及び強磁性体。この拡散反射はまたに使用されるかもしれない人工を使用するある特定のサセプタの温度を制御しなさい誘電性の構造。
【００１６】
にもかかわらずサセプタの構造および構造、応用エネルギーの材料構造および材料または材料はの突き通すために加えられなければならない サセプタ と応用間の容積測定の相互作用のための構造エネルギー。
【００１７】
他の考察の装置はサセプタの構造にのための与えられなければならないガスの熱処置。ハニカムは、詰められた物質的編まれて泡立ち、どちらかに増加するあること材料の組み立てられる構造、上げられた温度の誘電性の伝導性にまたはキュリー温度がある実用温度の下で反射になることができる。材料反射になる、そしてどちらかのサセプタ の構造はa) 行為ようにできた応用エネルギーが突き通らないようにしない次元の導波管応用エネルギーのためのしゃ断周波数の下にあるので サセプタ の構造かb) 盾突き通ることからの電磁エネルギー サセプタ に。 電磁波工学手引の手引 導波管理論をより詳しく説明する。例えば、粒状にサセプタ米国のパテントの番号で用いられる構造。 ガスの処置のための4,718,358 は例証する サセプタ の構造が事件を可能にしないかもしれないところ条件電磁エネルギーはサセプタの容積を突き通す。
【００１８】
それはにようである米国の著者が番号の特許を取ることにであつて下さい。 4,718,358 はできれば粒状を具体化する約5 ミリメートルから層の厚さの10 ミリメートルの範囲の引きつけられる材料、できれば100ミリメートルへの300 ミリメートルはであるかどれ。好まれた引きつけられる材料の1 つ粒状の形態のSiC はある。ケイ素炭化物、半導体の陶磁器に、ある室温のおよそ10 cm の適当な浸透深さ。そして、SiC の純度に依存して、浸透の深さはより少しそれからである場合もある室温の2 cm 。上げられた温度で、ケイ素炭化物はなる従って伝導性、より低い浸透深さを持っている。1 つが仮定すれば米国の微粒は番号の特許を取ること。 4,718,358 は球形、そして10 ミリメートルである SiC の球は円柱キャビティの中で多分何の詰まる最密立方構造として知られている。最密立方SiC 構造に26% だけの無効容積がある。これの最も大きい無効スペース最密立方構造の10 ミリメートルSiC 球粒状のパックはある占められる知られているものがによって八面体の場所として。八面体の場所はである 6 つの球- 1 つの平面、の1 で触れる4 つの球間の無効スペース上の及び無効スペースの底の1 つは4 球の間で形作った 1 つの平面の接触。最も大きいのの八面体の場所の無効の直径直径は約6ミリメートルである。幅6ミリメートルの空地と及び米国のパテントの番号の装置。 およそ900℃で作動する4,718,358 、 SiC の誘電性の伝導性がと比較して非常に高められるところ室温、1 の誘電性の伝導性は能力に質問できる 2 時の電磁波エネルギー。およそ13 cm の45 ギガヘルツの波長によるプロパゲートはSiC の微粒の立方構造を閉め詰め熱する 100ミリメートルから300 ミリメートルの間にである粒子の深さのSiC の容積。900℃の実用温度でSiC 詰められた球をする C切口の下で次元がある小さい導波管のコレクションとして行為応用電磁石放射のための頻度か。その場合、サセプタ 構造は応用エネルギーを全体の容積に突き通ることを可能にしない SiCの微粒。このタイプの構造は電磁エネルギーをように保護する世帯の電磁波調理の窓によって一般的な方法で例証されるオーブン。または、900℃の実用温度でSiC 球のパッキングをする 。どちらもに割り当てない浸透の有限な深さがある SiC の微粒の全体の固まりの容積測定の暖房に電磁石がある気体種と相互に作用するSiC の固まりの容積中のエネルギー可能な高められた反作用のためか。有限な深さのためのこの後の議論のこのサセプタ の整理の浸透は多分有限の熱する SiC の微粒の容積は事件によって適用される放射の表面に、そして近づく熱はSiCの残りの容積へのSiC によって熱的に行なわれる SiC が伝導性材料非常に熱的にであるので微粒。1 つは論争できる応用電磁エネルギーの大国のレベルは事件であることができること SiC の微粒全体の容積を熱するため、どんなに深さの浸透は応用力の増加されたレベルでより少しになることができる。より大きいのパワーレベルにより浸透の深さは表面に移住する応用電磁エネルギーは事件、時SiC 最初にである材料は上げられた温度で伝導性になる。増加する伝導性により材料は応用エネルギーに反射になることができる。
【００１９】
他ハニカムのような構造をサセプタ、泡立ち、編まれた構造は持つことができる上記される浸透の深さについての同じような心配。これら半導体の強磁性行なうことの作られた場合構造、 強磁性体、強誘電体 及び反強誘電体 材料は、浅い有することができる浸透の深さ。グラファイト、カーボンブラック、磁鉄鉱(Fe3O4) 、 MnO2 1 ミリメートル以下浸透の深さを持ちなさい材料はある室温。構造を、ハニカムのようなサセプタは、泡立つ時塗られるこれらのが材料、どちらかに浅いがある構造編む浸透深さはある次元がある導波管としてまたは機能する a) 材料にもかかわらずしゃ断周波数の下それ サセプタ よりコーティングのための基質およびb) 設計を構成する構造。従って、サセプタ は容積測定の相互作用のための設計でなければきちんとならない考察に材料をの運んでいて電磁エネルギーがコーティングの構造、構造および効果。
【００２０】
発明の概要
この現在発明は、広い意味で、a を作り出す増進された設計である 1) キャビティの設計によるエネルギーのより同質な配分幾何学、2) 応用エネルギー源の位置、および3) 深さの サセプタ の浸透。エネルギーのより同質な配分応用があるためにサセプタ に発明を提供する電磁エネルギーはa) 農産物熱、b) にある体積測定によつて配った汚染物質の破壊のための化学種の相互作用のための現在 サセプタ 中の化学反応を、c) 農産物に促進するため蛍光放射、及びd) 熱ルミネッセンス 放射を作り出すため。
【００２１】
キャビティ幾何学は不規則な定形である横断面がある多角形を使用できる、 4 (4) またはより多くの側面を持っている、およびできれば長方形を長方形の横断面区域は流れの方向に垂直であるガスの流れの。好まれた長方形の形にの位置がある最も長い平行側面の反対の表面の応用エネルギー源。 不規則な長方形の横断面の最も短い間隔は参照される幅としてに。同種の配分をの促進するように幅は設計されている意図的にエネルギー。この設計はの浸透の深さに基づいている応用電磁エネルギーによるサセプタ 。浸透の深さの サセプタ は材料の浸透の深さの代りにので使用される サセプタ は無効の一部分、材料、材料または合成物を含んでいる構造及びサセプタ の構造の材料。深さの サセプタ の浸透は浸透の深さに定義された類似しているのための 1/e の価値として上記される材料。1/e の価値はある吸収されるか、または分散するエネルギーの67% への等量。
【００２２】
キャビティ応用エネルギー源そして深さの位置とともに幾何学の サセプタ の演劇の浸透装置に於いての重要な役割。以来エネルギー源は不規則な 長方形の反対の表面にある、幅1 つの半分のの間隔、の中心からの間隔があるキャビティの側面への横断面区域応用エネルギー源、定義される相互作用の幅とこの発明で置かれる。相互作用の幅は浸透の深さに類似している。幅の深さをの定義するために相互作用が半分のサセプタ を二等分するのに使用されているキャビティの半分の幅にサセプタ の浸透および応用エネルギー源の位置に最も近いサセプタ の表面ように上記述されている。量をの記述するのに相互作用の幅が使用されている作り出してサセプタ 内の相互作用のために利用できるエネルギー汚染物質の化学反応そして破壊を促進する方法、一方一般に電磁エネルギーの浸透の深さは約記述する材料で減少する力の。減少はa) によって材料で起因できる応用エネルギーの熱かb) 反射を作り出すエネルギーの吸収。この発明では、サセプタ の浸透深さは提供する使用である場合もある汚染物質の破壊かどちらかによるガスの反作用のため1) 方法それは主に熱処置のための熱を、2) 主に方法作り出す相互作用のために応用電磁エネルギーをとの使用する汚染物質の化学反応または破壊のためのガス／微粒子 種、 3) 蛍光放射を作り出す方法、4) 作り出す方法 熱ルミネッセンス 放射、5) の分散を作り出す方法応用エネルギー、か6) 組合せを集中する為の応用電磁エネルギーこの5 つの方法の。方法の組合せは最も適しているのために手もと目的。次の例はこれらの第一次方法を示す。
【００２３】
実施例1
熱なら処置は化学反応のための第一次方法としてまたは必要とされるによる電磁エネルギーの汚染物質の破壊、そして吸着熱焼却のための範囲の熱を作り出すためにサセプタ は必要である (触媒作用の処置(c) 300-600℃ のための600-1000℃) または、容積測定を作り出すため作動の応用電磁エネルギーによるサセプタの暖房温度は、それから応用エネルギー全体の幅をの突き通さなければならない実用温度のキャビティの中の相互作用。従って、電磁エネルギーはサセプタ および深さによっての吸収されなければならない実用温度のサセプタ の浸透はを可能にしなければならない体積測定によつて幅をの熱する応用電磁エネルギー相互作用。第一次方法として熱処置のため、の形この装置のためのキャビティは不規則な 多角形そして位置のである応用電磁エネルギーのもとは上記されるように、ある サセプタ の浸透の深さはおよそ同等のとべきである サセプタ の全体の幅3 分の1 の。の浸透の深さ サセプタ の幅およそ1/3 のであるサセプタ はを可能にする応用の源からのキャビティの全体エネルギーのおよそ50% 反対の表面にある幅で現在がのあるエネルギー相互作用及びサセプタ の材料によって吸収されるための構造。
【００２４】
実施例2
気体種の電磁エネルギーの相互作用がなら化学反応または破壊のためのガスの処置のための第一次方法汚染物質の、それから電磁石の容積測定の相互作用を作り出すため気体種のエネルギーは応用エネルギー幅をの突き通さなければならない実用温度のキャビティの中の相互作用。従って、電磁エネルギーはサセプタ および深さを突き通せる必要がある実用温度のサセプタ の浸透のを可能にしなければならない体積測定によつて気体と相互に作用する応用電磁エネルギーまたは相互作用の幅の処置のための微粒子種。この方法乱れを作り出すのに使用されるガスはよりよいのために混合できるプロダクト種への反応体種の転換。
【００２５】
容積測定のため気体種の電磁エネルギーの相互作用、形この装置のためのキャビティ不規則な多角形および位置はである応用電磁エネルギーのもとの上記されるように、サセプタ の浸透の深さはこの方法のために重要ようにない応用電磁石を分散させるようにサセプタ が設計されていなかったらエネルギー。サセプタの浸透の深さは設計されている応用に主に透明である材料電磁エネルギー応用エネルギーの量をあるために最大にするため 反作用を運転する現在。その上に、強さを高めるのにサセプタは分野コンセントレイターを使用できる電磁エネルギー(分野コンセントレイターの使用は後で表われるこのセクション) 。この方法のためのサセプタ の浸透の深さガスを反応させるか、または汚染物質を破壊する為により大きいがありなさいサセプタの全体の幅は合計のおよそ50%を可能にし、ある応用エネルギーのもとからのキャビティのエネルギー、反対の表面、相互作用のために相互作用の幅で現在があるため応用エネルギーとガス／微粒子、種間。但し、応用エネルギーを分散させることは処置のこの方法のために望まれるそしてである浸透の深さはサセプタ の幅約1/3 のべきである。
【００２６】
実施例3
処置方法の組合せがどちらかのための最もよい方法として必要とされれば汚染物質の化学反応か破壊、そして吸着、伝達、によってエネルギーの反射そして分散 サセプタは要求されるかもしれない。応用電磁エネルギーの吸収 サセプタは熱を作り出すことができるまたは蛍光放射を作り出すことができる作成の放出、熱ルミネッセンス 放射の放出または援助蛍光放射。実施例えば、応用紫外(紫外線) エネルギー源 サセプタ のまたは分野の燐光性の放射を作り出すのに使用されるできる燐光性の放射間の相互作用のためのコンセントレイターおよび反作用を運転するガス／微粒子種。応用紫外線エネルギーはできるまたガス／微粒子種と相互に作用しなさい。のためのそのような材料 サセプタ または分野のコンセントレイターは燐光性材料であることができる。
【００２７】
深さの突き通すことをサセプタの浸透は応用紫外線エネルギーを可能にしなければならない作り出すべきサセプタ の容積測定の相互作用a) のためのサセプタ 応用紫外線エネルギー間の蛍光放射および/またはb) 直接 ガス／微粒子 種。従って紫外線及び電磁波エネルギーがあれば、同じサセプタ に適用されて、他の相互作用は応用の間に起こるかもしれないエネルギー、サセプタ の構造、分野のコンセントレイターの材料気体種(または微粒子) 。に適用される紫外線エネルギーキャビティは前に述べられるようにどんなに電磁波エネルギーa) 相互に作用することができる b) が作り出すかもしれない燐光性材料の熱ルミネッセントを作り出すかもしれない応用電磁波エネルギーやc) によるサセプタ の熱は高めるかもしれない応用紫外線エネルギーによる燐光性の放射の農産物主に。他の同じサセプタ への応用エネルギーが唯一に電磁波なら、結果エネルギーはそれから他の相互作用起こるかもしれない。電磁波エネルギーはどちらかのa) かもしれない完全にガスの熱処置、b) のために部分的にあるかもしれない吸収される吸収される相互作用、c) のための気体種と使用されるかもしれない相互に作用すれば サセプタ を熱し、紫外線放射の熱燐光を作り出すため、述べられるの気体種、かd) 組合せと相互に作用している a 、b 、およびc の相互作用。
【００２８】
この実施例、実施例3 は、の相互作用の潜在的な複雑さを示したものだ応用電磁エネルギー、蛍光放射および熱ルミネッセンス サセプタ の構造及びサセプタ の材料との放射構造。背景セクションで前に述べられる、材料またはサセプタ の構造と同様、構造の材料は応用エネルギーの能力にに影響を及ぼしなさい サセプタ a) とb) 突き通し、熱を現在があるために作り出すために相互に作用しなさい ガス／微粒子 種の相互作用のため、c) 作り出すため蛍光性、及びd) 熱ルミネッセンスを作り出すため。同様に、能力の有限な間隔を突き通す蛍光及び熱ルミネッセンス 放射 サセプタ の構造の中ではガス／微粒子 と相互に作用すれば空気の種は汚染物質の化学反応か破壊のために流れる サセプタ の設計にとつての重要性をもつことができる。蛍光放射熱電子によって発生した燐光性、白熱または分野はあることができる放出か熱電気の放出。
【００２９】
実施例 3の伝達の、吸収の、反射力のおよびの分散 サセプタ にあるエネルギーの各波長は重要になる。材料の組み立てられるサセプタ の代りにサセプタ はかもしれない組み立てられるを可能にする1 つ以上の材料のよくしなさい、応用エネルギーの波長への サセプタ と突き通し、体積測定によつて相互に作用しなさい。そして構造そしてサセプタ の設計およびサセプタ の構造の材料は サセプタ の構造の設計をから防ぐために選ばれなければならない応用電磁エネルギーの波長の保護そしてエネルギー。そしてまた、伝達、吸収、反射力および分散 サセプタ の特性はの見掛け密度によってもたらされる気孔率のサイズ、気孔構造、また構造の材料、構造の材料の量の気孔率。
【００３０】
これ発明は、広い意味で、キャビティを使用する増進された設計であるの流れに垂直である、横断面がある幾何学ガスの流れは不規則な形として、形づき、4 (4) またはより多くの側面を持っている、できれば長方形。好まれた長方形の形にの位置があるの最も長い平行側面の反対の表面の応用エネルギー源ガスの流れの流れへの断面区域の垂直。位置キャビティおよびサセプタ の応用エネルギー源そして幾何学の従って濃縮物エネルギーに装置の光学的性質を可能にしないため、応用の相互作用のためのサセプタ の設計の簡素化電磁エネルギーおよびより同質な配分をの作り出すことキャビティの電磁エネルギー。
【００３１】
サセプタは特定の方法のためにガスの流れの処置設計されている設計はサセプタの浸透の深さによってしか定まらないあるサセプタの相互作用の選ばれた幅に依存しているかどれが、その後エネルギーは集中されない。従って、一度ガスの処置のための方法流れは、一度応用電磁エネルギーの力の量選ばれるまたはエネルギーは相互作用の幅が減ることにされれば選ばれ、装置、サセプタ の構造の材料の静的圧力そしてサセプタ の構造は装置が量られることのとき一定している残ることができるコマーシャルのより大きい流動度そしてより大きい排気管の幅のため産業適用。より大きい流動度かより大きい排気を収容するため管の幅、唯一のの横断面区域の長さエネルギーの源取付けられた缶であるところ不規則な 多角形細長いが単にありなさい。円柱キャビティとは違って、吸収の特性の サセプタ の構造の材料か材料はに変わることを持っていないコマーシャルのより大きい流動度そしてより大きい管の幅を収容しなさい応用エネルギーの容積測定の暖房または相互作用のための工業プロセス装置サセプタの中のガスと。
【００３２】
この発明の装置の設計の適切な熱処置汚染物質を達成することができる。この設計がサセプタをのための簡単にするので熱を、1 つの缶色々流動度及び管の幅で容易に作り出す作動の選択によるガスの適切な熱処置のための設計装置必須の住宅のための熱い地帯の長さのサイズ分けによる温度及びサセプタの実用温度そして乱れの時間。熱損失熱を防ぐためにサセプタ のまわりの絶縁材は必要かもしれない。材料それは応用エネルギーに透明、それであるエーロゲルの構造をある熱絶縁材のために最も適しているが使用する。 エーロゲルは4% の96% の気孔率そして見掛け密度に持っている構造である。 熱い地帯の長さは空気の同軸流れの方向で設計されている方向が装置の定義された幅であるところ流れ。
【００３３】
この発明は、キャビティの幾何学的な横断面区域の広い意味空気流れの流れおよびサセプタ の幅への垂直のこの装置で同種を提供するように相互作用は設計されている応用力のある特定の量のエネルギーの配分。多くとエネルギーの同質な配分は設計a に1 つを、発明可能にする気体及び微粒子種の特定の処置のための方法は、と比較した集中する幾何学的パターン を備えている装置との処置方法を設計するシリンダーのような電磁エネルギー。この発明と、深さの応用電磁エネルギーまたはエネルギーによるサセプタ の浸透汚染を破壊し、反応の設計法に1 つを許可する ガス／微粒子種。サセプタ の浸透の深さ時 3 分の1 は(サセプタ の総幅の幅1/3) またはより大きいあるガス／微粒子の処置の方法は熱どちらか1) 主に2) である場合もある熱、蛍光、熱ルミネッセンス の組合せ、及び相互作用空気の応用エネルギー間およびガスまたは微粒子集中するのに応用エネルギーの分散が使用されている時流れ、または3) サセプタ の相当な暖房を、とののような作り出さないで応用エネルギー低い損失、金属球と組み立てられる低い比誘電率のサセプタ そして石英ガラス、間の相互作用による装置缶の第一次御馳走空気流れの応用エネルギーおよびガスまたは微粒子。
【００３４】
設計はある従来技術が円柱幾何学的パターンを使用したので従来技術に改良される。円柱幾何学的パターンはサセプタのエネルギーを集中しがちである。集中されるエネルギーは複数の問題を装置を作動させるときもたらすことができる。1 心配はある集中されたエネルギーは熱逃亡をもたらす条件を促進する。逃亡によりサセプタ の材料は溶けることができa を作成する サセプタ の液体材料のプール。もう一つの心配はことである集中されたエネルギーは容積測定熱に応用エネルギーを可能にしないサセプタ 。そのような集中はの引きつけられる特性を要求する サセプタ の妨害するために等級別になるべき構造の材料これが助けないかもしれないどんなに、集中。また、円柱のサセプタs キャビティはすばらしい流動度および管の幅までより量りにくい吸収の特性のために。もう一つの心配はこと集中されるであるエネルギーは複合材料間の有害な反作用をもたらすことができる基質のコーティング。有害な反作用により材料をに引き起こすことができる共融温度で溶かしなさい、記事に砕けやすくなり、変えさせる応用電磁石材料とサセプタ 間の相互作用、それに続く使用のための特性の変更。
【００３５】
別の面のこの発明はそのような物の効率を高める熱伝達プロセスである化学反応のためのガスを扱う、または破壊の装置汚染物質。商業的に利用できるマグネトロンは65-70% の間に一般にある有効。従ってに最初に入るエネルギーの30-35% システムは失われる。この発明の面は熱伝達プロセスのためのであるそのエネルギーを使用して。
【００３６】
この熱移動プロセス、熱は作り出される熱エネルギーの間で移る応用電磁エネルギーを及び供給する管ガス及び微粒子種を含むことができる入力化学種は流れる。プロセスは管または管からの熱を入力化学薬品を予備加熱するのに使用する種は流れる、または入力化学種の部分は入るそれ前に、流れる装置。入力化学薬品を予備加熱する為のこの熱伝達プロセス種は減らすそのような装置を作動させる費用を流れる。熱からの管、化学種によってが流れる入力と、交換することができる商業マグネトロン、ヒートパイプにあるそのような冷却ひれ、熱電装置、かのまわりで液体を循環する冷却装置管はラジエーターで熱を解放し。入力の後で化学種は流れる管、化学種によってがある場合もある流れる入力からの熱と予備加熱される a からのキャビティ壁からの熱伝達によってそれ以上の熱くするどちらかのa) 、b) 出口の端の後にある慣習的な熱交換器(復熱装置) キャビティ壁および慣習的な復熱装置両方からの装置の、またはc) 。
【００３７】
別の面この発明この発明でように記述されているサセプタの設計はである ガス−透過性の巨視的な人工的な誘電体。ガス−透過性の巨視的な人工的な誘電性のサセプタ 装置はまたはハニカム構造、泡である場合もあるパターンが付いている編まれた生地フィルター、か分離したから成っている構造 サセプタ。巨視的人工的な誘電性のサセプタ は設計されていたa である場合もある) 浸透の特定の深さの特定のキャビティ幾何学のため、b) の応用及びそれに続く放射は応用放射からあるために、c) 作り出した自己限る巨視的人工で、温度作り出すために、またはd) 誘電性のサセプタ 、力への自己制御温度の望ましい比率一つ以上の頻度の応用電磁エネルギーの集中。
【００３８】
この面の発明は使用によって言葉の人工的な誘電体を区別する人工的な誘電材料および巨視的人工的な誘電体 サセプタ 。場合を記述するのに人工的な誘電材料が使用されている記事が2 からまたはもっと成っている複合材料の組み立てられるところ 1 つの材料がである異なった誘電性の特性が付いているそれぞれ材料、マトリックス及び他の材料はあるまたは他の材料はマトリックスで埋め込まれる埋め込まれるマトリックスと間の相当な化学反応なし材料。a を記述するのに巨視的人工的な誘電性のサセプタ が使用されている記事どちらかa) であるサセプタ は材料の組み立てた記事に特定のパターンで人工を作成するために加えられるコーティングがあるコーティングおよび記事からの誘電性の構造、b) 編まれた構造それは2 発または異なった材料ように通る(又はヤーン) 編まれて含んでいる一緒に人工的な誘電性の構造、かc) 構造を形作るためそれ分離したサセプタがから記事の混合物混合物成っている異なった誘電性の特性がある分離した記事を含んでいる人工的な誘電性の構造を形作るために互いを囲みなさい。
【００３９】
サセプタ はそれガス−透過性の巨視的人工的な誘電性の構造である材料、細胞壁のいくつかのの組み立てられるハニカム構造はあるハニカムは別の誘電体がある材料と塗ることができる巨視的人工的な誘電体を作り出す特性。パターンの上塗を施してある壁が付いている細胞はハニカムでように応用整理される電磁エネルギーおよびエネルギーはサセプタ構造を突き通すどちらかの熱はサセプタ またはの相互作用のためのエネルギーを分散させる空気流れのガス−透過性。細胞壁のパターンは減少する部分的のまたは完全にa) による応用電磁エネルギー応用エネルギーを吸収し、熱するために蛍光放射を作り出す サセプタ および空気流れの残りの部分または部分的のb) または応用エネルギーをのための集中するために完全に応用エネルギーを分散させること空気流れとの相互作用またはの残りの容積を熱するため サセプタ 。また、巨視的人工的な誘電体はから作ることができる別の材料で細胞のいくつかを満たすことによるハニカム構造。その上に、大きいハニカム定形の、巨視的人工的な誘電体構造は1) より小さい分離したサセプタ の記事からそれ組み立てることができる相違の誘電性の特性がある小さいハニカム定形記事はあるおよび／またはある2) より小さい分離したサセプタ の記事か伝導性同じ誘電性の特性があり、セメントで接合しているハニカム定形異なった誘電性の特性がおよび/またはある材料とともに伝導性。
【００４０】
それはある同じまたは同じような方法はにこれを読むかだれが1 つによって理解されて使用したハニカム定形巨視的人工的な誘電体をに雇われるできる作成しなさい巨視的人工的な誘電体をから泡立ち、編む作成しなさい。
【００４１】
時巨視的人工的な誘電性のサセプタ はa の装置として設計されている分離したサセプタから成っている構造はサセプタ のために設計することができる前に記述されている応用エネルギーの複雑な相互作用実施例3 。可能性としては、各々の分離したサセプタ は別を有することができる 1) の吸収、伝達、分散および反射のための特徴応用電磁エネルギー、2) それに続く蛍光放射応用エネルギーから作り出される、及び3) 熱からのそれに続く放射それぞれの内の誘電性損失に起因する個々のサセプタ 。この発明の分離したサセプタはとして知られている単位のサセプタ。吸収、伝達の別の特徴、単位のサセプタ の分散及び反射は単位によってもたらされる サセプタ の長さ、厚さ、形、構造、材料複合材料選択、気孔率、気孔のサイズ、複合体の温度の依存比誘電率および熱伝導性。
【００４２】
その後巨視的人工的な誘電性のサセプタは単位の混合物から作られる サセプタ、1 は色々なサセプタ の構造を設計することができる。単位のサセプタを使用して多様性は次と明白である議論。の内の各単位のサセプタ の光学的性質が巨視的人工的な誘電体はの構造独立する巨視的人工的な誘電性のサセプタ はの相互作用を定める応用電磁エネルギーのマクロスコピックサセプタ。構造巨視的人工的な誘電性のサセプタ のと記述される主に反射である単位のサセプタ。単位の反射力サセプタは金属か金属間化合材料から作り出すことができる室温の種か半導体のような材料、 強誘電体 、強磁性体学、反強誘電体 、および反強磁性体、それ上げられた温度で反射になりなさい。作り出す材料反射は同質、b) 第2 段階を過す複合材料a) である場合もある応用電磁石に部分的に吸収性であるマトリックスの材料第2 段階材料の体積分率がに使用することができるところエネルギー単位の単位のサセプタ 、またはc) コーティングの反射の量を制御しなさい サセプタ 。また、単位のサセプタs の長さ、幅および形及び反射単位のサセプタ間の間隔はによって制御することができるガス−透過性巨視的なサセプタの反射力。
【００４３】
形の単位のサセプタは反射のために設計することができる。単位のサセプタの形はある場合もある、尖塔のように、螺旋形、キラル、棒状、針状、球形、楕円形、針状、ディスク状 、紛砕機のスパゲッティねじれ、プレート状 、不規則な またはマラーのスパゲッティ及びクリームのブランドの形。の形従って単位のサセプタ は気流の乱れを作り出すように設計することができる気体か液体の流れの反応体の混合を提供。形そしてサセプタ のサイズがサセプタ の気孔のサイズを等級別にするのに使用することができるガスの拡張を熱い地帯を通ることのために収容するため。
【００４４】
単位のサセプタで使用される温度の依存した材料はに使用することができる作り出すために温度の自己制限マクロスコピックサセプタ をと同様、作り出しなさい巨視的誘電体自己制限温度の望ましい比率への一つ以上の応用電磁エネルギーの力の集中頻度。前述の構造は作り出される望むことができ、単位の体積分率、サイズおよび形の制御によって達成される効果 サセプタおよび作り出される伝達、反射、吸収および分散各単位のサセプタ のための材料の選択によって。
【００４５】
巨視的人工的な誘電性のサセプタは原則に取り組む分散する反射及び拡散反射。反射力巨視的人工的な誘電性のサセプタは容積によって制御される主に反射である単位のサセプタの統連結性巨視的なサセプタの単位のサセプタ。主に反射単位サセプタは定義され主にある単位のサセプタであると応用エネルギーに反射。ガス−透過性人工誘電性のサセプタに囲まれる主に反射単位のサセプタがある主に透明または主に吸収性である単位のサセプタ応用エネルギー。主に反射の容積として単位のサセプタはマクロスコピックサセプタ 、程度での増加する主に反射単位のサセプタの統連結性は起こる、巨視的人工の内の統連結性ネットワークの形成サセプタ。統連結性の程度か量はサイズに左右されるそして主に反射単位のサセプタの形。能力巨視的人工的な誘電体を突き通す応用エネルギーサセプタ は主に反射単位の容積にしか左右されない統連結性の程度そして量のサセプタしかしまた。主に反射単位のサセプタの統連結性の程度全体のガス−透過性マクロスコピックサセプタ中そのような物はこと最高ある主に反射単位の相互に連結されたネットワーク間の間隔サセプタは応用エネルギーか最も長いのを突き通ることを可能にしない突き通るべき応用エネルギー、ガス−透過性の巨視的の波長サセプタ 、自体は、応用どちらかに主に反射にa) なる電磁エネルギーまたはb) の最も長い波長応用エネルギー。ある実施例では、統連結性の高度はある望まれる。
【００４６】
高度統連結性のある実施例で有利であるできる。集りの主に反射単位のサセプタは巨視的について配ることができる分散することを促進するべき人工的なサセプタ。主に反射単位一つ以上を反映する境界及び形を形作るためにサセプタは集めることができる応用エネルギーの波長。体積分率主に囲む反射単位のサセプタの統連結性を吸収するか、または主に透明な単位のサセプタは設計するのに使用することができる空洞共振器のための特定の巨視的人工的な誘電体の構造a) それとサセプタ の応用エネルギーの波長に基づかせている、ガスまたは微粒子種のc) の相互作用のためのエネルギーを分散させる為のb) 他の単位にある分野のコンセントレイターのその濃縮物エネルギー増加されるのためのサセプタ 内のエネルギーを集中するサセプタ、d) 持っている蛍光放射、e) とガスの流れ間の反応主に反射単位のサセプタは農産物a にそのような方法で整理したマクロスコピックサセプタ の大きい螺線形の、螺旋形または他の形、f) それ入る材料から応用電磁石を防ぐために保護する行為熱絶縁材のためのキャビティの中、g) の外の漏出を防ぐ応用エネルギーによるキャビティ、h) 他の地域に応用エネルギーを反映するどちらかのより高い温度を提供する人工的な誘電体のまたは増加される気体微粒子種およびi) の反作用または破壊のためのエネルギー多分、それはガス流れの温度を調整する。
【００４７】
複数前芸術の装置と比較されたこの発明の利点そして利点は読み、理解する芸術で巧みな1 つに明白になりなさいこの発明の経験的な結果の続く実施例。表1 は含んでいる複数のガス−透過性の巨視的人工的な誘電体のサセプタからのデータそれは2の頻度の応用電磁エネルギーにさらされた。45ギガヘルツ長方形の横断面を持っているとして記述されているこの発明のキャビティガスの流量の方向への区域の垂直。位置の応用エネルギーの源は前に述べられるようにあった。のそれぞれ 巨視的ガス−透過性の実施例に従がって人工的な誘電性のサセプタ は単位のサセプタを使用する。
【００４８】
タイプK熱電対は示されている時間後のキャビティに挿入された。前熱電対を、力すべてはマグネトロンに挿入して消された。これらの実施例、アルミノシリケートとして示される単位のサセプタ(ように) EPK カオリン/KT の85/15 の重量のパーセントの混合物から作られた陶磁器ボールクレー。人工的な誘電体から成っている単位のサセプタ 材料に85/15の重量のパーセントからなされるアルミノシリケートのマトリックスがある EPK カオリン/KT のボールクレーの混合物。単位のサセプタの構成それは人工的な誘電材料からである指定ようになされる- (第2 段階材料の容積のパーセント) 、即ち、AS-12 SiC 。粒度毎第2 段階の材料はサイズより少しそして-325 米国の網だった。時間への目に見える白熱- すなわち、赤熱- を視覚で観察された作り出しなさい。すべて実施例は別のテストだった。
【００４９】
ガス透過性の巨視的人工的な誘電性のサセプタに露出されたおよそ12 。16 800 ワットのマグネトロンからの力の6 キロワット。次元の流れの方向への横断面区域の垂直は7 インチだった長さ幅そして14 インチ。キャビティの幅は22 インチだった。8 マグネトロンは最も大きいのの反対側の各側面にあった横断面区域の平行側面。各側面、8 つのマグネトロン組で分けられ、4 組はグループ次々にだったキャビティの幅。実験結果からのこれらの実施例では、すべて単位のサセプタはスパゲッティがねじれると同時に形づく(rotini) 。スパゲッティはねじれる巨視的人工の内の多量の自由な容積を作り出しなさい 70% の自由な容積上の誘電性のサセプタ 。
【００５０】
結果のこれらの実施例の実験はこの発明の独自性を、示し前芸術上の複数の利点を示すこれらの結果の含意の議論を理解した後読者に明確になる結果。
【００５１】
議論1
実施例4 及び5 の結果が比較されるとき、1 つはことがより大きいの分る人工的な誘電材料を中作るSiC の容積のパーセント、単位のサセプタ、減少赤い白熱および増加を示す時期 1 時間後の温度。実施例4 のマクロスコピックサセプタ はあるの構成がある唯一の単位のサセプタs の組み立てられる 6 つのVol. を含んでいるアルミノシリケートの陶磁器のマトリックス。 必要な網% の-325 のSiC 51 1 時間後の赤い白熱を示す分に中心の温度がのあり、実施例5 のマクロスコピックサセプタ がただの組み立てられる一方、803℃、アルミノシリケートの陶磁器のマトリックスの構成がある単位のサセプタ 12 のVol. を含んでいること。 赤い白熱を示す必要な網% の-325 のSiC 27 分 1 時間後に858℃の中心の温度を持っていた。実施例4 をと比較すること実施例5 、1 はことが巨視的のSiC のすばらしいパーセント分る サセプタ はより速い暖房率およびより高い温度を作り出したマクロスコピックサセプタ 。
【表１】
2006522435.tif 000003
【００５２】
議論2
実施例5 及び6 の結果が比較されるとき、1 つはことがより大きいの分る人工的な誘電材料を中作るSiC の容積のパーセント、単位のサセプタは、赤い白熱を示す時期を非常にもたらさないそれを単位のサセプタと比較されたとき1 時間後の温度を減らすちょうどアルミノシリケートの陶磁器のマトリックス材料から作られる。巨視的実施例6 のサセプタ はa がある単位のサセプタだけの組み立てられる 12 のVol. を含んでいアルミノシリケートの陶磁器のマトリックスの構成。 網% の-325 の 1 時間後の赤い白熱を示す必要なSiC に27 分中心があり、実施例6 のマクロスコピックサセプタ がある一方、858.C の温度の構成がある唯一の単位のサセプタs の組み立てられる アルミノシリケート の陶磁器のマトリックスは0 のVol. を含んでいる。 必要な網% の-325 のSiC 29 1 時間後の赤い白熱を示す分にあった中心の温度があり、 1260.C より大きい。実施例6 と実施例5 を比較することで、1 つはことが分る 12 のVol. 。 実施例5 のマクロスコピックサセプタ のSiC の% は抑制するマクロスコピックサセプタ と比べるマクロスコピックサセプタ の温度それはの組み立てられる単位のサセプタs の組み立てられただけアルミノシリケート のマトリックス。
【００５３】
比較議論1 と議論2 間
議論1 ではある単位のサセプタのSiC の増加された容積のパーセント、人工的な誘電材料の組み立てられて、それにすばらしい容積を示す人工的な誘電材料のSiC のの吸収を高めた応用電磁エネルギー; 1 時間後の暖房の率そして温度増加される。議論2 では、結果はそれにマクロスコピックサセプタ を示した - Vol. として人工的な誘電材料なし、(。 SiC % に) 、についてのa) があった 12 のVol. の人工的な誘電材料と同じ暖房率。 SiC % の b) 12 のVol. の人工的な誘電材料より高い温度。 % SiC 。1 つはことを人工のSiC のより大きい内容理解できる実施例4 の増加と比較される実施例5 の材料吸収のマクロスコピックサセプタ 。
【００５４】
また1 つの缶 1 つが実施例5 と実施例6 を比較する時、1 はことが分ることを理解しなさいから成っている単位のサセプタ による応用エネルギーの吸収、人工的な誘電材料は、1 時間後の温度を抑制する。温度のこの抑制はSiC の反射力のためにそうなったものである場合もある SiC の温度が増加するように。
【００５５】
議論3
1 つが実施例4 と実施例7 を比較するとき、1 は陰謀的な結果を見つける。実施例7 は50/50 から作られる巨視的人工的な誘電性のサセプタ を使用する 2 つのタイプの単位のサセプタの混合物。1 つのタイプの単位のサセプタ はである主に反射人工的な誘電材料の組み立てられ、 - 12 SiC として、実施例5 で使用される材料。他のタイプの単位のサセプタ主に吸収性の単位のサセプタ 材料はあり、の組み立てられる実施例6 で使用された材料として。2 つのタイプの50/50 の混合物の単位のサセプタは間の統連結性ネットワークを作り出さなかった主に反射単位のサセプタ 。1 つが注意深く結果を比較する時実施例4 及び実施例7 から、1 つはことがのSiC の総計分るの組み立てられる単位のサセプタ のためのマクロスコピックサセプタ 人工的な材料、ように- 実施例4 の6SiC は合計とおよそ等しい実施例7 の巨視的人工的な誘電性のサセプタ のSiC の容積。実施例7 では、単位のサセプタs としての50/50 の混合物及び- 12 のVol. として。 サセプタs % は単位ののSiC の同じ容積をおよそ作り出す実施例4 としてマクロスコピックサセプタ 。但し、実施例7 は示すより速い時間がある赤い白熱そして実施例4 および1 時間(1006℃) 後のより高い温度。マクロスコピックサセプタ のSiC の総容積による吸収はあることができない実施例7 の結果に十分に責任がある。それは構造である巨視的人工的な誘電性のサセプタ は、それに責任がある 1 時間後の赤い白熱そしてより高い温度を示す増加された時間 (1006℃) 。従って、巨視的人工的な誘電体の構造混合されている主に反射単位のサセプタを含んでいるサセプタ 主に吸収性のサセプタと、主に持っていたにちがいない反映するか、または応用エネルギーを分散させる反射単位のサセプタ及び分散させた(反映された) エネルギーは主に吸収性の単位によって吸収されている サセプタ。主に反射単位のサセプタは集中である巨視的人工的な誘電性のサセプタ 内のエネルギー。
【００５６】
議論4
1 つが実施例7 、8 および9 からの結果を比較するとき、1 はことが分る巨視的人工的な誘電性の構造は自己制限を作り出すことができる自己制限温度を作り出すことができるので温度、及び ガス−透過性 巨視的人工的な誘電性の構造は1 つをに可能にするべきである望ましい自己制限への設計巨視的人工的な誘電性の構造ガスを熱するために応用エネルギーの集中に動力を与える温度ガスの流れの御馳走汚染物質はガスの化学種を反応させるために流れ。
【００５７】
議論5
実施例10 の結果は効果1 がとガス−透過性 見つけることを示す巨視的人工的な誘電性のサセプタ は主にの組み立てられる人工的な誘電体から作られる反射単位のサセプタs 半導体のすばらしい容積のパーセントを含んでいる材料キュリー温度の材料。第一次反射単位のサセプタs 30 のVol. を含んでいる人工的な誘電体の組み立てられた。 -325 網の% どちらかのCr2O3、Fe2O3、クロム酸塩か3 つの材料の2 つを含んでいる混合物。のマトリックス人工的な誘電材料は材料としてだった。ガス−透過性 これらのから主に反射単位組み立てられた人工的な誘電体 サセプタは赤い白熱および高温を示す非常に速いひとときを過ごした (1142℃) 。実施例10 はそれにの反射の量を主に示したものだ反射サセプタは熱率の、温度のおよびエネルギーに影響を及ぼす巨視的人工的な誘電性のサセプタ 内の集中。1 つの缶反射の量がまた1 つが設計するようにするべきであることを理解しなさい望ましい自己制限への巨視的人工的な誘電性の構造ガスを熱するために応用エネルギーの集中に動力を与える温度ガスの流れの御馳走汚染物質はガスの化学種を反応させるために流れ、意志の増加と同様、人工の内のエネルギー集中誘電性のサセプタ 。
【００５８】
議論6
と体積分率起こるものが実施例11 は実施例証し、単位の反射サセプタの統連結性は主に余りに大きくなる。最初1 つで赤い白熱赤を示す非常に速い時間があることを、それから見る白熱は消える。起こった何がこの実施例でこと温度である応用の吸収によって増加する主に反射単位のサセプタのエネルギーによりおよびそれから増加された温度は主に反射単位を引き起こした サセプタより大きい持つために超過するべきキュリー温度を持つどちらか反射力または単位のサセプタの構造の材料の両方。と増加の反射力、キュリー温度は、高いボリュムの一部分の超過した主に反射単位のサセプタ そして非常に高度の主に反射単位のサセプタ 、巨視的な統連結性の人工的な誘電性のサセプタ は反射になり、を可能にしなかった体積測定によつて巨視的人工と相互に作用する応用エネルギー誘電性のサセプタ 。巨視的人工からの背部反射誘電性のサセプタ は2 つの電磁波管を破壊した。
【００５９】
重要性の巨視的人工的な誘電性のサセプタ の構造はある。突き通すことを構造は応用電磁エネルギーを可能にするべきである主に反射部品間の間隔、どうか分離したの サセプタ 、コーティングまたは編まれた構造従って構造はa として機能しない応用を防ぐしゃ断周波数の導波管のコレクション相互作用の幅を突き通すことからのエネルギー。
【００６０】
別の面この発明巨視的人工の構造の使用はである気体の吸着、再生および脱着のための誘電性のサセプタ 反応体か汚染物質。構造は知られているそのような装置によって使用することができる回転式コンセントレイターまたは他の装置として汚染制御の分野それ汚染物質に扱うべきプロセスの使用吸着。普通そのような装置で、気体種を吸着するのにゼオライト材料がか活動化させたカーボンは使用されている。カーボンの他の形態はまた使用することができる。のカーボンの浸透深さ記事の形態は緩い粉、浸透の約1 ミクロン、でありがちで深さは3 ミリメートルである場合もある。ゼオライト材料に、添加した上で依存して、多くがあるすばらしい浸透深さ。
【００６１】
巨視的人工的な誘電性のサセプタは単位のサセプタの混合物から作ることができる。混合物は活動化させたカーボンおよび単位と作られた単位のサセプタ を含んでいるゼオライトと作られるサセプタ。また、単位のサセプタはどちらかから作ることができる a) マトリックスおよびカーボンとしてゼオライトを持っている人工的な誘電材料第2 段階として種、b) カーボンを持っている人工的な誘電材料第2 段階、またはc) 単位としてマトリックス及びゼオライト種として種カーボン種が塗られるサセプタ、できれば活動化させたカーボン。この発明の面との保存でように構造巨視的人工的な誘電性のサセプタは応用を可能にするべきであるの間で間隔を主に突き通す電磁エネルギー反射部品、どうか分離したサセプタ 、コーティングまたは編まれた構造構造が締切りの導波管のコレクションとして機能しないように応用エネルギーは幅を突き通すことを防ぎなさい頻度相互作用。
【００６２】
別の面この発明半導体の金属および製陶術の使用はである、イオン行なう製陶術、強磁性、強磁性体、強誘電体 応用の反射特徴のための反強誘電体 材料電磁エネルギー。これらのタイプの材料は主にありがちである記事または大きい粒子(大きい粒度よりとして引きつけられる材料これらのタイプの材料の粒度が50 である時250 ミクロン) 、しかしミクロンかより少ないこれらの半貢献材料は応用を非常に吸収する電磁波地域のエネルギー、特に波長、および範囲非常に高く非常に伝導性になる温度。これらの材料が非常になる時高温で伝導性、それらは非常に反射になる。反射あった単位のサセプタの小さい微粒子サイズのSiC からの行動人工的な誘電材料の組み立てられる、のない体積分率 SiC は、実施例4 間の別の行動を説明する唯一の方法である実施例5 及び実施例7 。この発明では、SiC は高温として使用される反射器。
【００６３】
これらのタイプの他の陶磁器材料と同様、材料の伝導性、上記されるの陽イオン及び陰イオンの取り替えによって制御されるできる材料の格子構造。普通、取り替えの量の材料の格子構造の陽イオンか陰イオンは15 モルよりより少しであるパーセント。
【００６４】
吸収、伝達、単位のサセプタの反射、分散および複雑な比誘電率複合材料の使用によって制御されるできる。これらの複合材料はある人工的な誘電体かの、層にされるか、または塗られた合成物、マトリックスの物質的な含んでいることを持っている粒子の直径-325 以下米国がある第2 段階か第3 段階網サイズ。単位のサセプタのための複合材料は組合せをの使用できるマトリックスがa) サーメットを形作る金属であるそのような方法b) の材料重合体の有機性材料、c) 多結晶性陶磁器、d) ガラス/セラミック材料、及びe) 金属間化合。マトリックスのための材料、a のための基質上塗を施してある単位のサセプタ か全体の単位のサセプタ はa) アルミノシリケートを含んでいる無水ケイ酸は粘土の粘土か混合物から、b) アルミナ、c) MgO のd) 得た安定させ、部分的に安定させたジルコニア、e) マグネシウムのケイ酸塩及び無水ケイ酸、f) エンステタイト、g) フォーステライト、h) ステアタイト、i) 磁器製セラミック、j) 菫青石、k) 石英ガラス、l) ステンレス鋼、およびm) 鋳造物鉄。第2 段階材料は2) a 1) 熱ルミネッセンス 材料である場合もある燐光性材料、3) 白熱材料、4)強磁性体 、5) 強誘電体 、6) フェリ磁性体、7) MnO2、8) TiO2、9) CuO 、10) NiO 、11) Fe2O3、12) Cr2O3、 13)  はMnO2 を添加したLi2O、14) CuOを添加したLi2O  、15) NiOを添加したLi2O 、16) CuO-MnO2- Li2O の複合体、17) CuO-MnO2、18) ケイ化物、19) ホウ化物、20) アルミナ 、21) 窒化物、 22) 炭化物、23) 金属の粒子が付いている陶磁器の艶出し、および24) 陶磁器の艶出し半導体の粒子と。第2 段階材料の形はある場合もある 、尖塔のように、キラル 、螺旋形、棒状、楕円形球形、ディスク状、不規則形、プレート状、または針状。
【００６５】
これの別の面発明は単位のサセプタ の構造の概念設計である化学両立性を高める人工的な誘電材料マトリックスと第2 段階材料間。第2 段階のサイズ材料がマトリックス間の化学両立性を制御するのに使用することができるそして第2 段階材料。第2 段階のより大きい粒度材料は第2 段階材料をマトリックスとより互換性があるようにする。第2 段階材料に不審があるこの発明では、マトリックスとの両立性は第2 段階材料粒子を持つべきである 200 ミクロンと4 ミリメートル間のサイズ。化学非交換性はに貸すことができるマトリックス間のインターフェイスの溶けるか、または他のソリッドステート反作用第2 段階材料。溶ける及びソリッドステート反作用はに導くことができるそれが熱逃亡に導く状態により大きい吸収および可能材料。
【００６６】
これの別の面発明は人工的な誘電体がある単位のサセプタの設計であるマトリックス間の多用性がある熱拡張がおよびある材料第2 段階材料。悪い熱拡張の両立性はに導くことができる熱的に操作の間の装置を循環させることからの砕けやすい単位のサセプタ。この装置が使用する2 つの方法はa) 材料である熱拡張の不適当な組み合わせが15% 以下およびb) マトリックス及びであるところ第2 段階材料に同じ格子構造および主義の構成がある、しかし第2 段階材料の格子構造は陽イオンと添加されるまたは第2 段階材料の電気抵抗を変える陰イオン人工的な誘電材料。実施例としてスピネル構造を使用して、マトリックス材料はMgAl2O4である場合もあるそして第2 段階材料はある(マグネシウム、Fe)Al2O4およびFe2O3のマトリックスそして第2 段階材料は TiO2を添加されたFe2O3 、その上に、マトリックスはAlN であり、第2 段階材料は場合もある Fe+3を添加されたAlN である。
【００６７】
熱伝導性単位のサセプタ は熱伝達のために管理される。熱伝導性単位のサセプタ の材料のどちらかのa) 気孔率によって制御されるできる b) 単位のサセプタ の合成の構造、c) 高く熱的に伝導性高い純度の窒化物、アルミナ、ケイ化物、ホウ化物からのような材料炭化物はコーティングとして、d) 非常に熱的に伝導性のコーティング使用することができる表面で熱伝導性を高める多孔性の単位のサセプタまたは e) の表面を磨く炎による気孔構造を等級別にすることサセプタ 。
【００６８】
別の面この発明単位のサセプタの単位のサセプタまたはコーティングの使用はであるそれは犠牲的である。犠牲的なサセプタかコーティングは使用される化学反応でまたは汚染物質を扱うのに使用される。実施例えば、に汚されたガスの流れから窒素化合物、窒素化合物をカーボンとに反応させるできる除去しなさい N2 そしてCO2 を作り出しなさい。この実施例でカーボンはように必要とされる反応体。従って、単位のサセプタの単位のサセプタかコーティングはあることができる犠牲的であるカーボンと作られる。カーボン含んでいる単位の後 サセプタは、巨視的人工的な誘電性の構造ある場合もある使い果される新しいカーボン含んでいるサセプタと補充される。カーボン缶の形態活動化させたカーボン、カーボンブラック、すす、ピッチ、またはグラファイトがありなさい。
【００６９】
別の面この発明単位の表面の分野のコンセントレイターの使用はである サセプタ。分野のコンセントレイターは電磁石分野を集中する局部的にそう高輝度電磁石分野は相互に作用して利用できるどちらかのドライブ化学反応へのガス／微粒子 種は、反作用を高める化学種間または汚染物質を扱うため。分野のコンセントレイターはどちらかのa) コンダクターから、b) 半導体、c) a の材料作られなさいキュリーポイント、d) イオン行なうこと、e) a 及びcからの複合材料 陶磁器、 f) b 及びc からの複合材料、g) aおよびd 、 h からの複合材料) b 及びd からの複合材料。複合材料の形はできるありなさい キラル 、尖塔のように、螺旋形、棒状、球形、ディスク状、楕円形、不規則形に、プレート状 、針状 または持っている形がある歯鋭先の尖ギヤのように。分野のコンセントレイターのサイズは1 つである場合もある応用電磁エネルギーの浸透の深さに10 倍の室温または作動の物質的な構造、温度。このサイズの相違は化学両立性に左右される分野のコンセントレイターと単位のサセプタ の材料間の構造。心配少しが有害な反作用についてのその間あるところ単位サセプタ 及び分野のコンセントレイター、そして分野のサイズ材料の浸透の深さに基づくコンセントレイター、構造は、作動の深さの浸透1 から10 倍のである場合もある温度。間の有害な反作用についての大きな関心事があれば単位のサセプタ 及び分野のコンセントレイター、そして分野のコンセントレイターのサイズもし反作用を促進しないそのような物があれば200 ミクロンから4 ミリメートル。
【００７０】
その上に、分野のコンセントレイターと単位のサセプタ 間の障壁のコーティングはある場合もある分野のコンセントレイター間の有害な化学反応を防ぐために示しなさいそして単位のサセプタ 。分野のコンセントレイターのための材料は材料を含んでいるそれは 1) 熱ルミネッセンス 材料、2) 燐光性材料、3)白熱材料、4)強磁性体 、5) 強誘電体 、6) 強磁性体、 7) MnO2、8) TiO2、9) CuO 、10) NiO 、11) Fe2O3、 12) Cr2O3、13) MnO2を添加したLi2O 、14) CuOを添加したLi2O、15) NiOを添加したLi2O、16) CuO-MnO2-Li2O 複合体、17) CuO-MnO2、18) ケイ化物、19) ホウ化物、20) アルミナ 、 21) 窒化物、22) 炭化物、23) 金属の粒子、24) が付いている陶磁器の艶出し半導体の粒子が付いている陶磁器の艶出し、25) 作り出す材料熱電子放出および26) 熱電材料。
【００７１】
これの別の面発明は単位サセプタ及び分野からのオゾンの生産であるコンセントレイター。行なう2 間の間隔(ギャップ) または時排出をの引き起こすには半導体分野のコンセントレイターにより十分に近くなる応用電磁エネルギーによって作り出される分野、オゾンのための火花作り出される。同じタイプの排出は単位の表面で行われることができる人工的な誘電材料の組み立てられるサセプタ。火花第2 段階材料の露出された表面間のギャップから起こるできる人工的な誘電体およびオゾンは作り出すことができる。これはに起こることができる上げられた温度および時第2 段階材料の体積分率 20 パーセント(20 %) を。超過するまた、電気排出はその間見られることができる分野のコンセントレイター及びギャップをその間含んでいる2 単位のサセプタ2 単位のサセプタからの第2 段階材料の露出された表面。
【００７２】
これの別の具体化発明は熱伝達プロセスである。発明は入力を具体化する化学種は流れ熱を、または得、入る前に予備加熱される熱交換方法による処置の上昇温暖気流または他の方法のための装置それ化学種によってが作り出される熱から流れる入力に熱を提供する応用エネルギーのための源から。源は作り出すどの装置である場合もある応用エネルギー。そのような装置は低い効率で一般に作動する熱を作り出す。入力化学薬品を予備加熱する為のこの熱伝達プロセス種は減らすそのような装置を作動させる費用を流れる。熱からの管、化学種によってが流れる入力と、交換することができる。化学種が流れる入力が管からの熱と予備加熱された後化学種が流れる入力は熱伝達によってどちらかのa) 更に熱することができる慣習的な熱交換器(復熱装置) からのキャビティ壁から、b) 、またはc) キャビティあるかどれが両方からの装置の出口の端の後に壁及び慣習的な復熱装置。
【００７３】
詳細な説明
この発明 サセプタ のためにガス−透過性 構造を使用する装置はある望ましいプロダクトのためのガスを反応させるか、または扱うべき電磁エネルギー環境に排出することができるクリーンエアーを作り出す為の汚染物質国法に従って。装置は特定のキャビティを備えている源からの応用エネルギーがキャビティに入るところ幾何学、位置、a サセプタ の浸透の深さによって設計されているサセプタ 、及びa 平均は空気流れのより大きい流動度のための装置を外に量る応用エネルギーまたは深さのサセプタ の相互作用のの変更増加するように装置が設計されているのでサセプタ の浸透位置からの近い線形スケールによる装置のサイズ応用電磁エネルギーはキャビティおよびキャビティの幾何学を書き入れる。
【００７４】
別の面この発明効率を高める熱伝達プロセスはである装置。
【００７５】
別の面この発明ガス−透過性 、巨視的人工的な誘電性のサセプタ はである応用の反射、分散および集中を使用するかどれが使用されたa) 望ましいプロダクトのためのガスを反応させるためにまたはである電磁エネルギーに排出することができるクリーンエアーを作り出す為の汚染物質を扱うため国法に従う環境、b) 調整するため空気流れの温度、c) 装置が、d) に過熱することを防ぐため熱するために構造の材料間の有害な反作用を、e) 防ぎなさいガスの流れ、f) 吸着のための相当なサイズの装置を作成するためカーボン含んでいるサセプタ の混合物からの気体種の再生そしてa の望ましい比率を作り出すためにサセプタを、及びg) ゼオライト含んでいる応用エネルギーの集中に動力を与える自己制限温度望ましい実用性を行うため。
【００７６】
別の面この発明構成できる単位のサセプタの構造はである、 ガス−透過性 、巨視的人工的な誘電性のサセプタ 。
【００７７】
別の面この発明の単位のサセプタの分野のコンセントレイターの使用はにある応用と相互作用によってローカル電磁石分野を作成しなさい電磁エネルギー。
【００７８】
全体装置の部品はキャビティである、 1、入口の入り口、 2, ガス及び微粒子に透過性、防ぐ平均を提供するかどれがキャビティ、出口の入り口の脱出からの応用電磁エネルギー、 3、ガスに透過性、応用を防ぐ平均を提供するかどれがキャビティに開くキャビティの脱出からの電磁エネルギー 4、応用電磁エネルギーがキャビティ、レンズに入るようにするかどれが 5、どの焦点またはキャビティの応用電磁エネルギーを、分散させなさいか必要ならば、ガス及び微粒子をから防ぐために気密シールを提供しなさいキャビティの、応用エネルギー脱出、 6、電磁エネルギーの源、 7、導波管、 8およびサセプタ 、 9、サセプタ地域である装置。
【００７９】
図面の議論。 ガスをのための反応させるために1, 2 及び3 は装置の構造を説明する望ましいプロダクトまたはある場合もあるクリーンエアーを作り出す為の汚染物質を扱うため国法に従って環境に排出される、細部装置のための操作は、広い意味で、第一次を表わし、この発明の具体化。
【００８０】
図1は、この発明でように知られている装置の軸、縦断面図装置幅。図1は装置の幾何学的な斧与えられる矢は示した W 幅のため B 幅のため。装置にa がある長方形キャビティ、 1、入口の入り口を持っている、 2、ところ反応体ガスか汚染物質はキャビティに入る。入口の入り口、 2、に設計されている空気流れの反応体のガス、汚染物質および微粒子に透過性がありなさい。反応体のガス、汚染物質および微粒子はキャビティに入る、 1、思考入口の入り口、 2、サセプタ に入れば、 9.反応体のガスとして、 サセプタ による汚染物質そして微粒子のパス、 9、気体どちらか反応体はプロダクトに変えられるまたは汚染物質及び微粒子はある環境に排出することができるクリーンエアーに変えられる必要な処置による国法の調和はあるかどれが意味する応用電磁エネルギーの相互作用から作り出される、 6, と サセプタ 、 9.プロダクトおよびクリーンエアーはキャビティを出る、 1、しかし出口の入り口、 3.応用エネルギー間の相互作用、 6, そしてサセプタ 9 処置の平均をどちらかのa) は主にa によって提供できるすべてまたは非常に多くを持っている熱方法応用電磁石エネルギー、 6、吸収されるそしてサセプタ の熱を作り出す、 9、b) ガスと相互電磁エネルギーを主に持っている方法によって相当な量のない反応体、汚染物質および微粒子の応用エネルギー、 6、サセプタ によって吸収されて、 9、熱を、c) 作り出す方法によって方法a 及びb の組合せを、またはd) 持っている方法によって方法c 及び他のそれに続く蛍光放射の結合された効果、 熱ルミネッセンス 放射、熱電子放出および熱電気は助けるガスの反応体、汚染物質および微粒子の処理。
【００８１】
方法の処置は応用電磁エネルギーの相互作用によって定められる、 6、 サセプタの構造の材料と、 9. 応用電磁エネルギー、 6、1 つ以上であるできる頻度、紫外線、IR 、目に見える及び電磁波。応用電磁エネルギー、 6、キャビティに入る、 1、開始によって、 4、それは見つけられるキャビティの反対の側面、 1図で示されている。 1, 2 及び3 。応用電磁エネルギー、 6、電磁石から発生させる源、 7、旅行導波管、 8、渡りレンズ、 5、キャビティ入り口で見つけることができる 4、そして サセプタ と相互に作用している、 9.レンズなら、 5、必要があってはいけない装置の作動条件のため、そして応用電磁石エネルギー、 6、ちょうどキャビティに入るできる 1、キャビティ入り口によって 4.
【００８２】
反応体ガス、汚染物質および微粒子は入口の入り口によって入る、 2、入りなさい サセプタ 、 9、処置のために。乱れはによって発生させることができる サセプタ の構造、 9、よりよく混合を提供するため。滞在時間特定の処置方法によって要求される装置で提供される増加の含んでいる装置の幅を高める、 サセプタ の幅、 9およびキャビティ、 1.その上にエネルギー源、 7、導波管、 8、キャビティ入り口、4 は、あり必要な力をの提供することを装置の幅に沿って整理される処置のためのサセプタ への応用エネルギー。そのようなその上にエネルギー源、 7、導波管、 8および反対の表面のキャビティ入り口芸術で巧みなだれでもによって最適を提供するために整理されるできる条件。応用力および開始を制御する電子方法方法はから取らないで芸術で巧みなそれらによって用いることができるこの発明の具体化。この装置は操作で用いることができる立て向き姿勢の水平姿勢および/または。
【００８３】
図 2は図１と同じ眺めを提供する。 2 つは上昇温暖気流の位置を説明する絶縁材、 10および薄い熱的に絶縁の障壁、 11、それガス、汚染物質および微粒子がを通ることを防ぐ境界。熱絶縁材、 10および薄い熱的に絶縁障壁、 11、サセプタ の周囲を囲みなさい、 9、で サセプタ の幅の方向。熱絶縁材、 10、熱的に絶縁の障壁を薄くしなさい、 11、材料のそれ組み立てられる応用電磁エネルギーに透明がある。構造の材料それは応用電磁エネルギーに透明高い純度である場合もあるであるアルミナ、アルミノシリケート 、MgO のステアタイト、頑火輝石 、フォステライト 、窒化物、繊維または泡の形態の陶磁器の磁器、溶かされたケイ酸塩およびガラス。熱絶縁材のための好まれた材料の構造、 10、ある エーロゲル。熱的に絶縁層、 10、熱的に薄くすれば絶縁の障壁、 11、キャビティを防ぐために雇われる 1、導波管、 8およびエネルギー源、 7、でもたらされることから不必要な上昇温暖気流を引き起こすことができる処置方法からの熱による不利な方法電子の拡張、腐食および悪化。
【００８４】
図3は、a であるガスの流れの方向に正常である装置の横断面入口、 2、出口に、 3.議論のための方向斧装置の具体化図のショーはである。 3 及び分類される W のため幅 L 長さのため。この発明の装置は具体化する方向に正常であるキャビティの横断面の幾何学的な形気流の、 14、キャビティで、 1、開始の位置、 4、キャビティでは、 1、サセプタ の浸透の深さ、 13、相互作用の幅、 12.キャビティの幾何学的な形流れの方向に正常である横断面、 14、ある 2 平行の最も大きい次元がある不規則な定形多角形それとして側面長さ。好まれた不規則多角形に4 つの(4) 側面があり、ある図で示されている長方形。 3.この具体化はへ限界でない 4 つの側面が付いている不規則な 多角形に、不規則な 多角形a がなければならない最小4 (4) は味方する。
【００８５】
この発明あるサセプタ の横断面区域の幾何学的な形を具体化する サセプタ の流れの方向への常態、 9、同じを持つために正常であるキャビティの横断面区域の幾何学的な形流れの方向、 14.この発明はの位置を具体化する開始、 4、キャビティで、 1、反対の側面にあるためのに正常であるキャビティの横断面の最も長い平行方向流れの方向、 14、長さ横断面の名づけられる、 14.
【００８６】
サセプタ、9、この発明で設計を容積測定の相互作用を持つために具体化する電磁エネルギーと。サセプタ 、 9、a を持つように設計されている サセプタ の浸透の深さ、 13、応用電磁石によってエネルギー、 6、実用温度でそれ より少なくそれからあるできない 3 分の1 の(サセプタ のの幅1/3) 。この具体化された設計はを可能にする応用電磁エネルギーの最低の50% 、 6、現在があるため サセプタ の各々の半分の容積、 9、ところの半分の容積 サセプタ は相互作用の幅のプロダクトによって定義される、 12、 サセプタ の幅によるサセプタ の長さ。幅の相互作用は内部次元の幅の2 分の1 と等しいのキャビティ、 1.具体化されたサセプタ の設計は容積測定のためのa) を可能にする応用エネルギー間の相互作用、 6およびサセプタ 、 9 そしてb) 応用エネルギー間の容積測定の相互作用のために、 6および反応体のガス、汚染物質および微粒子。長方形キャビティ設計長方形キャビティの幾何学によってエネルギーを集中しない、 1、またはサセプタ の長方形の形。サセプタ がa なら同質な材料は、サセプタ の長方形の形相互に作用している光学的に応用電磁エネルギーと、 6、開始から、 4、キャビティでは、 1、サセプタ が平らなレンズだったように。一方では、方向へのキャビティの横断面区域の常態の幾何学のへのサセプタ の横断面区域の常態の流れそして幾何学流れの方向は円であり、応用エネルギーはこのタイプをの入れるキャビティの周囲のまわりで見つけられた開始からのキャビティ、そして応用エネルギーは円のサセプタ に集中しがちである。
【００８７】
装置は、この発明で、直線にガスのための装置を量る機能を具体化する深さをの設計し直さないでより大きい流動度の流れは サセプタ の浸透、 13.線形スケールは堪能である サセプタ の幅の保存単にによって、 9およびキャビティの、 1, サセプタ の長さを拡張している間、 9およびキャビティ 1. サセプタ の浸透の深さ、 13および幅の相互作用、 12、一定している残る。1 つはより多くのエネルギーを加えなければならないかもしれない源、 7、導波管、 8、開始、 4、キャビティで、 1、キャビティにより多くの力を提供する延長長さしかし費用に沿って複雑大いにであり相互に作用しているサセプタ の特性を設計し直すよりより少しは容積測定の相互作用を提供する応用電磁エネルギーと応用エネルギーおよびサセプタ およびキャビティの新しいサイズ間幾何学的な構造。その上に、のより高い流動度を扱う費用より低く力を高めることによる流動度と同じサイズキャビティは要求できる電磁エネルギーを作り出す高価な高い発電の管の使用。
【００８８】
別の面図で示されている発明の。 3, は導波管を用いている、 8、それキャビティの表面を横断しなさい、 1、農産物への斜角で大きい開始、 4、キャビティで、 1、それは応用を可能にする電磁エネルギー、 4、のより大きい表面に適用されるため サセプタ 。また、導波管の使用、 8、エネルギーを可能にする源、 7、有害減すためにキャビティからあるため熱とエネルギー源間の相互作用、 7.
【００８９】
キャビティの次元、 1、応用電磁エネルギーの頻度のために設計され、応用電磁エネルギーのTE 及びTM モード。キャビティのサイズあるパワーレベルで望ましいTE 及びTM モードを収容するために調節されるかもしれない サセプタ の均一暖房を作り出すかどれが。
【００９０】
入口、 2、そして出口、 3、応用電磁エネルギーを防ぐできる 6、反射人工からなされる穴があいた記事との脱出から誘電材料、十字ニッケルの方法で整理される偏光子、フェルミ−ケージ（fermi-cages）、減衰器、または波動パース（undulating paths）。
【００９１】
厚さキャビティの壁の、 1、の表皮厚さによって定められる応用頻度のための材料。壁の厚さ応用頻度のための材料の最低の3 (3) 表皮厚さはある。電磁エネルギーの1 つ以上の頻度がに適用される時キャビティは最も低い頻度によって、材料の表皮厚さの定められる放射。
【００９２】
材料構造のキャビティに選ばれる、 1、依存しているがある実用温度。材料はステンレス鋼、アルミニウムである場合もあるアルミ合金、ニッケル、ニッケル合金、インコネル、タングステン、タングステン合金、アルミニウム化合物 、ケイ化物、バナジウム合金、フェライトスチール、グラファイト、モリブデン、チタン、チタン合金、設計がある人工的な誘電材料事件の放射、銅合金、ニオブ合金、クロム合金を反映しなさい、 インコネル 、コロミル 、アルメル、銅/コンスタンチン合金および他の高温合金。ラジオ周波数、アルミナ磁器、ジルコン磁器、リシア磁器、高温磁器、ガラス、アルミナ、ムライト、石英ガラス、水晶、苦土カンラン石、凍石岩、菫青石、頑火輝石 、BN. 、AlN 、Si3N4、酸化物及び他応用で低い誘電体および伝導性の損失を表わすポリマー頻度は応用である場合もある。
【００９３】
応用一つ以上の頻度の電磁エネルギーはキャビティに入ることができる開始、 4、マクロスコピックサセプタ に隣接する壁にまたはありなさいどちらかからのマクロスコピックサセプタ にキャビティを通って上運ばれる、の下または側面に隣接して透明な熱絶縁材を通る壁。応用エネルギーは単一か複数開始によってそれ入ることができるどちらかのカプラーである含んでいる挿入された球根、アンテナをまたは管をレンズ、細長かった導波管またはジグザグ形は導波管に細長い穴をつけた。応用エネルギー、 6、または直線に反射によって分極されるか、円形に分極されるか、または分極されるできる分散。多数のカップルからの入る放射はそのような物で分極することができるの電磁エネルギーのよりよい配分を達成する方法キャビティ。
【００９４】
1 つ以上電磁エネルギーの頻度は開始によって広めることができる 4. 導波管のため、 8、しゃ断周波数は頻度を定めるそれは導波管を通って広がることができる。
【００９５】
レンズ、 5、、レンズのための光工学得るのに使用されるできる雇われる望ましい効果。レンズの湾曲の半径は調節することができる電磁エネルギーを分散させるため集中するか、または(集中性応用エネルギーの発散) 。レンズの厚さはに合わせることができるエネルギーの反射をように反射の非常に除去するか、または減らしなさいエネルギーは放射源に源を損なわない。コーティングレンズでキャビティに指定波長を反射し返す使用はある場合もある。レンズのための材料、 5、高い純度(純粋な99% 以上) を持つべきである透明な単一水晶の、多結晶性および無定形の有機性低い比誘電率、低い誘電性損失の無機材料そのような物アルミナ磁器として、ジルコン磁器、高温リシア磁器、ガラス、アルミナ、ムライト、苦土カンラン石、凍石岩、菫青石、頑火輝石 、BN. 、AlN 、Si3N4、酸化物及び他のポリマー、 MgO、石英ガラス、ヨウ素化合物、臭化物、ポリカーボネート、ポリプロピレン、水晶。材料の気孔率が応用エネルギーを分散させるのに使用することができるキャビティに。気孔率は応用エネルギーのために設計されている。
【００９６】
導波管、 8、缶は角または長方形、円柱かまたは放物線形である。最もよいの導波管の形はキャビティの表面を横取りする長方形である図で示されている斜角。 3.斜角は横断面を増加するキャビティへの開始の区域はを離れて背部反射を最小にし、導波管へのマクロスコピックサセプタ や絶縁材の表面放射源に送信されなさい、 7、または減少しなさい力、 6、導波管から出る、 8.
【００９７】
別の具体化この発明熱伝達プロセスはである。熱伝達プロセスはある図のフローチャートによって説明される。 4.発明は入力を具体化する化学種は流れ熱を、または得、入る前に予備加熱される熱交換方法による処置の上昇温暖気流または他の方法のための装置それ化学種によってが作り出される熱から流れる入力に熱を提供する応用エネルギーのための源から。源はマグネトロン、紫外線ランプである場合もある IR ランプか応用エネルギーを作り出す他の電子装置、 6. そのような装置は低い効率で一般に作動し、熱を作り出す。これ入力化学種を予備加熱する為の熱伝達プロセスは流れるそのような装置を作動させる費用を減らしなさい。管からの熱、または管は、化学種によってがそのような冷却によって流れる入力との交換である場合もある商業マグネトロン、ヒートパイプにあるそれらのようなひれ、熱電装置、管のまわりで液体を循環する冷却装置またはランプはラジエーターで熱を解放し。入力化学薬品種の後流れは管、化学種によってができる流れる入力からの熱と予備加熱される更にa からのキャビティ壁からの熱伝達によってどちらかのa) 、b) 熱される出口の端の後にある慣習的な熱交換器(復熱装置) キャビティ壁および慣習的な復熱装置両方からの装置の、またはc) 。
【００９８】
熱交換との電磁石を使用する他の装置および人工的な誘電性装置エネルギーは装置の高められたエネルギー効率を、にと同様、可能にすることができるの装置の外のプロセスに高められたエネルギー効率を可能にしなさい製作所内の工業プロセスまたは。高められたエネルギー装置の効率は装置の操業費用を、が削減する 高められたエネルギー装置の外の効率は装置によって作り出される熱エネルギーをのために利用する他の適用。これらの適用はあり、に限らないことができ熱する織物操作の洗浄の適用のための水、パルプになることのための熱する水石炭燃焼発電の燃焼のための空気を予備加熱する操作、ガスを燃料とするタービン発電のための予熱空気、メタンまたは両方、窒素の選択的な非触媒作用の減少(SNCR) のための予熱アンモナル酸化物(窒素化合物) および選択的な触媒作用の減少(SCR) または窒素酸化物(窒素化合物) そして装置を書き入れる前のメタンか他の有機気体を予備加熱するためメタンか他の気体有機性種に触媒作用を及ぼすかどれが高位に分子。
【００９９】
熱交換プロセス図。 4 つは付加的なステップを有することができる。これらのステップは付加的な熱が含まれることができる冷却交換、出力化学種の冷却はは熱交換前に流れる慣習的な熱交換器、満たされた空気クーラー、ヒートパイプとまたは他の装置および混合の入力化学種は別の熱から流れる入力化学薬品を扱う装置を書き入れる前の交換方法種は流れる。
【０１００】
これの別の面発明は図で示されているステップを持っている熱交換プロセスである。 4.a: ステップ(1) 電磁エネルギーのもと間の熱交換および入力化学種は流れるまたは化学種が流れる入力の一部分は起こる; ステップ(1a) は入力化学薬品の次に入力化学種流れるか、または分ける種は熱い出ること間の熱交換出力によって更に熱される流れる化学種はどちらかの慣習的な管熱の熱の交換によって流れる交換体、ヒートパイプは、空気クーラーか他の手段を満たした; ステップ(2) そして入力化学種は流れるまたは化学種が流れる入力の一部分は入る扱われるべき装置; そしてステップ(3) は化学種を出口流れる出力した熱交換システムを通る装置そして排気。これの利点熱交換プロセスのための方法はこと実験的に測定されるであるこれの定常条件のマグネトロン上の冷却用空気の温度、作動条件の下の装置は、a を表わすデータを提供し、マグネトロンによって熱を交換した後周囲の空気の温度変化管。およそ80°F の最初の周囲の空気の温度はに上がったおよそ+50°F の温度の変更を提供するおよそ130°F 。この小さく、しかし重要に、気温の上昇冷却を提供する電磁石の源、マグネトロン。この冷却しないで、マグネトロンは過熱は、出力を、減す電子装置の寿命を減らすまたはそれから組合せ。この熱交換プロセスはで遂行されなければならないステップ(1) の順序はそれから歩む(1a) 。このプロセスは順序をの交換することができないステップ(1) 及びステップ(1a) は及び電磁石の必要な冷却を提供する源。ステップ(1a) がステップ(1) と転換したら、そして去るガスステップ(1a) の熱交換方法は必要の提供するには余りにも熱い電磁石の源を冷却する為の熱交換。
【０１０１】
他の実験データステップの順序にサポートを提供する。出力の温度化学種は作動条件の下でそしてを経て排出する前に、流れるステップ(1a) の熱交換器は842°F 以上、あった。熱交換ステップ(1a) から大きい入力ガスの温度をあるには余りにも上げる応用電磁石の源の冷却で有効。気体出力の温度を減らすために出力化学種は拡大される化学種はステップ(それ、1a) に熱交換器を参加させる前にある流れる疑わしい有効熱交換プロセスおよび望ましいマスバランス入力の間で化学種は流れ、出力化学種は流れる得ることができる。
【０１０２】
これの別の面発明は図で示されているステップを持っている熱交換プロセスである。 4b: ステップ(1) 電磁エネルギーのもと間の熱交換入力化学種は流れるまたは入力化学種の部分は流れる起こる; ステップ(1a) は入力の次に入力化学種流れるか、または一部分化学種は出ること間の熱交換によって更に熱される流れる熱い、出力化学薬品種は慣習的などちらかの熱の交換によって流れる管の熱交換器、ヒートパイプは、空気クーラーか他の手段を満たした; ステップ(2) そして入力化学種は流れるまたは入力化学種の部分は流れる扱われるべき装置を書き入れる; ステップ(3.a) は化学種を出口流れる出力した化学種が流れる出力および装置は冷却される; そして(3b) 歩みなさい化学種を排気貫流する熱交換システムを出力しなさい。 (3.a) 化学種によってが色々な平均によって冷却することができる流れる出力は歩むそして色々な目的のために。ステップ(3.a) の冷却は拡大によって行われることができるある流動種を含んでいるコイルを使用して気体出力化学種、入力出力化学種のコミュニケーションまたは他の方法。ステップ(3.a) はのための安価材料の使用を提供するステップ(1a) の熱交換装置の構造。これらの材料はある場合もあるアルミニウム、アルミ合金、または他。さらに、ステップ(3.a) はを可能にするある処置装置との熱交換プロセスの適用工業プロセスまたは製造業の経済的な利点のために最大限に活用される設備。潜在的な経済的な利点の実施例は次のとおりである:繊維工業- 液体とのステップ(3.a) の出力化学種を冷却する経済的な利点熱湯が付いている織物を洗浄するのにそれが結局使用されている; 石炭燃焼力植物- 燃焼空気はステップ(3.a) で予備加熱される; そしてgas-fired 発電所- メタン及び燃焼空気はステップ(3.a) で予備加熱される。
【０１０３】
これの別の面発明は図で示されているようにステップを持っている熱交換プロセスである。 4c ところ:(1b) 電磁石の源の間で熱交換は歩む化学種が流れる入力のエネルギーそして一部分は起こる; (1.c) 別のものは歩む化学種が流れる入力の一部分は熱交換によって更に熱される熱い出ることの間で出力化学薬品種は熱の交換によってとの流れる慣習的な管の熱交換器、ヒートパイプは、空気クーラーをまたは満たした他の手段; (1d) 化学種の流れによってが混合されている前に入力すべては歩む処置のための装置を書き入れること; ステップ(2) そして全体の入力化学薬品種は書き入れる処置のための装置を流れる; そしてステップ(3) 出力化学薬品熱交換システムを通る種の排気。図のステップ(3.a) 。 4b 缶必要とされたらこの熱交換プロセスに加えられなさい。
【０１０４】
別のものこの発明の具体化はガス−透過性 サセプタ の構造である、 9. この発明はのための巨視的人工的な誘電性の構造を具体化する ガス−透過性 サセプタ 、 9.具体化されたガス−透過性 巨視的人工的な誘電性のサセプタ はまたは編まれてハニカム構造、泡である場合もあるパターンが付いている生地フィルター、か分離したサセプタから成っている構造言われるかどれが単位のサセプタとここに。この発明は具体化する応用を可能にするべきガス−透過性 、巨視的人工的な誘電性のサセプタ 電磁エネルギー、 6、間隔をの間で突き通すため主に反射部品、どうか分離したサセプタ 、コーティングパターンまたは編まれる パターン構造従って構造は防ぐしゃ断周波数の導波管のコレクションとして行為応用エネルギー、 6、相互作用の幅を突き通すことから、 12. ガス−透過性 、巨視的人工的な誘電性のサセプタ はa を) 具体化する記事にa で加えられるコーティングがある材料の組み立てられる記事巨視的人工的な誘電性の構造をからの作成する特定のパターンコーティングおよび記事、b) 2 つまたは多くを含んでいる編まれた構造異なった材料ように通る(かヤーン) 形態a に一緒に編まれて巨視的人工的な誘電性の構造、かc) 成っている構造混合物が分離した含んでいる分離したサセプタ記事の混合物異なった誘電性の特性を持ち、互いを囲みなさい記事巨視的人工的な誘電性の構造を形作りなさい。
【０１０５】
具体化された発明、ガス−透過性 巨視的人工的な誘電体構造に、a の組み立てられるハニカム構造である記事がある材料は、ハニカムの細胞壁のいくつか材料と塗ることができるそれは巨視的人工を作り出す異なった誘電性の特性を有する誘電体。上塗を施してある壁が付いている細胞のパターンはで整理される応用電磁エネルギーおよびエネルギーが突き通すようにハニカム サセプタ構造およびどちらかの熱はサセプタ またはエネルギーをのための分散させる空気流れのガス/微粒子の相互作用。のパターン細胞壁はどちらかのa) によって応用電磁エネルギーを部分的に減少させるまたは完全に応用エネルギーの吸収によって、蛍光放射を作り出す サセプタ および空気流れの残りの部分をまたはb) 部分的に熱するためまたは応用エネルギーをのための集中するために完全に応用エネルギーを分散させる空気流れとの相互作用またはの残りの容積を熱するため サセプタ 。また、具体化された巨視的人工的な誘電体は作ることができる別のもので細胞のいくつかを満たすことによるハニカム構造から材料。その上に、発明は1) 大きいハニカム定形を具体化する、より小さいから組み立てられる巨視的人工的な誘電性の構造それ小さいハニカム定形記事である分離したサセプタ の記事相違の誘電性の特性や伝導性または2) より小さい分離した持ちなさい同じ誘電体を持ちなさいことハニカム定形であるサセプタ の記事特性は別がある材料とともにセメントで接合し、誘電性の特性や伝導性。この発明はまた具体化する同じまたは同じような方法ハニカム定形巨視的を作成するのに使用した巨視的人工を作成するために雇われるべき人工的な誘電体誘電体はからの泡立ち、編む。
【０１０６】
時具体化された巨視的人工的な誘電性のサセプタ は構造として設計されているそれは複合体のために単位のサセプタ、サセプタから設計することができる成っている前に記述されている応用エネルギーの相互作用実施例3 。可能性としては、各単位のサセプタ は別を有することができる 1) の吸収、伝達、分散および反射のための特徴応用電磁エネルギー、2) それに続く蛍光放射応用エネルギーから作り出される、及び3) 熱からのそれに続く放射それぞれの内の誘電性損失に起因する個々のサセプタ 。吸収の別の特徴、これで具体化される単位のサセプタ の伝達、分散および反射発明は単位のサセプタ の長さ、厚さ、形によって制御される、複合材料構造、物質的な選択、気孔率、気孔のサイズ、複雑な比誘電率および上昇温暖気流の温度の依存伝導性。
【０１０７】
図5 巨視的人工的な誘電性のサセプタ の構造を記述する、 15、単位のサセプタを表す正方形の2 次元の配列の使用によって。具体化されるの内の各単位のサセプタ の光学的性質が巨視的人工的な誘電性のサセプタ の構造、 15、あるできる独立した、巨視的人工的な誘電体の具体化された構造 サセプタ 、 15、マクロスコピックサセプタ の相互作用を定める応用電磁エネルギーと、 6.の構造巨視的人工的な誘電性のサセプタ は単位と記述される主に反射であるサセプタ、 16.この発明 ガス−透過性 、巨視的人工的な誘電性のサセプタ 、 15、具体化する分散する拡散反射を提供する反射の原則ように意味する応用エネルギーを許可する為、 6、幅をの突き通すため相互作用、 12、サセプタ で、 9、体積測定によつてと相互に作用するため サセプタ 、 9、処置の望ましい方法をガスを反応させるために作り出すため望ましいプロダクトのためまたはできるクリーンエアーを作り出す為の汚染物質を扱うため国法に従って環境に排出されなさい。
【０１０８】
具体化された巨視的人工的な誘電性のサセプタ の反射力、 15, 単位のサセプタの容積そして統連結性によって制御される、 16、巨視的の主に反射単位のサセプタはであるかどれ サセプタ 。主に反射単位のサセプタ、 16、ように定義されるあっている応用に主に反射単位のサセプタがエネルギー、 6、またはエネルギー。 ガス−透過性 、巨視的人工誘電性のサセプタ に主に反射単位のサセプタがある、 16、単位のサセプタによって囲まれる、 17、それは透明などちらか主にであるまたは応用エネルギーの部分的に吸収性。主に反射単位のサセプタ、 16、応用エネルギーを分散させなさい、 6、 サセプタ の中では、 9、と相互に作用するために応用エネルギーを集中する a) 主に透明なか部分的に吸収性の単位のサセプタ、 17 またはb) 反応体は、汚染物質か微粒子ガスを供給する。
【０１０９】
容積として主に反射単位のサセプタの、 16、の増加 ガス−透過性 、巨視的人工的な誘電性のサセプタ 、 15、程度主に反射単位のサセプタの統連結性の、 16、起こり、ガス−透過性 の内の統連結性ネットワークを形作る、巨視的人工的な誘電性のサセプタ 、 15図で示されている。 6. 統連結性の程度か量はサイズそして形にの左右される主に反射単位のサセプタ、 16.の能力応用エネルギー、 6、または巨視的人工を突き通すエネルギー誘電性のサセプタ 、 15, 9、の容積にしか依存しない主に反射単位のサセプタ 、 16、しかしまた程度で統連結性の量。の統連結性の程度時主に反射単位のサセプタ、 16、全体中 ガス−透過性 巨視的人工的な誘電性のサセプタ 、 15, 9、あるそのような物こと相互に連結されたネットワーク間の最高の間隔、 18、の主に反射単位のサセプタ、 16、応用を可能にしないエネルギー、 6、突き通るためまたは応用の最も長い波長エネルギー、 6、突き通るため、ガス−透過性 巨視的人工誘電性のサセプタ 、 9, 15、自体は、主に反射にになる a) 応用電磁エネルギーかb) 最も長い波長の応用エネルギー間の応用エネルギーおよび容積測定の相互作用、 6、 サセプタ と、 9 起こらない。サセプタ の容積、 9、相互作用の生産の幅によって与えられる、 12、の長さによって サセプタ の幅によるサセプタ に応用の50% がない容積の内で体積測定によつて妨げられる電磁エネルギー。
【０１１０】
この発明巨視的人工的な誘電体とのガスの透過性のサセプタ を具体化する応用電磁エネルギーを可能にする構造 6、あるため間隔を突き通すことできる 18、主に反射単位間で サセプタ、 16、サセプタ 内の容積測定の相互作用を可能にする、 9. この発明の具体化はハニカム構造に適用することができる反射コーティングが構造にまたは加えられるとき編み、泡立つ構造は主に反射であるより小さい部分の組み立てられる サセプタ単位。
発明主に反射単位の統連結性の高度を具体化する サセプタ、 16.統連結性の高度は有利である場合もあるある実施例。この発明は主にの集りの使用を具体化する反射単位のサセプタ、 16、巨視的について配られるため分散することを促進するべき人工的なサセプタ 。主に反射単位 1 つをまたは反映する境界及び形を形作るためにサセプタは集めることができる応用エネルギーのより多くの波長。
【０１１１】
この発明 ガス−透過性 のための巨視的人工的な誘電性の構造を具体化する サセプタ 、 9、ところの体積分率そして統連結性反射単位のサセプタ、 16、部分的に吸収をまたは囲む主に透明な単位のサセプタ、 17、として細目を設計する平均ある空洞共振器のための巨視的人工的な誘電体の構造a) 、b) のためのサセプタ の応用エネルギーの波長に基づかせている集中する微粒子種分散させる、c) またはガスの相互作用のためのエネルギーを他の単位のサセプタにある分野のコンセントレイターのエネルギー、d) その間増加の反応のためのサセプタ 内のその濃縮物エネルギー主にある蛍光放射、e) およびガスの流れ大きい螺線形を作り出すことを反射単位のサセプタはそのような方法で整理した機能するマクロスコピックサセプタ の螺旋形か他の形、f) 保護するように応用電磁石をキャビティの中の入る材料から防ぐため熱絶縁材のため、g) によってキャビティの外の漏出を防ぐ応用エネルギー、h) の他の地域に応用エネルギーを反映するより高い温度か高められたエネルギーを提供する人工的な誘電体 ガス／微粒子 種、及びi) それの反作用か破壊のためガス流れの温度を調整しなさい。
【０１１２】
この発明またガス−透過性 サセプタ を具体化する、 9、巨視的と分散する反射を使用する人工的な誘電性の構造、として応用電磁エネルギーの集中反応する平均a) 望ましいプロダクトのためのガスまたはクリーンエアーを作り出す為の汚染物質を扱うため国法に従って環境に排出されるできる空気流れの温度を、c) 調整したへのb) は装置をから防ぐために、d) 材料間の有害な反作用をの防ぐ過熱すること構造、e) ガスの流れを実質的な物の装置を作成するために熱するため、f) 混合物からの気体種の吸着そして再生のためのサイズの サセプタ 及びサセプタをゼオライト含んでいることを、及びg) にカーボン含んでいる力の集中への自己制御温度の望ましい比率をの作り出しなさい望ましい実用性を行う応用エネルギー。
【０１１３】
この発明単位のサセプタの主に具体化する、 16、それはから作り出される室温または材料の金属か金属間化合材料種半導体、強誘電体 、強磁性体学、反強誘電体 のような、 反強磁性体上げられた温度で反射になる。反射を作り出す具体化された単位のサセプタ の材料はどちらかのa) である同質な材料、b) 第2 段階材料を持っている複合材料応用電磁エネルギーに部分的に吸収性であるマトリックス第2 段階材料の体積分率が制御するのに使用することができる単位のサセプタ の単位のサセプタ 、またはc) コーティングの反射の量。この発明はまたの長さ、幅および形を主に具体化する反射単位のサセプタ、 16および反射単位間の間隔 サセプタ、 18、ガス−透過性 の反射力を制御するため、巨視的人工的な誘電性のサセプタ 。
【０１１４】
形の単位のサセプタ は反射のために設計することができる.発明は具体化する 単位のサセプタ の形ある どちらか、尖塔のように、キラル 、螺旋形、棒状、楕円形球形、ディスク状 、針状、プレート状 、不規則な または形紛砕機のスパゲッティ、またはマラーのスパゲッティ及びクリームのブランドの形。この発明は単位のサセプタ の形を具体化する従って気流の乱れを作り出すため、反応体の混合を提供する気体か液体の流れ。サセプタ の形そしてサイズは使用することができる サセプタ の気孔のサイズを当然なガスの拡張を収容するために等級別にするため熱い地帯を通ることに。
【０１１５】
別のものこの発明の具体化は単位のサセプタ である、 19, それは説明される図。 7.単位のサセプタ、 19, ガス−透過性 構成するできる巨視的人工的な誘電性のサセプタ 、 15.単位のサセプタ 、 19、形はある場合もある 、尖塔のように、キラル 、螺旋形、棒状 、楕円形球形、針状、不規則形、プレート状、ディスク状、または紛砕機のスパゲッティねじれ(rotini) の形。 サセプタ 、 19、a からなされる人工的な誘電材料はある場合もある同質な材料にまたはどちらかである単位のサセプタ のコーティングがある同質な材料か人工的な誘電材料から作られる。長さ単位のサセプタ の、 19, もし0 より大きければがあれば。25 インチおよび幅もしインチの1/16th より大きければがあれば。
【０１１６】
吸収、伝達、単位のサセプタの反射、分散および複雑な比誘電率、 19、人工的な誘電材料の使用によって制御されるできる。a の構造単位のサセプタ 、 19、人工的な誘電材料から作られて示されている図。 7.単位のサセプタ 、 19、マトリックス材料を持っている、 20, どれか第2 段階材料を含んでいる、 21 または第3 段階材料、 12. 単位のサセプタ のために人工的な誘電材料を使用する目的、 19、主に反射単位のサセプタを作り出すことはある、 16. 主に単位のサセプタの反射力、 16、制御されるできる第2 段階材料のサイズ、体積分率および形、 21 または第3 段階材料、 12.第2 段階材料の体積分率 50% に第2 段階材料の相互に連結されたネットワークを作り出すできる高いボリュムの一部分と同じをする反射力があるかどれが。第2 段階の形は棒状、 螺旋形、キラルl 、尖塔のように、である、場合もある、球形、楕円形、ディスク状 、不規則形、プレート状 または 針状 。第2 段階のサイズの範囲、 21、からある半導体、コンダクター、強磁性体学として知られている材料のグループ 強誘電体 、強磁性体 および反強誘電体 はこれで具体化される発明。
【０１１７】
あるサイズ範囲粒度の範囲は第2 段階それのこの発明で具体化される -325 U はある。S. 網のふるいのサイズまたはより少し(サイズ46 以下と同等ミクロン) 。具体化された小さい粒度の範囲はのでこれら使用される粒度は急速に上昇電磁エネルギー、上昇をを吸収する高温粒子の温度非常にところ粒子材料は非常に伝導性になったりおよび/またはキュリー温度を超過する、反射があるために単位のサセプタ をする。これの別の具体化発明はこと第2 段階間の熱拡張の不適当な組み合わせである材料、 21およびマトリックス、 20、15% 以下、ありなさい単位のサセプタ を防ぎなさい、 19、砕けやすくなることから。別のものこの発明の具体化は熱拡張を減らす方法である単位のサセプタ の第2 段階材料による不適当な組み合わせ、 21、あるマトリックス材料と同じ結晶の構造そして基材、 20、但し第2 段階の材料、 21、格子で添加されるの電気伝導率を高める陽イオンまたは陰イオンが付いている構造非常に低い熱拡張の不適当な組み合わせを作り出している間第2 段階の材料マトリックス間、 20および第2 段階材料、 21. この発明のもう一つの具体化は第2 の粒度を持つべきである段階材料、 21、200 ミクロンおよび3 ミリメートル間ののサイズの範囲にありなさい単位のサセプタ では、 19、時有害のための強い潜在性マトリックス間の化学反応、 20および第2 段階材料、 21、単位のサセプタ で、 19.
【０１１８】
その上に、合成物単位のサセプタのための材料はそのようなa で材料の組合せを使用できる指定材料が熱ルミネッセンス 、白熱作り出すところ方法そして燐光性の放射。
【０１１９】
これの別の具体化発明は分野のコンセントレイターの使用である、 22、単位のサセプタで、 19、図で説明される。 8.  この発明分野のコンセントレイターの使用を具体化する、 22、集中するため局部的に電磁石分野はそう高輝度電磁石分野ある利用できるどちらかのドライブ化学薬品にガス／微粒子 種と相互に作用するため反作用は、化学種間の反作用をまたは扱うために高める汚染物質。この発明は分野のコンセントレイターの構造の材料を具体化する、 22、それはa) コンダクター、b) 半導体、c) a の材料であるキュリーポイント、d) イオン行なうこと、e) a からの複合材料及びc 陶磁器、 f) b 及びc からの複合材料、g) a からの複合材料およびd 、 h) b 及びd からの複合材料。この発明は形をの具体化する分野のコンセントレイター、 22、ある形から選ばれるため キラル、 尖塔のように、螺旋形、 棒状、球形、ディスク状 楕円形、不規則形に、プレート状 、針状 または持っている形がある歯鋭先の尖ギヤのように。
【０１２０】
この発明はサイズを具体化する分野のコンセントレイターのための範囲、 22、防ぐのにそれが使用されている分野のコンセントレイター間の有害な化学反応、 22、単位のサセプタ 、 19.分野のコンセントレイターのサイズは1 つへである場合もある応用電磁エネルギーの浸透の深さ10 倍のの室温または作動の構造の材料、温度。このサイズの相違は化学両立性に左右される分野のコンセントレイターと単位のサセプタ の材料間の構造。心配少しが有害な反作用についてのその間あるところ単位サセプタ 及び分野のコンセントレイター、そして分野のサイズ材料の浸透の深さに基づくコンセントレイター、構造は、作動の深さの浸透1 から10 倍のである場合もある温度。間の有害な反作用についての大きな関心事があれば単位のサセプタ 及び分野のコンセントレイター、そして分野のコンセントレイターのサイズもし反作用を促進しないそのような物があれば200 ミクロンから4 ミリメートル。
【０１２１】
その上に、この発明障壁のコーティングの使用を具体化する、 23、分野間でコンセントレイター、 22および単位のサセプタ 、 19、防ぐため分野のコンセントレイターと単位間の有害な化学反応 サセプタ 。また、この発明は分野のための構造の材料を具体化するコンセントレイター、 22、1) 熱ルミネッセンス 材料を含んで、2) a 燐光性材料、3) 白熱材料、4) 強誘電体、5)  強磁性体、6) フェリ磁性体、7) MnO2、8) TiO2、9) CuO 、10) NiO 、11) Fe2O3、12) Cr2O3、 13)MnO2を添加した Li2O 、14) CuOを添加したLi2O 、15) NiOを添加したLi2O、16) CuO-MnO2- Li2O の複合体、17) CuO-MnO2、18) ケイ化物、19) ホウ化物、20) アルミニウム化合物、21) 窒化物、 22) 炭化物、23) 金属の粒子が付いている陶磁器の艶出し、24) 陶磁器の艶出しとの半導体の粒子、25) 熱電子放出を作り出す材料、 26) 熱電材料。
【０１２２】
この発明は具体化する分野のコンセントレイターからのオゾンの生産、 22、単位のサセプタ で、 19 図で示されている。 8.間隔(ギャップ) 時、 23、2 分野間でコンセントレイター、 22、または行なっている材料から作られる半導体そのような間隔、応用電磁石分野にありなさい、 6、によって作り出される集中させた分野からの火花の排出をもたらすできる応用電磁エネルギー、オゾンを作り出す。発明はまた具体化する単位のサセプタの表面のオゾンの生産、 19、図で示されているように人工的な誘電材料の組み立てられる。 7.火花ギャップから起こるできる 24、第2 の露出された表面間で段階材料、 21、オゾンは作り出され。この発明は具体化する上げられた温度に起こることができるおよび時オゾンの生産第2 段階材料の体積分率、 21、20 パーセントを超過する (20 %) 。また、この発明は電気からのオゾンの生産を具体化する 2 単位のサセプタ間の見られることができるa) 排出 19、終わりで近さ分野のコンセントレイターを含んでいる、 22、b) 露出される間で第2 段階材料の表面、 21、終わりの2 単位のサセプタから 2 単位のサセプタ間の近さ、及びc) 、 19、ところ1 単位 サセプタ 、 19、分野のコンセントレイターを含んでいる、 22および1 つ単位のサセプタ は第2 段階材料の露出された表面を含んでいる、 21.
【０１２３】
上記記述は発明家に知られているように発明の最もよいモードを述べたこの時に、芸術で巧みな1 つとしてイラストラティブ目的だけのため、でありから出発しないでこのプロセスへの修正をされるで述べられる発明そして等量の精神そして規模付けられた要求。
【０１２４】
この発明は分野のための異なった位置を具体化する サセプタ のコンセントレイター。サセプタ はマクロスコピックサセプタ である場合もある 15、または単位のサセプタ 、 19.図で示されている。 9, 分野のコンセントレイターの缶 サセプタ の表面にありなさい、 22、の表面で埋め込まれて サセプタ 、 22.a、またはマトリックスで埋め込まれて、 22b、サセプタ の。 サセプタ は分野のコンセントレイターのこれらの位置の組合せをに有することができるローカル電界を発生させなさい。分野のコンセントレイター時、 22b、ある、マトリックスサセプタ で埋め込まれる、 20, 材料の作られなさいそれは応用電磁石に十分な誘電率および透磁率を有するエネルギーおよびa を作り出すを可能にする十分な誘電率および透磁率埋め込まれた分野からのサセプタ の表面についてのローカル分野コンセントレイター、 22b.サセプタ は分野の大多数を含むことができるコンセントレイター。図で示されている。 7, 非マトリックス材料、 21, それはある サセプタ の表面で埋め込まれる、 19, 分野としてするできるオゾンを作り出すために上記されるコンセントレイター。その上に、時分野のコンセントレイターは表面にある、 22, またはの表面で埋め込まれて サセプタ 、 22.a 、 サセプタ は同質な材料、ないa である場合もある合成。サセプタ の同質な材料はどちらか反射である場合もある応用電磁エネルギーへの、絶縁体が、ある持っている材料がありなさいキュリー温度、誘電性損失か材料がそれある材料応用電磁エネルギーの少なくとも部分を吸収しなさい。
【０１２５】
この具体化のもう一つの面は反射それである非マトリックス材料、 21b 、 応用電磁石を反映するのに使用されるできるローカル電界を高める分野のコンセントレイターへのエネルギー。示されている図。 9, 反射非マトリックス材料、 21b 、 材料はそれある部屋で応用電磁エネルギーに主に反射がある温度か応用に反射になる材料室温より大きい温度の電磁エネルギー。
【０１２６】
発明はまた局部的にの方法である a を持っている化学反応を促進するために応用電界を集中するから選ばれる位置の個々の分野のコンセントレイターの分散基質で埋め込まれる基質の表面でから成っているグループ基質の表面で埋め込まれる、個々の分野コンセントレイターは定形材料から成り、形および材料はある近辺の局部的に集中された電界をの作り出すことができる分野のコンセントレイター間の相互作用からの分野のコンセントレイターおよび応用電界。
【０１２７】
個々の分野の形コンセントレイターはキラル形から成っているグループから選ぶことができる形、尖塔のように、円柱形状、管形状、螺旋形状、棒状、プレート状、針状、楕円形球形、ディスク状、不規則な 形状、針状、 パスタのねじれのような形。
【０１２８】
個々の分野のサイズコンセントレイターは1 ナノメーターと1 のメートルの間にできればである。
【０１２９】
個々の分野のための材料コンセントレイターはa から成っている材料のグループからできれば選ばれる電界を作成することができる材料、カルコゲン化合物、金属合金、固体解決結晶材料、Feに基づく合金、貴金属の合金、人工的な誘電体、人工的な誘電材料非マトリックス種の体積分率は50 の容積のパーセントより少しである、人工的な誘電材料非マトリックスの体積分率種は等しいとまたは50 以上の容積のパーセント、作り出す材料熱電子放出、サーメット、合成物、熱電である材料材料、有機性重合体のマトリックスの合成物、陶磁器のマトリックスの合成物、a 金属のマトリックスの合成物、共重合体、Co 合金、反強磁性体NI 合金、反強誘電体 、ガラス状キュリー温度の材料常磁、金属、強磁性体、強誘電体 、半導体強磁性、、ソリッドステートイオンのコンダクター行なう、非化学量論的な炭化物、a 非化学量論的な酸化物、オキシカーバイト 、オキシニトリド 、カーボニトリド の熱ルミネッセンス 、ホウ化物蛍光、水酸化物、a 金属間化合低い比誘電率および低い誘電性損失の材料の材料高い比誘電率および低い誘電性損失と、Fe 、Co 、NI 、ケイ化物、窒化物、アルミニウム化合物、高い比誘電率の材料そして高い比誘電率の高い誘電性損失、材料誘電性損失、炭化物、酸化物、アナターゼ 、硫化、硫酸塩、炭酸塩、FeO、CuO  Cu2O 、MnO2 Mn2O5、 NiO 、Fe2O3、Fe3O4、Li2O-NiO 、 二価陽イオンを添加したTiO2 、三価陽イオンを添加したTiO2 、Ti+4を添加したFe2O3、 CuO-MnO2、Cu2O-MnO2、Li2O Cu2O 、Li2O-CuO 、Li2O-MnO2、SiC 、WC 、TiC 、TiCX-YOy、 TiC1-x、TiO2、非化学量論的なチタニウム酸化物、TiO 、Ti2O3、非化学量論的なジルコニアの酸化物、アナターゼ、 ベータ"アルミナ、アルファアルミナ、Na ベータアルミナ、Liベータアルミナ、 (Na のLi) ベータアルミナ、カーボン、グラファイト、ZnO 、CuS 、FeS のCoO 、カルシウムアルミン酸塩、木炭、NI 、Co 、合金、 Fe 、NiFe、MgTiO3、MnTiO3、 NiTiO3、CoTiO3、FeTiO3、LiNbO3、 MnTiO3-x、NiTiO3-x、MgTiO3-x、CoTiO3-x、 FeTiO3-x、p タイプ材料、材料、陽イオン添加されるn タイプ p タイプは材料を、陰イオン添加されたp タイプ支配する材料、a を支配する陽イオン添加されたn タイプは材料、材料、金属陰イオン添加されたn タイプを支配する、無定形材料および非化学量論的な窒化物。
【０１３０】
コーティングはまた基質の間に置くことができるそしてコーティングの実用性がから選ばれるか分野のコンセントレイター触媒作用、a のための触媒を含んでいるコーティングから実用的な成っていることのグループ分野のコンセントレイター間の有害な反作用を防ぐコーティングおよび サセプタ の構造、付着させるのに使用されているコーティングの材料 サセプタ 、電気絶縁材を提供するコーティングへの分野のコンセントレイター構造の分野のコンセントレイターとサセプタ の材料間、a コーティングコーティングの材料強いローカル電界を作成する低い誘電性損失の高い比誘電率、コーティングを作成するべき持っているコーティングの材料に適当のがあるところ強いローカル電界比誘電率および誘電性損失、半導体であるコーティングコーティングが分野の分野の集中のために熱するところそれからコンセントレイターおよび組合せ。
【０１３１】
基質は損失の少ないできれば組み立てられるアルミナから成っている材料のグループから選ばれる誘電材料、ケイ酸塩陶磁器、アルミノシリケート マグネシウムの陶磁器、マグネシウムのアルミノシリケート カルシウムケイ酸塩、カルシウムアルミノシリケート 、粘土、ゼオライト、マグネシウム酸化物、サイアロン 、オキシニトリド 、無機ガラス、有機性ガラス、有機性ポリマー、結晶の有機性ポリマー、ポリマー合成物、菫青石、苦土カンラン石、凍石岩、頑火輝石、窒化物、磁器、高温磁器、ガラス陶磁器、段階はガラス、リチウムアルミノシリケート 、テフロン、有機性を分けた共重合体、ポリカーボネート、ポリプロピレン、ポリスチレン、ポリエチレン、ポリエステル、それからポリテトラフルオルエチレンおよび組合せ。
【０１３２】
基質はまた材料の組み立てることができるある材料から成っている材料のグループから選ばれる、無定形、多結晶性、反強誘導体 、反強磁性体 、人工的な誘電体、人工的な誘電材料容積非マトリックス種の一部分は50 の容積のパーセント、人工より少しである非マトリックス種の体積分率があるところ誘電材料同輩へのか50 以上の容積のパーセント、熱電子を作り出す材料放出、サーメット、合成物、材料、熱電である材料 強誘電体 キュリー温度で、ガラス状、金属強磁性体、光互変性（photochromatic）熱変色性（ thermochromatic） 、強磁性、半導体、a 行なうソリッドステートイオンのコンダクター、非化学量論的な炭化物、非化学量論酸化物、オキシカーバイド 、オキシニトリドオキシニトリド 、カーボニトリドカーボニトリド 、金属間化合、a 水酸化物、熱ルミネッセンス 非化学量論的な窒化物a 、ホウ化物蛍光、チタン鉄鉱チタン鉄鉱の非化学量論的な構造材料との低い比誘電率および低い誘電性損失の高い誘電体が付いている材料一定した、低い誘電性損失、酸化物、ケイ化物、窒化物高い比誘電率のアルミニウム化合物、材料および高い誘電体高い比誘電率の損失、材料および適当な誘電体損失、炭化物、酸化物、アナターゼ、硫化、硫酸塩、炭酸塩、ガラス陶磁器は、段階ガラス、イオンのコンダクター、触媒、a を分けた材料は温度に熱の粘土の鉱物の処理によって得た温度の上の期限のため結晶化の水があること取除かれ、温度の下、でそして完全防ぐ期限の間不可逆の結晶への粘土材料の変形および/またはガラス段階、材料は温度に熱のタルクの処理によって得た温度の上の期限のため結晶化の水があること取除かれ、温度の下、でそしてを防ぐ期限の間
【０１３３】
好まれた粘土の鉱物はグループから選ばれる、ボールクレーモンモリロナイトから成っている、イライト、ジッカイト、ハロイサイト、雲母、ゼオライト、カオリナイト、イライト粘土、葉ろう石 、エンデライト 、ベントナイト、緑泥石、および組合せ。
【０１３４】
2 つの分野のコンセントレイター間の間隔火花の形成を防ぐ。
【０１３５】
分野の集中カムはから成っている機能のグループから選ばれる機能のために使用される化学反応を、ドライブに化学反応の援助に運転するため重合、触媒作用で助けるため重合で助けるため、反作用が身体検査に起こるか、それからoglomerization 、組合せ血しょう、ガス、固体、液体、成っているグループからの問題の段階微粒子を、及び組合せ含んでいるそれから液体。
【０１３６】
のサイズ個々の分野のコンセントレイターはできれば深さ20 倍以下のであるの応用電磁エネルギーの少なくとも1 つの波長の浸透個々の分野のコンセントレイターがの組み立てられること材料。
【０１３７】
分野の集中にできれば実用性がそれある炭化水素を改良する実用性のグループから、もたらす選ばれる重合は窒素(N2) に窒素酸化物を減らす 、窒素(N2)に減る 、窒素(N2)にNo2を減らす、硫黄(s) に硫素化合物を減らすこと、二酸化硫黄にSO3 を減らすこと、二酸化硫黄にSO4を減らすこと、二酸化硫黄にSO3 を減らすこと、化学統合を、可能にする殺菌を、作り出す作り出す炭化水素の割れること、減少化学薬品の活発化エネルギー二酸化炭素及び水に揮発有機化合物を処理しなさい、酸化させる、一酸化炭素を二酸化炭素に酸化させたり、化学総合する、窒素化合物を炭化水素の前で減らしたり、バイオディーゼルを作成したり、a を改良する。前の水素供給種の炭化水素H20,  の前でメタンが付いている炭化水素を改良するH20, はa を改良するメタン、水及び二酸化炭素の前の炭化水素は、a を改良するメタン、水、水素および二酸化炭素の前の炭化水素、水素の前で炭化水素を改良し、メタンは、a を重合させる金属のハロゲン化物の前の炭化水素は、の窒素酸化物を減らすアンモナルの存在は、窒素酸化物をの前で減らすある場合もあるクリーンエアーを形作るために混合物をアンモニウム含んでいる、御馳走汚染物質国法に調和の環境に排出されて、作り出す炭化水素の酸化結合分割は非酸化結束を作り出し、反作用が物理的な段階にの起こるか、炭化水素の開裂血しょうから、ガス成っている、グループからの問題固体、液体、液体それから微粒子および組合せを含んでいる。
【０１３８】
分野の集中の方法はで使用されるできればa から成っている大気のグループから選ばれる大気減少大気、酸化の大気、1 つの大気の大気圧力の、圧力の1 つ以下の大気の大気圧力の1 つ以上の大気の大気、及び組合せそれから。
【０１３９】
分野のコンセントレイターの電子特性できればp タイプ材料から成っているグループから選ばれる n タイプ材料は、陽イオン添加されたp タイプ材料、陰イオン添加されたp タイプを支配する材料を、陽イオン添加されたn タイプ支配する陰イオン添加される材料、支配しなさい n タイプはそれから材料および組合せを支配する。
【０１４０】
分野の方法電磁石の特性コンセントレイターの材料は結晶の欠陥によってできれば制御行う。欠陥は真性から成っていることのグループからできれば選ばれる欠陥、外部の欠陥、欠陥、陽イオンの取り替えからの欠陥からのそれから陰イオンの取り替えおよび組合せ。
【０１４１】
分野の方法の実用温度集中は作動条件のグループからできれば選ばれるすべてののキュリー温度の上にある温度から成っていること分野のコンセントレイターの材料、キュリー温度の下にある温度すべての分野のコンセントレイターの材料の、キュリーの上にある温度唯一の非マトリックス材料の温度、の上にある温度唯一のマトリックス材料のキュリー温度、の上にある温度すべての高められるサセプタ の材料のもたらすことのキュリー温度吸収、のキュリー温度の上にある温度高められた吸収、キュリーの上にある温度を引き起こす非マトリックスにより高められた吸収、の上の温度を引き起こすマトリックスによりの温度の少なくとも1 つの熱逃亡の温度(臨界温度) 構成段階、熱逃亡の下にある温度すべての構成段階、温度の温度(臨界温度) あるかどれが本質的な誘電体の活発化の温度の下にすべての段階の伝導種は、の上にある温度示す少なくとも1 つの本質的な誘電体行なう種の活発化の温度すべての構成段階の、活発化の下にある温度すべての外部の誘電体行なう種の温度、温度少なくとも1 外部の誘電体の活発化の温度の上にあるすべての構成段階のそれから行なう種、および組合せ。
【０１４２】
分野のコンセントレイターはサイズできればそれである材料間の有害な化学反応を減すように設計されている電磁石のサセプタ の構造および材料のの分野のコンセントレイターの構造。
【０１４３】
分野のコンセントレイターはまた更にa から成り立つかもしれない触媒。
【０１４４】
応用電磁エネルギーはで適用されるそれから連続的なエネルギー、脈打ったエネルギーまたは組合せの形態。
【０１４５】
方法基質はまたa に透過性である場合もある化学種は流れる。
【０１４６】
イラストラティブ化学反応は生産である相互作用からのオゾンの分野のコンセントレイター間のそして適用される基質の2 つまたはより多くの分野のコンセントレイターを持っていることによる電磁エネルギーそれぞれ間の間隔を持っている損失の少ない誘電材料の組み立てられる火花が作り出された適用であることが可能であること分野のコンセントレイターそのような物前述の分野のコンセントレイターを含んでいる基質への電磁エネルギー渡している間化学種を火花排出をもたらすことは流れ含んでいる酸素の余分は基質を言った。
【０１４７】
二番目にイラストラティブ化学反応はオゾンの生産からのである非マトリックス材料と適用された電磁エネルギー間の相互作用合成の基質を電磁エネルギーにさらす部分非マトリックス材料はサセプタ の表面で埋め込まれ、ある a の組み立てられるマトリックスを持っているサセプタ の表面の上で露出される損失の少ない及び低い比誘電率材料および電磁石適用化学薬品を渡している間火花排出を引き起こす基質によりへのエネルギー種は流れ前述の基質の酸素を含んでいる。
【０１４８】
非マトリックス材料の体積分率はある 0% 以上および20% できれば以上。
【０１４９】
コーティング
発明はまた上塗を施してあるサセプタ のである化学薬品の処理の構成のための電磁エネルギー:
a を囲むマトリックス材料と異なっている材料からなされる非マトリックス材料マトリックス材料が物質的な持っていることの組み立てられるか、マトリックス材料か非マトリックス材料と比較される誘電性損失を下げなさい:
a.非マトリックス材料最初に電磁石に適用される電磁エネルギーを吸収するマトリックス材料よりすばらしい範囲へのサセプタ;
b.非マトリックス材料は作り出すマトリックス材料のそれに続く熱; そして
c.サセプタ の表面は上塗を施してある少なくともの応用電磁エネルギーと相互に作用している材料と 1 つの頻度は最初に電磁エネルギーを吸収し、熱を作り出し。
【０１５０】
非マトリックス材料はまた反射を作り出すことができる。
【０１５１】
前述のコーティングの形態はできればから選ばれるすべてのサセプタ の全面塗りから成っているグループは、完全の浮上する、表面の部分的なコーティング表面で塗る、すべての部分的なコーティング サセプタ は、特定のパターンが付いているコーティング、a を含んでいるコーティング浮上する同質な材料、複合材料、部分的のを含んでいるコーティング塗り1 つ以上の含材料、模様塗りの含んでいることを含んでいる 1 つ以上の材料、別の多数の層を含んでいるコーティングそれから材料および組合せ。
【０１５２】
前述の非マトリックス材料の重量の一部分できれば0 より大きいがある。00001 の重量のパーセント及び50 以下の重量パーセント。前述の非マトリックス材料の重量の一部分はできればより大きい 99 を差し引いた50 の重量のパーセントより及び。9 つの重量のパーセント。
【０１５３】
コーティングにできれば光学誘電体があるから選ばれる応用電磁エネルギーに関連する特性透明、反射から、成っているグループ吸収性分散それから組合せ。
【０１５４】
コーティングは効果a に実用性を提供できるから成っているグループから選ばれる前述のサセプタ の物理的性質機械特性、熱特性、非マトリックスの光学的性質材料、サセプタ 、電磁石の吸収の光学的性質エネルギー、電磁エネルギー、電磁石の伝達の反射エネルギー、電磁エネルギー、電磁石の特性の分散、腐食性の特性、摩耗の特性、圧電気の特性、誘電体特性、磁気特性、電気特性、への感受性応用電磁エネルギー、蛍光への感受性電磁エネルギー、化学両立性を制御する伝導性非マトリックス材料とマトリックス材料間、調整プロセスの温度を調整する前述のサセプタ の温度化学プロセスのために利用できる電磁エネルギーの量を調整する身体検査のために利用できる電磁エネルギーの量を調整するそれからプロセスおよび組合せ。
【０１５５】
物理的性質は頻繁にによって制御されるコーティングの厚さ。
【０１５６】
上塗を施してあるサセプタ は大気で使用することができる減少大気から成っているグループから選ばれる酸化大気、圧力の1 つの大気の大気より少しの大気圧力の1 つの大気より、非常により1 の大気の大気それから圧力および組合せの。
【０１５７】
コーティングは選ばれる材料の組み立てることができる金属から、成っている、グループから多結晶性無定形、、反強磁性体 、反強誘電体 、キュリーの材料強磁性温度、ガラス状、金属、強磁性体、強誘電体 、半導体、ソリッドステートイオンのコンダクター、非化学量論行なう炭化物、非化学量論的な酸化物、オキシカーバイト 、作り出す材料熱電子放出、サーメット、陶磁器、熱電である材料金属の粒子が付いている艶出し、オキシニトリド 、カーボニトリド 、金属間化合、水酸化物、熱ルミネッセンス 非化学量論的な窒化物合成物材料、有機性重合体のマトリックスの合成物、陶磁器のマトリックスの合成物、金属のマトリックスの合成物、無水ケイ酸、石英ガラス、水晶、a の結晶の形態有機性共重合体、無定形の有機性ポリマー、結晶の有機性ポリマー、ポリカーボネート、ポリプロピレン、ポリスチレン、ポリエチレン、ポリエステル、ポリテトラフルオルエチレン、蛍光チタン鉄鉱 の非化学量論的な構造人工的な誘電材料、人工的な誘電材料非マトリックス種の体積分率は50 の容積のパーセントより少しである人工的な誘電材料非マトリックスの体積分率種は等しいとまたは50 以上の容積のパーセント、ホウ化物、材料との低い比誘電率および低い誘電性損失の最高の材料比誘電率および低い誘電性損失のケイ化物、窒化物高い比誘電率のアルミニウム化合物、材料および高い誘電体高い比誘電率の損失、材料および適当な誘電体損失、炭化物、酸化物、アナターゼ、硫化、硫酸塩、結晶の形態無水ケイ酸の、熱変色性（ thermochromatic） 炭酸塩、ガラス陶磁器、光互変性（photochromatic） a 段階はガラス、イオンのコンダクター、処理によって得られた材料を分けた温度へのそしての上の期限の熱の粘土の鉱物結晶化の水の下で及び取除かれること温度。
【０１５８】
できればグループから選ばれる粘土の鉱物、ボールクレーモンモリロナイトから成っている、イライト、ジッカイト、ハロイサイト、雲母、ゼオライト、カオリナイト、イライト粘土、葉ろう石 、エンデライト 、ベントナイト、緑泥石、および組合せ。
【０１５９】
コーティングは選ばれる材料の組み立てることができる FeO から成っているグループからCuO Cu2O、MnO2 Mn2O5、 NiO 、Fe2O3、Fe3O4、CuO-MnO2、 Cu2O-MnO2、Li2O Cu2O、Li2O-CuO、Li2O-MnO2、SiC 、WC 、TiC 、TiCX-YOy、 TiC1-x、TiO2、非化学量論的なチタニウム酸化物、Li2O-NiO 、 二価陽イオンと添加されるTiO2 、三価陽イオンと添加されるTiO2 、Ti+4と添加されるFe2O3 、TiO 、Ti2O3、非化学量論的なジルコニアの酸化物、アナターゼ 、 ベータ"アルミナ、アルファアルミナ、Na ベータアルミナ、Liベータアルミナ、 (Na、Li) ベータアルミナ、カーボン、グラファイト、ZnO 、CuS 、FeS、 CoO 、カルシウムアルミン酸塩、木炭、NI 、Co 、NiFe 合金、MgTiO3 、Fe 、、MnTiO3、NiTiO3、 CoTiO3、FeTiO3、LiNbO3、MnTiO3-x、 NiTiO3-x、MgTiO3-x、CoTiO3-x、FeTiO3-x、そしてそれから組合せ。
【０１６０】
コーティングはある無定形材料である場合もあるの間の材料のガラス遷移温度の下の温度化学処理。
【０１６１】
前述の応用電磁エネルギーの頻度ラジオ紫外目に見えるから成っていることはグループから選ぶことができる頻度、電磁波、赤外線、可変的な頻度源、915メガヘルツ、2.59GHz 、そしてそれから組合せ。
【０１６２】
前述のサセプタ の構造はから選ぶことができる キラル形状から、螺旋形の定形、尖塔のように成っているグループ、棒形状、プレート形状、針形状、球形状、楕円形状、ディスク形状 、不定形状 、プレート形状の少なくとも1 つの波長のための螺線形のアンテナ種の電磁エネルギー、少なくとものために指定されるアンテナの形応用電磁エネルギー、定形のねじれの波長は形づいた、構造、多細胞ハニカムのように編まれた構造形づき、構造、円柱定形の、管状の定形の構造、それから泡立った構造、毛管構造、および組合せ。
【０１６３】
上塗を施してあるサセプタ はできればa に透過性である化学種は流れる。
【０１６４】
上塗を施してあるサセプタ は大多数としての使用することができるから選ばれる操作の形で処理する化学薬品のためのサセプタ流動床から、スラリー成っている、グループサセプタの流動混合物そして化学薬品種は、微粒子のサセプタの気体混合物およびa 流れる化学種は、詰められたベッド、微粒子のサセプタの固体混合物流れるそして固体化学種は、それから組合せ流れ。
【０１６５】
コーティングはできればで反射になる化学処理の実用温度。
【０１６６】
上塗を施してあるサセプタ は分野から成り立つことを促進できる分野のコンセントレイターの位置が指定グループであるかコンセントレイターのコーティングで成っている、グループから埋め込まれるコーティングでからコーティング、及びそれから組合せ。
【０１６７】
コーティングはから選ばれる機能を有することができる化学薬品で助ける化学反応の運転から成っているグループ反作用、重合、バイオディーゼル の作成、製薬化学の総合する触媒作用によって作り出す窒素(N2) に窒素酸化物を減らす、窒素(N2)に減る 、NoにNo2を減らす、窒素(N2)にNo2を減らす、硫黄(s) に硫素化合物を減らすこと、二酸化硫黄にSO3 を減らすこと、二酸化硫黄にSO4を減らすこと、二酸化硫黄にSO3 を減らすこと、化学統合、割れる殺菌酸化する化学プロセスの活発化エネルギーを減らす炭化水素揮発有機化合物、二酸化炭素への酸化の一酸化炭素、窒素化合物を、改良するバイオディーゼル を炭化水素の前で減らし総合する  の前の水素供給種の炭化水素H23、  の前のメタンが付いている炭化水素の改良H23、メタン、水および二酸化炭素の前の炭化水素の改良、メタン、水、水素およびカーボンの前の炭化水素の改良二酸化物、炭化水素を水素及びメタンの前で改良する、炭化水素を窒素を減らす金属のハロゲン化物の前で重合させる窒素酸化物をの前で減らすアンモナルの前の酸化物できるクリーンエアーを形作るために汚染物質を扱う混合物をアンモニウム含んでいる国法への調和の環境に排出されなさい、炭化水素の酸化結合分割、炭化水素の非酸化結合分割、それから触媒作用、分野の集中または組合せ、反作用血しょう、ガスから成っていることはグループから問題の物理的な段階に起こる、それから固体、液体、微粒子を含んでいる液体および組合せ。
【０１６８】
前述のサセプタ の実用温度はある場合もある温度から成っている作動条件のグループから選ばれるあるかどれがすべてのサセプタの材料のキュリー温度の上に、a すべてのサセプタ のキュリー温度の下にある温度材料、非マトリックスのキュリー温度の上にある温度唯一の材料、マトリックスのキュリー温度の上にある温度唯一の材料、すべてののキュリー温度の上にある温度高められた吸収、ある温度を引き起こすサセプタ の材料により高められた吸収を引き起こす非マトリックスによりのキュリー温度の上a マトリックスの引き起こすことのキュリー温度の上にある温度高められた吸収、熱逃亡の温度の上の温度 (臨界温度) 構成段階の少なくとも1 の、温度あるかどれがすべての熱逃亡の温度(臨界温度) の下に構成段階、活発化の温度の下にある温度本質的な誘電性の伝導のすべての段階の種は、a 示す少なくとも1 つの真性の活発化の温度の上にある温度すべての構成段階の誘電体の行なう種、温度上コーティングの材料のキュリー温度、次にある温度すべての外部の誘電体行なう種、a の活発化の温度外部少なくとも1 つの活発化の温度の上にある温度すべての構成段階の誘電体の行なう種、および組合せそれから。
【０１６９】
コーティングは成っているグループから選ぶことができる応用電磁エネルギーの吸収の量の制御の制御するサセプタ の温度を調整する前述のサセプタ 材料によって前述による応用電磁エネルギーの反射力の量それからサセプタおよび組合せ。
【０１７０】
応用電磁エネルギーは頻繁に適用したそれから連続的なエネルギー、脈打ったエネルギーまたは組合せの形態。
【０１７１】
コーティングは触媒作用の材料を含むことができる特性。触媒作用の特性が付いている材料は分子を有することができる無定形から、石塩成っている、グループ亜鉛から選ばれる構造ブレンド、アンチフルオライト、ルチル、ペロプスカイト、スピネル、反対のスピネル、ニッケル、アーセナイド、コランダム、イリメナイト、カンラン石 、セシウム塩化物、フルオライト、ケイ土タイプ、ウルツ鉱、知られていた結晶の構造の派生的な構造、 知られていた結晶の構造の上部構造、オルト珪酸塩 、メタ珪酸塩、水ばん土石、 、グラファイト、ゼオライト、炭化物、窒化物、モンモリロナイト、葉ろう石、金属間化合の半導体、金属半導体、ガーネット、偽灰チタン石、オルトフェライト 、六角形の亜鉄酸塩、希土類ガーネット、および亜鉄酸塩。
【０１７２】
触媒作用の特性が付いている材料はまた持つことができる p タイプ材料から成っているグループから選ばれる電子特性 n タイプ材料は、陽イオン添加されたp タイプ陰イオン添加される材料、支配する p タイプは材料を、陽イオン添加されたn タイプ支配する材料を支配するそれから陰イオン添加されたn タイプ材料、および組合せ。
【０１７３】
上塗を施してあるサセプタ はまた障壁のコーティングを有することができる触媒作用の特性が付いている前述のコーティング材料の間に置かれるおよび前述前述のコーティング間の有害な化学反応を防ぐサセプタ 触媒作用の特性およびサセプタ の材料、防ぐのを助けるため触媒の中毒、またはそれから組合せを防ぐのを助けるため。
【０１７４】
触媒作用材料の形態は選ぶことができるすべてのサセプタ の全面塗りである触媒から成っているグループから表面は、すべてのサセプタ の部分的なコーティングである触媒、a 浮上する サセプタ の表面の微粒子の触媒である触媒、触媒それはサセプタ にあるコーティングに含まれている微粒子の触媒、a である サセプタ にあるコーティングの微粒子の触媒である触媒、a 付加的のがあるすべてのサセプタ の表面の全面塗りである触媒触媒とサセプタ の間で塗る、部分的である触媒間の付加的なコーティングがあるすべてのサセプタ の表面のコーティングそれから触媒およびサセプタ 、および組合せ。
【０１７５】
触媒作用の特性が付いている材料はa である場合もある 2 から成っている触媒作用の合成物のグループから選ばれる合成物または同じ機能を行うより多くの触媒、2 つまたはより多くの触媒で最少の1 つの触媒は他の触媒、2 より別の機能を行うまたは少なくとも1 つの触媒が金属種であるところより多くの触媒、2 または少なくとも1 つの触媒にキュリー温度があるところより多くの触媒、それから組合せ。
【０１７６】
触媒作用の特性が付いている材料はa を有することができる化学反応の運転から成っているグループから選ばれる機能、重合化学反応で助け、バイオディーゼル の作成、製薬化学s を総合する触媒作用、窒素(N2)に窒素酸化物を減らす 、窒素(N2)に減る 、NoにNo2を減らす、窒素(N2)にNo2を減らす、硫黄(s) に硫素化合物を減らすこと、二酸化硫黄にSO3 を減らすこと、二酸化硫黄にSO4を減らすこと、二酸化硫黄にSO3 を減らすこと、化学薬品統合、殺菌、活発化を減らす割れる炭化水素化学プロセスのエネルギー、酸化する酸化の揮発有機化合物窒素化合物をの前で減らす二酸化炭素への一酸化炭素炭化水素、水素が付いている炭化水素を改良するバイオディーゼル を総合する  の前の供給種H23、炭化水素をとの改良する前のメタンH23、の炭化水素を改良するメタン、水およびの炭化水素を改良する二酸化炭素の存在メタン、水、水素およびa を改良する二酸化炭素の存在水素及びメタン、重合のa の前の炭化水素の窒素酸化物を減らす金属のハロゲン化物の前の炭化水素窒素酸化物をの前で減らすアンモナルの存在できるクリーンエアーを形作るために汚染物質を扱う混合物をアンモニウム含んでいる国法への調和の環境に排出されなさい、炭化水素の酸化結合分割、a の非酸化結合分割それから炭化水素、触媒作用、分野の集中または組合せ、反作用はa から成っているグループから問題の物理的な段階に起こる血しょう、ガス、固体、液体、微粒子を含んでいる液体および組合せそれから。
【０１７７】
触媒作用の特性が付いている材料はまたある場合もある 光触媒材料から成っている材料のグループから選ばれる紫外地域の電磁エネルギーによって活動化させる、写真目に見える地域の電磁エネルギー、a によって活動化させる触媒作用材料の電磁エネルギーによって活動化させる赤外線触媒作用材料赤外線地域電磁エネルギーによって活動化させる触媒作用材料電磁波地域、電磁エネルギーによって活動化させる触媒作用材料それから無線周波の地域および組合せ。
【０１７８】
触媒作用の特性が付いている材料はまたある場合もある貴金属である材料から成っていることのグループから選ばれる、 Fe 、Co 、NI 、Pt 、Pd、Au、Ag 、カルコゲン化合物 、金属の合金、ホウ化物、Fe基づいた合金、貴金属の合金、人工的な誘電体、人工的な誘電体非マトリックス種の体積分率が50 より少しであるところ材料容積のパーセント、人工的な誘電材料の体積分率非マトリックス種は等しいとまたは50 以上の容積のパーセント、Co 合金、常磁NI 合金、反強磁性体、反強誘電体の材料金属キュリー温度、ガラス状熱電子を作り出す材料放出、サーメット、陶磁器の艶出し、熱電である材料との半導体金属の粒子、強磁性体、強誘電体 強磁性、ソリッドステートイオンのコンダクター行なう、非化学量論的な炭化物、非化学量論的な酸化物、オキシカーバイト 、オキシニトリド は、酸化物カーボニトリド 、熱ルミネッセンス 、ホウ化物蛍光、水酸化物金属間化合、窒化物a 低い比誘電率および低い誘電性損失の材料の材料高い比誘電率および低い誘電性損失と、ケイ化物、窒化物、高い比誘電率のアルミニウム化合物、材料および高い誘電体高い比誘電率の損失、材料および適当な誘電体損失、炭化物、酸化物、アナターゼ、硫化、硫酸塩、炭酸塩、FeO、CuO Cu2O、 MnO2 、Mn2O5、NiO 、Fe2O3、 Fe3O4、CuO-MnO2、Li2O-NiO 、二価陽イオンと添加されるTiO2 、三価陽イオンと添加されるTiO2 、Ti+4と添加されるFe2O3、Cu2O-MnO2、Li2O Cu2O 、Li2O-CuO 、Li2O-MnO2、SiC 、WC 、TiC 、TiCX-YOy、 TiC1-x、TiO2、非化学量論的なチタニウム酸化物、TiO、Ti2O3、非化学量論的なジルコニアの酸化物、アナターゼ、ベータ"アルミナ、アルファアルミナ、 Na ベータアルミナ、Liベータアルミナ、(Na 、Li) ベータアルミナ、カーボン、グラファイト、ZnO 、 CuS 、FeS のCoO 、カルシウムアルミン酸塩、木炭、NI 、Co 、合金、MgTiO Fe 、NiFe の3、 MnTiO3、NiTiO3、CoTiO3、FeTiO3、 LiNbO3、MnTiO3-x、NiTiO3-x、MgTiO3-x、 CoTiO3-x、FeTiO3-x、ZnO1-x 、 SmLiO2、 LaLiO2、LaNaO2、SmNaO2、(SmLiO2)0.8(CaOMgO)0.2、 (LaLi2)0.7(SrOMgO)0.3、(NdLiO2)0.8(CaMgO)0.2 、 マグネシウム酸化物、材料で支えられるストロンチウム添加されたランチウムの酸化物温度にそして時間の間熱の粘土の鉱物の処理によって得られる結晶化の水が取除かれること温度の上の期間の温度の下そして完全な変形を防ぎなさい期限不可逆の結晶および/またはガラス段階、材料への粘土材料温度にそして期限の間上記の熱のタルクの処理によって得られる結晶化の水がa の下で及び取除かれること温度の完全な変形を防ぐ期限の温度及び不可逆の結晶へのタルク材料はおよび/またはガラス、材料得た熱のゼオライトを温度にそしての上の期限の間処理する結晶化の水がa の下で及び取除かれること温度の完全な変形を防ぐ期限の温度及び不可逆の結晶および/またはガラス段階、材料へのゼオライト材料温度にそして期限の間熱のブルーサイトの処理によって得られる温度の上結晶化の水がa の下で及び取除かれることの完全な変形を防ぐ期限の温度及び不可逆の結晶材料へのブルーサイト材料は、材料得た熱の水ばん土石を温度にそしての上の期限の間処理する結晶化の水がa の下で及び取除かれること温度の完全な変形を防ぐ期限の温度及び不可逆の結晶材料へのそれから粘土材料、及び組合せ。
【０１７９】
粘土の鉱物はグループから選ばれる、ボールクレーモンモリロナイトから成っている、イライト、ジッカイト、ハロイサイト、雲母、ゼオライト、カオリナイト、イライト粘土、葉ろう石 、エンデライト 、ベントナイト、緑泥石、および組合せ。
【０１８０】
サセプタ のコーティングはa として使用することができる化学種の反応体は望ましいプロダクトのためにまたは汚染物質と流れる排出がある場合もあるクリーンエアーを作り出す為の汚染物質を扱う種国法に従う環境。
【０１８１】
コーティングはカーボン含んでいる種である場合もあるそれ化学種と流れる農産物の水素、高位化学薬品に反応する種、低い順序の化学種、一酸化炭素、二酸化炭素またはそれから組合せ。
【０１８２】
コーティングはから選ばれる反応体を含むことができる Na ベータアルミナ、Liベータアルミナ、NaOH 、LiOH 、CaCO3 、Ca(OH) から成っているグループ2、ガンマアルミナ、アルファアルミナ、リチウム複合体、部分的のリチウム複合体吸着される部分的にボーキサイト、吸着されるナトリウムの複合体を部分的にか焼しなさい部分的にボーキサイト、無水ケイ酸、陽イオン添加された無水ケイ酸または組合せをか焼しなさいそれから、化学薬品種と化学的に反応するために流れフッ素を含んでいるそれから種、塩素種、硫黄種、および組合せ。
【０１８３】
コーティングはまたから選ばれる反応体を含むことができる尿素、アンモナル、シアヌール酸、アンモニウムカルバミド酸塩から成っているグループアンモナルのアンモニウムの重炭酸塩、混合物およびアンモニウムの重炭酸塩、アンモニウム蟻酸塩、シュウ酸アンモニウム、ニドロキシル基の源水素の源基、ミルク、砂糖、糖蜜、多糖類、還元剤、それから組合せは、化学種と化学的に反応するために流れる窒素酸化物を窒素(N2)を作り出すために含んでいること。
【０１８４】
粒子サイズの効果、マトリックスのための材料、適用、材料の混合物、物理的性質、作動
する大気温度及び他の特性
発明はまた電磁石のサセプタ である処理する化学薬品のためa を囲むマトリックス材料から成り立つと異なっている材料からなされる非マトリックス材料か、マトリックス材料:
a.マトリックス材料は材料の組み立てられる非マトリックス材料と比較されるより低い誘電性損失を持っている;
b.非マトリックス材料は最初に吸収する電磁エネルギーはより大きいのに電磁石のサセプタ に適用したマトリックス材料より範囲;
c.非マトリックス材料は作り出すマトリックス材料のそれに続く熱; そして
d.の測定のすばらしい長さ電磁石のサセプタ は1 ナノメーターと10 メートルの間にである。
【０１８５】
非マトリックス材料はまた反射を作り出すことができる。
【０１８６】
サセプタ は選ばれる大気で使用することができる減少大気から、酸化の大気成っているグループから圧力の1 つの大気の大気、より少しにより1 の大気圧力の大気、1 つ以上の大気の大気のそれから圧力および組合せ。
【０１８７】
サセプタ の機能はから選ぶことができる化学薬品で助ける化学反応の運転から成っているグループ反作用、重合、バイオディーゼルの作成、 製薬化学の総合、窒素(N2)に窒素酸化物を減らす 、窒素(N2)に減る 、NoにNo2を減らす、窒素(N2)にNo2を減らす、硫黄(s) に硫素化合物を減らすこと、二酸化硫黄にSO3 を減らすこと、二酸化硫黄にSO4を減らすこと、二酸化硫黄にSO3 を減らすこと、化学統合、割れる殺菌酸化する化学プロセスの活発化エネルギーを減らす炭化水素揮発有機化合物、二酸化炭素への酸化の一酸化炭素、窒素化合物を、改良するバイオディーゼル を炭化水素の前で減らし総合する前の水素供給種の炭化水素H20,  前のメタンが付いている炭化水素の改良H20, メタン、水および二酸化炭素の前の炭化水素の改良、メタン、水、水素およびカーボンの前の炭化水素の改良二酸化物、炭化水素を水素及びメタンの前で改良する、炭化水素を窒素を減らす金属のハロゲン化物の前で重合させる窒素酸化物をの前で減らすアンモナルの前の酸化物できるクリーンエアーを形作るために汚染物質を扱う混合物をアンモニウム含んでいる国法への調和の環境に排出されなさい、炭化水素の酸化結合分割、a の非酸化結合分割それから炭化水素、触媒作用、分野の集中または組合せ、反作用はa から成っているグループから問題の物理的な段階に起こる血しょう、ガス、固体、液体、微粒子を含んでいる液体および組合せそれから。
【０１８８】
サセプタ の実用温度はある場合もある a から成っている作動条件から成っているグループから選ばれるすべてのサセプタ のキュリー温度の上にある温度材料、すべてののキュリー温度の下にある温度 サセプタ の材料、のキュリー温度の上にある温度唯一の非マトリックス材料、キュリー温度の上にある温度唯一のマトリックス材料、キュリー温度の上にある温度すべての高められた吸収、温度を引き起こすサセプタ の材料により高められる非マトリックス材料のもたらすことのキュリー温度の上にある吸収、マトリックスのキュリー温度の上にある温度高められた吸収、熱逃亡の上の温度を引き起こす材料により構成段階の少なくとも1 、a の温度(臨界温度) 重大な熱逃亡の温度の下にある温度( すべてのサセプタ の構成段階、ある温度の温度) 本質的な誘電性の伝導種の活発化の温度の下すべての段階の、活発化の上にある温度示しなさいすべての少なくとも1 つの本質的な誘電体行なう種の温度構成段階、すべての活発化の温度の下にある温度外部の誘電性の行なう種、の上にある温度少なくとも1 つの外部の誘電体行なう種の活発化の温度それからすべての構成段階および組合せの。
【０１８９】
非マトリックス材料の粒度応用電磁エネルギーの相互作用は実用性をに提供できる成っているグループから選ばれる前述のサセプタ の物理的性質をもたらしなさい機械特性の、熱特性、の光学的性質非マトリックス材料、サセプタ 、吸収の光学的性質の電磁エネルギー、電磁エネルギー、伝達の反射の電磁エネルギー、電磁石電磁エネルギーの分散特性、腐食性の特性、摩耗の特性、圧電気の特性、誘電性の特性、磁気特性、電気特性、感受性応用電磁エネルギーに、蛍光への感受性電磁エネルギー、化学両立性を制御する伝導性非マトリックス材料とマトリックス材料間、調整プロセスの温度を調整する前述のサセプタ の温度化学プロセスのために利用できる電磁エネルギーの量を調整する身体検査のために利用できる電磁エネルギーの量を調整するそれからプロセスおよび組合せ。
【０１９０】
マトリックス材料の粒度応用電磁エネルギーの相互作用は実用性をに提供できる成っているグループから選ばれる前述のサセプタ の物理的性質をもたらしなさい機械特性の、熱特性、マトリックスの光学的性質材料、サセプタ 、電磁石の吸収の光学的性質エネルギー、電磁エネルギー、電磁石の伝達の反射エネルギー、電磁エネルギー、電磁石の特性の分散、腐食性の特性、摩耗の特性、圧電気の特性、誘電体特性、磁気特性、電気特性、への感受性応用電磁エネルギー、蛍光への感受性電磁エネルギー、化学両立性を制御する伝導性非マトリックス材料とマトリックス材料間、調整プロセスの温度を調整する前述のサセプタ の温度化学プロセスのために利用できる電磁エネルギーの量を調整する身体検査のために利用できる電磁エネルギーの量を調整するそれからプロセスおよび組合せ。
【０１９１】
非マトリックス材料にできれば粒子がある米国の標準的な網サイズ325 よりより少しのサイズ。の粒度非マトリックス材料はモノラル形態上から成っているグループから選ぶことができる多形態上の、異質及び同質な粒度および組合せそれから。マトリックス材料のparticle-size はから選ぶことができるモノラル形態上の配分、多形態上の配分から成っているグループそれから異質及び同質な粒度および組合せ。
【０１９２】
マトリックス材料はグループから選ぶことができる金属、無定形、多結晶性である材料から成っている、、反強磁性体、反強誘電体 、人工的な誘電体非マトリックス種の体積分率が50 より少しであるところ材料容積のパーセント、人工的な誘電材料の体積分率非マトリックス種は等しいとまたは50 以上の容積のパーセント、a 熱電子放出を作り出す材料、熱電である材料、サーメット、強磁性体キュリー温度の材料、ガラス状金属、強磁性強誘電体 、半導体、ソリッドステートイオン行なうコンダクター、非化学量論的な炭化物、非化学量論的な酸化物 オキシカーバイト 、オキシニトリド 、カーボニトリド 、金属間化合の水酸化物、a 熱ルミネッセンス 非化学量論的な窒化物非化学量論的なチタン鉄鉱 、ホウ化物蛍光、構造低い比誘電率の材料低い誘電性損失、高い比誘電率の材料および低い誘電性損失、ケイ化物、窒化物、アルミニウム化合物 、最高の材料比誘電率および高い誘電性損失の最高の材料比誘電率は誘電性損失、炭化物、酸化物を緩和し、アナターゼ 、硫化、硫酸塩、光互変性（photochromatic） 炭酸塩、ガラス陶磁器 熱変色性（ thermochromatic） 、段階はガラス、イオンのコンダクター、および組合せを分けたそれから。
【０１９３】
マトリックス材料はまたグループから選ぶことができる FeO、CuO Cu2O 、MnO2 Mn2O5、 NiO 、Fe2O3、Fe3O4、CuO-MnO2、 Cu2O-MnO2、Li2O Cu2O 、Li2O-CuO 、Li2O-MnO2、SiC 、WC 、TiC 、TiCX-YOy、 TiC1-x、TiO2、非化学量論的なチタニウム酸化物、Li2O-NiO 、 二価陽イオンと添加されるTiO2 、三価陽イオンと添加されるTiO2 、 Ti+4と添加されるFe2O3、TiO 、Ti2O3、非化学量論的なジルコニアの酸化物、アナターゼ 、 ベータ"アルミナ、アルファアルミナ、Na ベータアルミナ、Liベータアルミナ、 (Na のLi) ベータアルミナ、カーボン、グラファイト、ZnO 、CuS 、FeS のCoO 、カルシウムアルミン酸塩、木炭、NI 、Co 、、 Fe 、NiFe の合金、MgTiO3、MnTiO3、NiTiO3、 CoTiO3、FeTiO3、LiNbO3、MnTiO3-x、 NiTiO3-x、MgTiO3-x、CoTiO3-x、FeTiO3-X、そしてそれから組合せ。
【０１９４】
マトリックス材料は複合材料である場合もある。
【０１９５】
欠陥は結晶にもたらすことができる サセプタ をもたらす構成材料の分子構造機械特性から成っているグループから選ばれる物理的性質熱特性、化学特性、磁気光学的性質特性、電気特性、電磁石への感受性の特性エネルギー、伝導性、触媒作用の特性、電磁石の特性、それから組合せ。欠陥はから成っているグループから選ぶことができる本質的な欠陥、外部の欠陥、陽イオンの取り替え、a からの欠陥陰イオンの取り替えからのそれから欠陥、及び組合せ。
【０１９６】
非マトリックス材料およびマトリックス材料は持つことができる同じブラベ格子構造、同じような結晶の構造および化学薬品非マトリックス材料がイオンの取り替えを含んでいるところ構成マトリックス材料と比較されるより大きい誘電性損失を作り出す。非マトリックス材料及びマトリックス材料はまた同じブラベ格子を有することができる構造、同じような結晶の構造および同じような化学成分マトリックス材料の少なくとも1 段階はイオンの取り替えを含んでいる残りのマトリックス材料と比較されるより大きい誘電性損失を作り出す。
【０１９７】
電磁石 サセプタ はから成り立つ非マトリックス間の障壁のコーティング促進できる材料及び有害な化学反応を防ぐマトリックス材料。
【０１９８】
電磁石のサセプタ はまたa を有することができる構成材料は望まれた得るために必要な力を減らすのが常であった望ましい使用のための実用温度および要素の形態材料はコーティング、非マトリックスから成っているグループから選ばれるそれから材料、マトリックス材料、分野のコンセントレイター、および組合せ。
【０１９９】
サセプタ はa の吸着に使用することができる化学種のそれから化学種、吸収、または組合せ。
【０２００】
サセプタ の熱伝導性は使用することができる誘電性のサセプタ と化学薬品間の熱伝達を制御するため種はの熱伝導性を制御する方法流れ、誘電性のサセプタ はグループから制御から指定成っていることである合成物を使用して気孔率の容積を、制御する気孔構造 a を使用して高い熱伝導性の材料を含んでいる、構成しなさいの熱伝導性を高めるサセプタ のコーティング外を磨く炎によって気孔構造を等級別にするサセプタ の表面誘電性のサセプタ のそれから表面、及び組合せ。
【０２０１】
非マトリックス材料にできれば上昇温暖気流がある 20% 以下の非マトリックス材料とマトリックス間の拡張の不適当な組み合わせ。
【０２０２】
応用電磁エネルギーは最初にできるある意味では1 つから成っているグループから選ばれるサセプタ を横取りする サセプタ の側面、サセプタ 、のすべての側面の1 つ以上の側面 サセプタ の反対の側面との隣接した側面のサセプタ 、応用電磁石のサセプタ および少なくとも1 つの波長最初に サセプタ にサセプタ の表面の反対の側面のセットで入るそれまた少なくとも1 のサセプタ の最も大きい表面積を持ちなさい最初にサセプタ に入る応用電磁エネルギーの波長別の一組の2 つの反対の側面。
【０２０３】
サセプタ の次元はに設計することができる サセプタ がキャビティを可能にするキャビティに置かれるようにしなさい応用の光学誘電性の特性を収容する次元電磁エネルギー従って共鳴キャビティを形作るためそれの倍数を応用電磁石の波長収容する サセプタ の光学的性質に関するサセプタ のエネルギー倍数が等しいとまたは非常により1 であるところ。少なくとも1 つの次元の サセプタ は時そして1 つ最も大きい波長を収容できる波長はサセプタ に適用される。サセプタ の次元はある場合もある特定の横断電磁石モードを収容するために作られる。
【０２０４】
サセプタ はa があるキャビティに置くことができる不規則な定形から成っているグループから選ばれる形づけなさい、斜方格子 、円柱、球形、立方、楕円形半球、管状、等辺多角体 、正方形、長方形、および多角体。キャビティはまた調整することができる。
【０２０５】
誘電性の特性間の相互作用の応用の少なくとも1 つの非マトリックス材料そして少なくとも1 の波長電磁エネルギーは少なくともから成っていることのグループから選ぶことができる応用電磁エネルギーの少なくとも1 つの波長への5% の透明物、応用電磁石の少なくとも1 つの波長の少なくとも5% の吸収エネルギー、少なくとも応用の少なくとも1 つの波長の5% の分散電磁エネルギー、少なくとも少なくとも1 つの波長の5% の反射のそれから応用電磁エネルギーおよび組合せ。
【０２０６】
誘電性の特性間の相互作用の応用電磁石のマトリックス材料そして少なくとも1 つの波長エネルギーはまた少なくとも5% から成っていることのグループから選ぶことができる応用電磁エネルギーの少なくとも1 つの波長への透明物、で応用電磁石の少なくとも1 つの波長の最少の5% の吸収エネルギー、少なくとも応用の少なくとも1 つの波長の5% の反射電磁エネルギー、少なくとも少なくとも1 つの波長の5% の分散のそれから応用電磁エネルギーおよび組合せ。
【０２０７】
化学薬品の間マトリックス材料の少なくとも一部分の温度をより大きいがあるできる処理しなさい非マトリックス材料の温度より。化学プロセスの間非マトリックス材料の少なくとも一部分の温度はまたより大きい場合もあるマトリックス材料の温度より。
【０２０８】
マトリックス材料はできる 0.C より大きい温度で反射になりなさい。
【０２０９】
サセプタ はa の反応体として使用することができる化学種は御馳走に望ましいプロダクトのためにまたは汚染物質種と流れる環境に排出である場合もあるクリーンエアーを作り出す為の汚染物質国法に従って。
【０２１０】
サセプタ はカーボン含んでいる種である場合もあるそれ化学種と流れる農産物の水素、高位化学薬品に反応する種、低い順序の化学種、一酸化炭素、二酸化炭素またはそれから組合せ。
【０２１１】
サセプタ はから選ばれる反応体である場合もある Na ベータアルミナ、Liベータアルミナ、NaOH 、LiOH 、CaCO3 、Ca(OH)2 から成っているグループ、ガンマアルミナ、アルファアルミナ、リチウム複合体、部分的のリチウム複合体吸着される部分的にボーキサイト、吸着されるナトリウムの複合体を部分的にか焼しなさい部分的にボーキサイト、無水ケイ酸、陽イオン添加された無水ケイ酸または組合せをか焼しなさいそれから、それは化学薬品種と化学的に流れ反応しa を含んでいるフッ素種、塩素種、硫黄種、および組合せそれから。
【０２１２】
サセプタ はまたから選ばれる反応体を缶詰にする尿素、アンモナル、シアヌル酸、アンモニウムカルバミド酸塩、アンモニウムから成っているグループアンモナルの重炭酸塩、混合物およびアンモニウムの重炭酸塩、アンモニウムの蟻酸塩、 シュウ酸アンモニウム 、ニドロキシル基の源水素基の源ミルク、砂糖、糖蜜、多糖類、還元剤、および組合せそれから、それは化学種と化学的に流れ反応しa を含んでいる窒素酸化物窒素(N2) を作り出す。
【０２１３】
粘土システム
粘土によって得られる材料の記述は重要である。である粘土が記述することができること最少の4 つの(4) 方法:
(1) 無関係に担保付きの粘土構造:結合のための水または別の結合代理店を使用して粘土材料構造を作成する粘土。実施例えば、陶器の部分は投げることによって形作った陶工の車輪の粘土;
(2) 非外部の担保付きの粘土構造及び粘土の粉:陶器の部分はvan der Waals によって一緒に握った乾式法が結合水を取除いた後力、または乾燥した粘土粉;
(3) 結晶種はから得た粘土:形作られた構造か粉が、熱くする上ように粘土、どうか 1000 年oムライトの親密な混合物を(総合するC アルミノシリケート 段階) 及び無水ケイ酸段階; そして
(4) 得られる中間構造粘土から:粘土の構造は知られているものが水として貿易で含んでいる結晶化の。仮像として知られている中間構造構造は粘土が500°C の上で熱くすると起こる。約への500°C 間 980°C かより大きい、仮像構造原物のマトリックスである取り外しからの大きい陰イオンの空室を含んでいる粘土の結晶の構造の(オハイオ州-) 元の結晶の構造からのイオン。これ仮像構造は1100°C まで準安定おそらくである。この温度範囲は大気状態及び粒度に依存している。
【０２１４】
発明はまた電磁石のサセプタ である処理する化学薬品のため非マトリックスを囲むマトリックス材料を持っているマトリックスと異なっている材料からなされる材料か、材料:
a.マトリックス材料はa の組み立てられると比較されるより低い誘電性損失を持っている焼結させた陶磁器材料非マトリックス材料;
b.非マトリックス材料は最初に吸収する電磁エネルギーはより大きいのに電磁石のサセプタ に適用したマトリックス材料より範囲; そして
c.非マトリックス材料は作り出すマトリックス材料のそれに続く熱。
【０２１５】
非マトリックス材料はまた反射を作り出すことができる。
【０２１６】
マトリックス材料は焼結させた陶磁器の持っていることである場合もある結晶及びガラス状段階を過すことができる構成基づいているマグネーシア無水ケイ酸化学マトリックス材料の重量の合計マグネシウム(マグネシウム) 、無水ケイ酸(Si) および酸素(o) の一部分は少なくとも85% である重量は、構成し:
a.重量によって5% と重量によって99% 間のマトリックス材料のMgO の総重量、およびの重量によって100% 年まで MgO はから選ばれる結晶システムの結晶段階としてあるそれからマグネシウムのケイ酸塩、ペリクレース、および組合せから成っているグループ;
b.重量によって5% と重量によって99% 間の SiO2 の総重量マトリックス材料および SiO2 の重量100% の結晶の結晶段階として存在しているマグネシウムのケイ酸塩、無水ケイ酸から成っているグループから選ばれるシステムそれから組合せ; そして
c.マトリックス材料の合計のバランス陽イオンから選ばれる重量Si 及びマグネシウムがa で代わりにした他マグネシウムのケイ酸塩から成っているグループから選ばれる結晶段階それから無水ケイ酸、ペリクレース、および組合せ、少なくとも1 つの陽イオン種他よりまたはガラス段階のマグネシウムそしてSi に加えて、結晶段階他少なくとも1 他があるマグネシウムのケイ酸塩、無水ケイ酸およびペリクレースよりマグネシウム及びSi 以外のまたはに加えるそれから陽イオン種、及び組合せ。
【０２１７】
マトリックス材料はまた焼結させた陶磁器である場合もある基づく結晶及びガラス状段階を過すことができる構成を持っているアルミナ無水ケイ酸化学マトリックス材料の重量の合計アルミニウム(Al) 、無水ケイ酸(Si) および酸素(o) の一部分は少なくとも80% である重量は、構成し:
a.重量によって5% と重量によって99% 間の Al203  の総重量マトリックス材料では、持ち上げれば Al2O3 の重量によって100%に結晶として存在しているから成っているグループから選ばれる結晶システムの段階それからアルミノシリケート 、アルミナ、および組合せ;
b.重量によって5% と重量によって99% 間の SiO2 の総重量マトリックス材料および100% までに SiO2 の重量 結晶の結晶段階として存在している アルミノシリケート 、無水ケイ酸から成っているグループから選ばれるシステムまたはそれから組合せ; そして
c.マトリックス材料の合計のバランス Al 及びSi 以外陽イオンから選ばれる重量はa で代わりになった アルミノシリケート から成っているグループから選ばれる結晶段階それからアルミナ、無水ケイ酸、および組合せ、少なくとも1 つの陽イオン種他よりまたはガラス段階のSi そしてAl に加えて、結晶段階他 アルミノシリケート 、無水ケイ酸および少なくとも1 つの他の陽イオンがあるアルミナよりマグネシウム及びSi 以外のまたはに加えるそれから種、及び組合せ。
【０２１８】
マトリックス材料はグループから選ぶことができる、部分的に安定させたジルコニア安定させたジルコニアから成っている、それから組合せ。
【０２１９】
電磁石のサセプタ はマトリックスから成り立つことができる電磁エネルギーの反射しないa を囲み、材料電磁エネルギーの反射であるあり、非マトリックス材料マトリックス材料およびそれ以上の構成と異なっている材料から作られる前述の電磁石のサセプタ 間の分野のコンセントレイターそしてコーティング有害な化学反応をその間防ぐ前述の分野のコンセントレイター前述の電磁石のサセプタ および前述の分野のコンセントレイター。
【０２２０】
分野のコンセントレイターは材料から作ることができるそれはコンダクター、半導体から成っているグループから選ばれるキュリー温度の材料、及び陶磁器イオンに行なうこと。分野コンセントレイターは有害減すように設計されているサイズである場合もある電磁石の構造の材料間の化学反応分野のコンセントレイターのサセプタ そして材料。分野のコンセントレイターまた成っているグループから選ばれる材料から作られるできる MnO2- CuO 、Li2O-NiO 、Li2O-MnO2、Li2O-CuO 、 二価陽イオンと添加されるTiO2 、および三価陽イオンと添加されるTiO 2 、Ti+4と添加されるFe2O3 。
【０２２１】
マトリックス材料はグループからの選ぶことができる 頑火輝石から、斜頑火輝石、 成っている、結晶段階フォーステライト、菫青石、ペリクレース、アルファ水晶、ベータ水晶、アルファ-トライディマイト（trydimite） 、 ベータ'-トライディマイト（trydimite） 、ベータ"-トライディマイト（trydimite） 、ベータ−クリストバライト（crystobalite）、 アルファ−クリストバライト（crystobalite）、オルト珪酸塩 、フィロシリケイト（pyrosilicate） 、メタ珪酸塩、珪灰石 、3366長石、 正長石 、微斜長石、シリマナイト、アルファアルミナ、ベータアルミナ、ガンマアルミナ、それからムライト、カンラン石 、灰長石 、および組合せ。
【０２２２】
マトリックス材料の少なくとも一部分はa である場合もあるガラス状段階は無定形の無水ケイ酸、アルミノシリケート から成っているグループを選んだガラス、ガラス修飾語のアルミノシリケート ガラスは、ガラス、段階を隣酸塩基づかせていた分けられたガラス、ゲルマニウム基づかせていたガラス、ソーダ石灰ケイ酸塩ガラス、ホウケイ酸塩ガラス、ナトリウムケイ酸塩ガラス、カルシウムケイ酸塩ガラス、ソーダ石灰アルミノシリケート それからガラス、カルコゲン化合物 、および組合せ。
【０２２３】
マトリックス材料はまた焼結させた陶磁器である場合もある結晶及びガラス状段階を過す構成を基づいていた持っていることはマグネーシアアルミナ無水ケイ酸化学マトリックス材料の合計アルミニウム(Al) 、マグネシウム(マグネシウム) 、無水ケイ酸(Si) および酸素(o) の重量の一部分はある構成する重量によって少なくとも80%:
a.重量によって5% と重量によって99% 間の Al の総重量203 マトリックス材料では、持ち上げれば Al2O3 の重量によって100%結晶として存在しなさいマグネシウムから成っているグループからの結晶システムの段階 アルミノシリケート 、アルミナ、アルミノシリケート 、マグネシウムのアルミン酸塩、それから組合せ;
b.重量によって5% と重量によって99% 間のマトリックス材料のMgO の総重量、およびの重量によって100% まで MgO はから選ばれる結晶システムの結晶段階としてあるマグネシウムのアルミノシリケート 、マグネシウムのケイ酸塩、ペリクレースから成っているグループそれからマグネシウムのアルミン酸塩および組合せ; 
c.重量によって5% と重量によって99% 間の総重量SiO2 マトリックス材料および100% 年までに SiO の重量2 結晶の結晶段階として存在している無水ケイ酸、マグネシウムのアルミノシリケート から成っているグループから選ばれるシステムそれからマグネシウムのケイ酸塩および組合せ; そして
d.バランスマグネシウム以外から選ばれるマトリックス材料の総重量のAl Si はから選ばれた結晶システムの結晶段階に代わりになった アルミノシリケート 、マグネシウムのアルミノシリケート 、マグネシウムから成っているグループケイ酸塩、マグネシウムのアルミン酸塩、アルミナ、無水ケイ酸、ペリクレース、および組合せそれから、マグネシウムのAl 以外のまたはに加える少なくとも1 つの他の陽イオン種そしてガラス段階、マグネシウム以外の結晶段階のSi アルミノシリケート 、アルミノシリケート 、マグネシウムのケイ酸塩、マグネシウムのアルミン酸塩、無水ケイ酸、ペリクレースおよび少なくとも1 つの他の陽イオン種が他あるアルミナよりまたはそれからマグネシウム、Al 、およびSi 、および組合せに加えて。
【０２２４】
マトリックス材料はグループから選ぶことができる、陶磁器アルミノシリケート アルミナから成っているマグネシウムのアルミノシリケート 、マグネシウムのケイ酸塩陶磁器、カルシウムケイ酸塩、無水ケイ酸の結晶の形態、カルシウムアルミノシリケート 、粘土、ゼオライト、マグネシウム酸化物、サイアロン 、オキシニトリド 、無機ガラス、有機性ガラス、有機性ポリマー、結晶の有機性ポリマー、固体解決、陶磁器のマトリックスの合成物、金属のマトリックスの合成物、ポリマー合成物、菫青石、水晶、頑火輝石 、フォーステライト、ステアタイト、窒化物、磁器、高温磁器、ガラス陶磁器の段階はガラスを分けた、リチウムアルミノシリケート 、テフロン、有機性共重合体、ポリカーボネート、ポリプロピレン、ポリスチレン、ポリエチレン、ポリエステル、ポリテトラフルオルエチレン、材料温度にそして時間の間熱の粘土の鉱物の処理によって得られる結晶化の水が取除かれること温度の上の期間の温度の下そして完全な変形を防ぎなさい期限不可逆の結晶および/またはガラス段階、材料への粘土材料温度にそして期限の間上記の熱のタルクの処理によって得られる結晶化の水がa の下で及び取除かれること温度の完全な変形を防ぐ期限の温度及び不可逆の結晶へのタルク材料はおよび/またはガラス、材料得た熱のゼオライトを温度にそしての上の期限の間処理する結晶化の水がa の下で及び取除かれること温度の完全な変形を防ぐ期限の温度及び不可逆の結晶および/またはガラス段階、材料へのゼオライト材料温度にそして期限の間熱のブルーサイトの処理によって得られる温度の上結晶化の水がa の下で及び取除かれることの完全な変形を防ぐ期限の温度及び不可逆の結晶材料、材料へのブルーサイト材料は得た温度およびf への熱の水ばん土石の処理。
【０２２５】
マトリックス材料はグループから選ぶことができる、損失の少ないけい光物質熱ルミネッセンス 材料から成っているそれから誘電体および組合せ。けい光物質は蛍光を発する応用電磁エネルギーへの染料および染料の露出にある出る放射に主に透明であるマトリックスで埋め込まれる染料から。けい光物質は選ばれる蛍光放射を作り出す紫外線から成っている電磁石の頻度のグループからそれから放射、可視光、赤外放射、および組合せ。
【０２２６】
非マトリックス材料はある場合もある無定形、金属である材料から成っているグループから選ばれる、、強誘電体 強磁性体、強磁性、半導体、行なう、ソリッドステートイオンのコンダクター、非化学量論非化学量論的な炭化物酸化物、オキシカーバイトs 、オキシニトリドs は、金属間化合カーボニトリドs 、熱ルミネッセンス のホウ化物、ケイ化物、窒化物、アルミニウム化合物、蛍光、炭化物、酸化物、硫化、複合材料、有機性重合体のマトリックス合成物、陶磁器のマトリックスの合成物、有機性金属のマトリックスの合成物共重合体、無定形の有機性ポリマー、結晶の有機性ポリマー、ポリカーボネート、ポリプロピレン、ポリスチレン、ポリエチレン、ポリエステル、ポリテトラフルオルエチレン、固体解決は、非化学量論硫酸化する illmenitic 構造、雲母、非化学量論非化学量論的な亜鉛酸化物窒化物、無水ケイ酸、反強磁性体 、反強誘電体 の結晶の形態、低い比誘電率および低い誘電性損失の材料の材料高い比誘電率および低い誘電性損失と、常磁性塩、高い比誘電率および高い誘電性損失の材料の材料高い比誘電率と誘電性損失、水酸化物を緩和すれば、 熱変色性（ thermochromatic）s 、光互変性（photochromatic）s 、金属は、人工的な誘電体合金になる非マトリックス種の体積分率が50 より少しであるところ材料容積のパーセント、人工的な誘電材料の体積分率非マトリックス種は等しいとまたは50 以上の容積のパーセント、材料その農産物の熱電子放出、サーメット、熱電である材料キュリー温度の材料は、アナターゼ 、炭酸塩、材料硫酸化する温度にそして時間の間熱の粘土の鉱物の処理によって得られる結晶化の水が取除かれること温度の上の期間の温度の下そして完全な変形を防ぎなさい期限不可逆の結晶および/またはガラス段階、材料への粘土材料彼が付いているタルクの処理によって得られるまた非マトリックス材料グループFeO 、CuO Cu2O 、MnOs2、 Mn2O5、NiO 、Fe2O3 、Fe3O4、 CuO-MnO2、Cu2O-MnO2、Li2O Cu2O 、Li2O-CuO 、Li2O-MnO2, Li2O-NiO 、ZnO 、そしてそれから組合せ。
【０２２７】
非マトリックス材料のそれ以上の缶、グループから選ばれなさい、SiC 、WC 、TiC 、TiCX-YOy、 TiC1-x、TiO2、二価陽イオンと添加されるTiO2 、三価陽イオンと添加されるTiO2 、Ti+4と添加されるFe2O3 、非化学量論的なチタニウム酸化物、TiO Ti2O3、非化学量論的なジルコニアの酸化物、アナターゼ 、ベータ"アルミナ、アルファアルミナ、 Na ベータアルミナ、Liベータアルミナ、(Na のLi) ベータアルミナ、カーボン、グラファイト、 CuS 、FeS のCoO 、カルシウムアルミン酸塩、木炭、NI 、Co 、Fe 、NiFe の合金、 MgTiO3 、MnTiO3、NiTiO3、CoTiO3 、FeTiO3、LiNbO3、 MnTiO3-x、NiTiO3-x、MgTiO3-x、CoTiO3-x、 FeTiO3-x、無水ケイ酸の水晶、結晶の形態、および組合せそれから。
【０２２８】
応用電磁エネルギー紫外から成っているグループから選ばれる放射はある場合もある赤外線、電磁波、目に見える、無線周波、915 メガヘルツ、2,45 ギガヘルツの変数それから頻度源および組合せ。
【０２２９】
サセプタ の缶の構造 キラル定形から、定形尖塔 のように成っているグループから選ばれなさい螺旋形の定形、棒状の定形、プレート状の定形の、針状の定形、球形定形の、楕円形の定形、ディスク形状 、不定型 、応用の少なくとも1 つの波長のための螺線形のアンテナ種の形電磁エネルギー、少なくとものために指定されるアンテナの形応用電磁エネルギー、ねじれの波長は形づいた、構造、多細胞ハニカムのように編まれた構造形づき、構造、円柱定形の、管状の定形の構造、それから泡立った構造、毛管構造、および組合せ。
【０２３０】
非マトリックス材料の形、尖塔のように、螺旋形キラルから成っていることは選ぶことができる、グループから、棒状、プレート状 、針状、球形、ディスク状 、楕円形、 不規則な 、及びねじれ。
【０２３１】
間の相互作用のサセプタ そして少なくとも1 つの波長の誘電性の特性応用電磁エネルギーは相互作用のグループから選ぶことができるでに透明な少なくとも5% から成っていて応用電磁エネルギーが応用電磁エネルギー、分散する少なくとも5% の最少の1 つの波長応用電磁エネルギーの少なくとも1 つの波長に、少なくとも5% 応用電磁エネルギーの少なくとも1 つの波長の吸収性、少なくとも応用電磁エネルギーの少なくとも1 つの波長の反射5% それから組合せ。
【０２３２】
非マトリックス材料はより大きい体積分率を有することができる 50% 及び98% 以下より。  非マトリックス材料は体積分率0 以上有することができる。001% 及びより少し 50% へのよりまたは同輩。
【０２３３】
サセプタ は更にコーティング、a から成り立つことができる触媒、および/または分野のコンセントレイター。
【０２３４】
サセプタ は気孔率の体積分率を有することができるそして物理的性質を制御するのに使用されている気孔サイズの配分誘電性の特性から成っているグループから選ばれるサセプタ 熱特性、機械特性、腐食性光学的性質特性、磁気特性、電気特性、伝導性の特性、吸収性の特性、応用電磁エネルギー、摩耗の感受性それから特性および組合せ。
【０２３５】
マトリックス材料はまた焼結させた陶磁器である場合もあり持っている構成を持っているマグネーシアアルミナ無水ケイ酸化学に基づく結晶及びガラス状段階 (Al アルミニウム一方、) のマトリックス材料の重量の一部分の合計、か、マグネシウム(マグネシウム) 、無水ケイ酸(Si) および酸素(o) は重量によって少なくとも80% 行う:
a.  Al 203 の重量のパーセントマトリックスでは材料は重量によって5% の間におよび重量によって99% 、および100% までである Al2O3  の重量によってa の結晶段階として存在しているマグネシウムのアルミノシリケート から成っているグループからの結晶システムそれからアルミナ、アルミノシリケート 、マグネシウムのアルミン酸塩、および組合せ;
b.マトリックス材料のMgO の重量のパーセント重量によって5% および重量によって99% 、およびMgO の重量によって100% までの間にであるグループから選ばれる結晶システムの結晶段階として存在している、マグネシウムのケイ酸塩マグネシウムのアルミノシリケート から成っている、ペリクレース、それからマグネシウムのアルミン酸塩および組合せ;
c.重量のパーセントSiO2 マトリックス材料は重量によって5% の間におよび重量によって99% 、および100% までである SiO の重量2 結晶の結晶段階として存在している無水ケイ酸、マグネシウムのアルミノシリケート から成っているグループから選ばれるシステムそれからマグネシウムのケイ酸塩および組合せ; そして
d. マトリックス材料の重量のパーセント他のバランスは陽イオンの取り替えであるから選ばれる結晶システムの結晶段階のマグネシウム、Al およびSi より アルミノシリケート 、マグネシウムのアルミノシリケート 、マグネシウムから成っているグループケイ酸塩、マグネシウムのアルミン酸塩、アルミナ、無水ケイ酸、ペリクレース、および組合せそれから、マグネシウムのAl 以外のまたはに加える少なくとも1 つの他の陽イオン種そしてガラス段階、マグネシウム以外の結晶段階のSi アルミノシリケート 、アルミノシリケート 、マグネシウムのケイ酸塩、マグネシウムのアルミン酸塩、無水ケイ酸、ペリクレースおよび少なくとも1 つの他の陽イオン種が他あるアルミナよりまたはそれからマグネシウム、Al 、およびSi 、および組合せに加えて。
【０２３６】
マトリックス材料はまた焼結させた陶磁器である場合もあり持っている構成を持っている calcia アルミナ無水ケイ酸化学に基づく結晶及びガラス状段階アルミニウム(Al) のマトリックス材料の重量の一部分の合計、か、カルシウム(カリフォルニア) 、無水ケイ酸(Si) および酸素(o) は重量によって少なくとも80% 行う:
a.  Al の重量のパーセント203 マトリックスでは材料は重量によって5% までと99% 重量によって、との間にある重量によって100% Al2O3 結晶段階として存在しなさいカルシウムアルミノシリケート から成っているグループからの結晶システムそれからアルミナ、カルシウムアルミン酸塩、アルミノシリケート 、および組合せ;
b.マトリックスのCaO の重量のパーセント材料は重量によって5% および重量によって99% 、および重量によって100% までの間にのである CaO はから選ばれる結晶システムの結晶段階としてあるカルシウムアルミノシリケート 、カルシウムケイ酸塩、カルシウムから成っているグループそれからアルミン酸塩、calcia 、および組合せ;
c.  重量のパーセントSiO2 マトリックス材料は重量によって5% の間におよび重量によって99% 、および100% 年までである SiO 2 の重量結晶の結晶段階として存在している無水ケイ酸、カルシウムアルミノシリケート から成っているグループから選ばれるシステムそれからカルシウムケイ酸塩および組合せ; そして
d.マトリックス材料の重量のバランス陽イオンの取り替えはa の結晶段階のカリフォルニア、Al およびSi 以外ある アルミノシリケート から成っているグループから選ばれる結晶システムカルシウムアルミノシリケート 、カルシウムアルミン酸塩、カルシウムケイ酸塩、アルミナ、calcia 、それから無水ケイ酸および組合せ、少なくとも1 つの他の陽イオン種以外のまたはガラス段階のカリフォルニア、Al およびSi に加えて、結晶段階他カルシウムアルミノシリケート より、カルシウムアルミン酸塩、アルミノシリケート 、カルシウムケイ酸塩、無水ケイ酸、calcia および少なくとも1 つの他の陽イオン種があるアルミナそれからカリフォルニア、Al 、およびSi 、および組合せ以外またはに加えて。
【０２３７】
オゾン生産
発明はまたの相互作用からオゾンを作り出す方法を含んでいる電磁石の分野のコンセントレイター間の電磁石のサセプタ サセプタ 及び適用された電磁エネルギーはサセプタ に適用した、ステップをで構成すること:
a.分野間の間隔の制御電磁石のサセプタ のコンセントレイター;
b.低い損失を使用して、低い比誘電率電磁石のサセプタ のための構造の材料; そして
c.に電磁エネルギーを適用することオゾンを作り出す電磁石のサセプタ 。
【０２３８】
相互作用からオゾンを作り出す方法の第2 具体化電磁石のサセプタ は、ステップをで構成する:
a.提供反射しないマトリックス材料を持っている電磁石のサセプタ 電磁エネルギーおよびそれはある非マトリックス材料を囲む電磁エネルギーおよびそれの反射ある材料から作られる非マトリックス材料が露出したか、マトリックス材料と別表面;
b.制御非マトリックス材料の露出された表面間の間隔;
c.使用低い誘電性損失および低い比誘電率があるマトリックス材料; そして
d.適用オゾンを作り出す電磁石のサセプタ への電磁エネルギー。
【図面の簡単な説明】
【０２３９】
【図１】図 1は、縦方向の発明に従って装置の横断面である装置の装置そして幅の幅の軸方向。
【図２】図2は、イチジクのように装置である。 熱的に絶縁層との1 。
【図３】図3は、流れの方向へ装置常態の横断面とのである サセプタ 9 との浸透の深さ間の関係 サセプタ 14 。
【図４】図4は、熱伝達プロセスを表すフローチャートである。
【図５】図5は、巨視的ガス−透過性 の2 次元写実的な表示である表す目的の組み立てられる人工的な誘電性のサセプタ 1 つのタイプの単位のサセプタ が主に反射であるところ単位のサセプタ他のタイプの単位のサセプタ は主に透明または部分的にである吸収性。
【図６】図6は、巨視的ガス−透過性 の2 次元写実的な表示である表す目的の組み立てられる人工的な誘電性のサセプタ 主に反射の相互に連結されたネットワークがある単位のサセプタ単位のサセプタ。
【図７】図7は、人工的な誘電材料の組み立てられる単位のサセプタ である。
【図８】図8は、単位のサセプタの分野のコンセントレイターを説明する。
【図９】図９は、表面で埋め込まれる表面の分野のコンセントレイターをの説明するの、及び単位のサセプタの内で埋め込まれて。
【図１】
2006522435.tif 000004
【図２】
2006522435.tif 000005
【図３】
2006522435.tif 000006
【図４】
2006522435.tif 000007
【図５】
2006522435.tif 000008
【図６】
2006522435.tif 000009
【図７】
2006522435.tif 000010
【図８】
2006522435.tif 000011
【図９】
2006522435.tif 000012
【国際調査報告】
2006522435.tif 000013